(57)【要約】ファイバーガラス組成物の成分についての数理的関係が、そのガラスの特性を同定するために使用される。一実施形態において、これらの成分の数理的関係は、総称四成分（ＳｉＯ２、ＣａＯ、Ａｌ２Ｏ３、およびＭｇＯ）ガラス系の関係である。目的のＳｉＯ２、ＣａＯ、Ａｌ２Ｏ３、およびＭｇＯの関係は、ＲＯ＝ＣａＯ＋ＭｇＯ、ＳｉＯ２／ＣａＯ、Ｓｉ２Ｏ／ＲＯ、ＳｉＯ２／Ａｌ２Ｏ３；Ａｌ２Ｏ３／ＣａＯ；ＳｉＯ２＋Ａｌ２Ｏ３；ＳｉＯ２−ＲＯおよびＡｌ２Ｏ３／ＲＯまたはＲＯ／Ａｌ２Ｏ３を含む。【特許請求の範囲】
【請求項１】
以下の範囲：
ＳｉＯ２  ５２〜６０重量％；
Ａｌ２Ｏ３  ８〜１６重量％；
ＣａＯ  ２１〜２６重量％；
ＭｇＯ  １〜５重量％；
ＴｉＯ２  ２．００重量％まで；
Ｎａ２Ｏ  １．００重量％まで；
Ｋ２Ｏ  １．００重量％まで；
Ｎａ２Ｏ＋Ｋ２Ｏ  ０．７０〜２．００重量％；
Ｆｅ２Ｏ３  ０．１０〜０．５０重量％；
Ｂ２Ｏ３  １．００〜３．５０重量％、
で成分を含むガラス組成物であって、
ここで：
該ガラス組成物は、ＮＩＳＴ７１０Ａ参照標準に基づいて１２００℃以上でかつ１２３０℃以下の範囲のｌｏｇ３形成温度を有し、そしてΔＴと定義される、ｌｏｇ３形成温度と液相化温度との間の差分が、少なくとも５０℃であり、そしておよび以下の関係：
ＳｉＯ２／ＣａＯ  ２．１０〜２．８０
ＳｉＯ２／ＲＯ  １．９０〜２．５５
ＳｉＯ２／Ａｌ２Ｏ３  ３．７０〜５．００
Ａｌ２Ｏ３／ＣａＯ  ０．４５〜０．６５
ＳｉＯ２＋Ａｌ２Ｏ３  ６６．００〜７３．７０重量％
ＳｉＯ２−ＲＯ  ２６．５０〜３６．６０重量％
Ａｌ２Ｏｓ／ＲＯ  ０．４０〜０．６０
（ＳｉＯ２＋Ａｌ２Ｏ３／
（Ｒ２Ｏ＋ＲＯ＋Ｂ２Ｏ３）  ２．００〜３．００、
の少なくとも２つが存在し、
ここで、ＲＯがＭｇＯ＋ＣａＯに等しく、Ｒ２ＯがＮａ２Ｏ＋Ｋ２Ｏの重量％に等しい、ガラス組成物。
【請求項２】
請求項１に記載のガラス組成物であって、ここで前記成分が以下の範囲：
ＳｉＯ２  ５４〜５９重量％；
Ａｌ２Ｏ３  １１〜１４重量％；
ＣａＯ  ２２〜２５重量％；
ＭｇＯ  １〜４重量％；
ＴｉＯ２  １．５０重量％まで；
Ｎａ２Ｏ  ０．３０〜１．００重量％；
Ｋ２Ｏ  ０．３０〜１．００重量％；
Ｎａ２Ｏ＋Ｋ２Ｏ  ０．８０〜１．５０重量％、および
Ｂ２Ｏ３  １．２〜１．４０重量％、
である、ガラス組成物。
【請求項３】
請求項２に記載のガラス組成物であって、ここで前記関係が以下の範囲：
ＳｉＯ２／ＣａＯ  ２．２０  〜２．７０
ＳｉＯ２／ＲＯ  １．９０〜２．４０
ＳｉＯ２／Ａｌ２Ｏ３  ３．７０〜４．９０
Ａｌ２Ｏ３／ＣａＯ  ０．５０〜０．６０
ＳｉＯ２＋Ａｌ２Ｏ３  ６６．００〜７２．１０重量％
ＳｉＯ２−ＲＯ  ２６．５０〜３４．００重量％
Ａｌ２Ｏ３／ＲＯ  ０．４６〜０．５６
（ＳｉＯ２＋Ａｌ２Ｏ３）／
（Ｒ２Ｏ＋ＲＯ＋Ｂ２Ｏ３）２．００〜２．７０、
である、ガラス組成物。
【請求項４】
請求項３に記載のガラス組成物であって、ここで前記成分が以下の範囲：
ＳｉＯ２  ５５〜５８重量％；
Ａｌ２Ｏ３  １２〜１４重量％；
ＣａＯ  ２３〜２５重量％；
ＭｇＯ  ２〜３重量％；
ＴｉＯ２  １．３０重量％まで；
Ｎａ２Ｏ  ０．３０〜０．９０重量％；
Ｋ２Ｏ  ０．３０〜０．８０重量％；
Ｎａ２Ｏ＋Ｋ２Ｏ  ０．９０〜１．２０重量％；
Ｆｅ２Ｏ３  ０．２０〜０．４０重量％；
Ｂ２Ｏ３  １．２０〜１．５０重量％、
である、ガラス組成物。
【請求項５】
以下の範囲：
ＳｉＯ２  ５５．００〜５８．００重量％；
Ａｌ２Ｏ３  １２．００〜１４．００重量％；
ＣａＯ  ２３．８０〜２４．８０重量％；
ＭｇＯ  ２．５０〜３．００重量％；
ＴｉＯ２  ０．６０重量％まで；
Ｎａ２Ｏ  ０．４０〜０．５０重量％；
Ｋ２Ｏ  ０．４０〜０．６０重量％；
Ｎａ２Ｏ＋Ｋ２Ｏ  ０．８５〜１．５０重量％；
Ｆｅ２Ｏ３  ０．２０〜０．４０重量％；
Ｂ２Ｏ３  １．２５〜１．５５重量％、
で成分を含むガラス組成物であって、
ここで：
該ガラス組成物は、ＮＩＳＴ７１０Ａ参照標準に基づいて１２１０℃〜１２２５℃の範囲のｌｏｇ３形成温度を有し、そしてΔＴと定義する、該ｌｏｇ３形成温度と液相化温度との間の差分が、５２〜６５℃の範囲にあり、そして以下の関係：
ＳｉＯ２／ＣａＯ  ２．２０〜２．４０
ＳｉＯ２／ＲＯ  ２．００〜２．２０
ＳｉＯ２／Ａｌ２Ｏ３  ３．９５〜４．７０
Ａｌ２Ｏ３／ＣａＯ  ０．５０〜０．６０
ＳｉＯ２＋Ａｌ２Ｏ３  ６９．００〜７０．５０重量％
ＳｉＯ２−ＲＯ  ２８．００〜３１．００重量％
Ａｌ２Ｏ３／ＲＯ  ０．４５〜０．５５
（ＳｉＯ２＋Ａｌ２Ｏ３）／
（Ｒ２Ｏ＋ＲＯ＋Ｂ２Ｏ３）２．２５〜２．４５、
の２つ以上が存在し、
ここで、ＲＯがＭｇＯ＋ＣａＯに等しく、そしてＲ２ＯがＮａ２Ｏ＋Ｋ２Ｏの重量％に等しい、ガラス組成物。
【請求項６】
請求項５に記載のガラス組成物であって、ここで前記成分が以下の範囲：
ＳｉＯ２  ５５．６０〜５７．６０重量％；
Ａｌ２Ｏ３  １２．３５〜１３．９４重量％；
ＣａＯ  ２４．４０〜２４．８０重量％；
ＭｇＯ  ２．５５〜２．８０重量％；
ＴｉＯ２  ０．５５重量％；
Ｎａ２Ｏ  ０．４５重量％；
Ｋ２Ｏ  ０．４５〜０．５８重量％；
Ｎａ２Ｏ＋Ｋ２Ｏ  ０．９０〜１．０３重量％；
Ｆｅ２Ｏ３  ０．２５〜０．３８重量％；および
Ｂ２Ｏ３  １．３０〜１．５０重量％、
である、ガラス組成物。
【請求項７】
請求項６に記載のガラス組成物であって、ここで前記関係が以下の範囲：
ＳｉＯ２／ＣａＯ  ２．２５〜２．２９
ＳｉＯ２／ＲＯ  ２．０２〜２．１４
ＳｉＯ２／Ａｌ２Ｏ３  ４．００〜４．６６
Ａｌ２Ｏ３／ＣａＯ  ０．５１〜０．５６
ＳｉＯ２＋Ａｌ２Ｏ３  ６９．１８〜６９．９５重量％
ＳｉＯ２−ＲＯ  ２８．０４〜３０．６５重量％
Ａｌ２Ｏ３／ＲＯ  ０．４６〜０．５１
（ＳｉＯ２＋Ａｌ２Ｏ３）／
（Ｒ２Ｏ＋ＲＯ＋Ｂ２Ｏ３）２．３１〜２．４０、
である、ガラス組成物。
【請求項８】
請求項５に記載のガラス組成物であって、ここで前記成分が以下の範囲：
ＳｉＯ２  ５６．７０〜５７．８５重量％；
Ａｌ２Ｏ３  １２．５５〜１３．６７重量％；
ＣａＯ  ２３．８７〜２４．４５重量％；
ＭｇＯ  ２．５５〜２．６２重量％；
ＴｉＯ２  ０．０５〜０．３４重量％；
Ｎａ２Ｏ  ０．４４〜０．４５５重量％；
Ｋ２Ｏ  ０．４５〜０．５１重量％；
Ｎａ２Ｏ＋Ｋ２Ｏ  ０．９０〜１．０３重量％；
Ｆｅ２Ｏ３  ０．３０〜０．４０重量％；および
Ｂ２Ｏ３  １．３０〜１．５０重量％，
である、ガラス組成物。
【請求項９】
請求項８に記載のガラス組成物であって、ここで前記関係が以下の範囲：
ＳｉＯ２／ＣａＯ  ２．３７〜２．３８
ＳｉＯ２／ＲＯ  ２．１０〜２．１４
ＳｉＯ２／Ａｌ２Ｏ３  ４．１５〜４．６１
Ａｌ２Ｏ３／ＣａＯ  ０．５１〜０．５７
ＳｉＯ２＋Ａｌ２Ｏ３  ７０．３７〜７０．４４重量％
ＳｉＯ２−ＲＯ  ３０．２１〜３０．８５重量％
Ａｌ２Ｏ３／ＲＯ  ０．４６〜０．５２
（ＳｉＯ２＋Ａｌ２Ｏ３）／
（Ｒ２Ｏ＋ＲＯ＋Ｂ２Ｏ３）２．４１〜２．４３
である、ガラス組成物。
【請求項１０】
以下のグループＩ、ＩＩまたはＩＩＩ：
グループＩ：
ＳｉＯ２  ５７〜６０重量％；
Ａｌ２Ｏ３  １２〜１４重量％；
ＣａＯ  ２３〜２５重量％；
ＭｇＯ  ２〜３重量％；
ＴｉＯ２  １．２５重量％まで；
Ｎａ２Ｏ３  ０．７５〜１．２５重量％、および
Ｆｅ２Ｏ３  ０．５０重量％まで；または
グループＩＩ：
ＳｉＯ２  ５７．２５〜５９．００重量％；
Ａｌ２Ｏ３  １２．００〜１３．５０重量％；
ＣａＯ  ２３．５０〜２４．５０重量％；
ＭｇＯ  ２．２５〜２．７５重量％；
ＴｉＯ２  ０．２５〜１．２０重量％；
Ｎａ２Ｏ  ０．７５〜１．００重量％、および
Ｆｅ２Ｏ３  ０．１０〜０．５０重量％、または
グループＩＩＩ：
ＳｉＯ２  ５７．４０〜５９．１０重量％；
Ａｌ２Ｏ３  １２．１５〜１３．４５重量％；
ＣａＯ  ２３．７０〜２４．２０重量％；
ＭｇＯ  ２．５０〜２．６０重量％；
ＴｉＯ２  ０．５０〜１．１５重量％；
Ｎａ２Ｏ  ０．  ８５〜０．９５重量％；
Ｆｅ２Ｏ３  ０．３０〜０．４０重量％、および
のうちの１つのグループの成分から選択された成分を含むガラス組成物であって、
以下のグループＡまたはグループＢ：
グループＡ
ＳｉＯ２／ＣａＯ  ２．１０〜２．８０
ＳｉＯ２／ＲＯ  １．９０〜２．５５
ＳｉＯ２／Ａｌ２Ｏ３  ３．７０〜５．００
Ａｌ２Ｏ３／ＣａＯ  ０．４０〜０．７５
ＳｉＯ２＋Ａｌ２Ｏ３  ６６．００〜７３．７０重量％
ＳｉＯ２−ＲＯ  ２６．５０〜３６．６０重量％
Ａｌ２Ｏ３／ＲＯ  ０．４０〜０．６０
（ＳｉＯ２＋Ａｌ２Ｏ３／
（Ｒ２Ｏ＋ＲＯ）          ２．００〜３．００、
ここでＲＯがＣａＯ＋ＭｇＯに等しく、Ｒ２ＯがＮａ２Ｏの重量％に等しい、または
グループＢ
ＳｉＯ２／ＣａＯ  ２．３０〜２．８０
ＳｉＯ２／ＲＯ  １．９０〜２．４０
ＳｉＯ２／Ａｌ２Ｏ３  ４．２０〜５．００
Ａｌ２Ｏ３／ＣａＯ  ０．５０〜０．６０
ＳｉＯ２＋Ａｌ２Ｏ３  ７０．８０〜７３．７０重量％
ＳｉＯ２−ＲＯ  ３０．５０〜３６．６０重量％
Ａｌ２Ｏ３／ＲＯ  ０．４６〜０．５６，
（ＳｉＯ２＋Ａｌ２Ｏ３）／
（Ｒ２Ｏ＋ＲＯ）            ２．３０〜３．００、
ここでＲＯがＣａＯ＋ＭｇＯに等しく、Ｒ２ＯがＮａ２Ｏの重量％に等しい
ここで：
該ガラス組成物は、ＮＩＳＴ７１０Ａ参照標準に基づいて１２４０℃以下のｌｏｇ３形成温度を有し、そしてΔＴと定義する、該ｌｏｇ３形成温度と液相化温度との間の差分が、５０℃以上である、ガラス組成物。
【請求項１１】
請求項１０に記載のガラス組成物であって、ここで前記成分が以下の範囲：
ＳｉＯ２  ５７．４５〜５９．０５重量％；
Ａｌ２Ｏ３  １２．２０〜１３．４０重量％；
ＣａＯ  ２３．７５〜２４．３５重量％；
ＭｇＯ  ２．５５重量％；
ＴｉＯ２  １．１０重量％；
Ｎａ２Ｏ３  ０．９０重量％，および
Ｆｅ２Ｏ３  ０．２５重量％、
であり、そして
前記関係が以下の範囲：
ＳｉＯ２／ＣａＯ  ２．３５〜２．４７
ＳｉＯ２／ＲＯ  ２．１３〜２．２３
ＳｉＯ２／Ａｌ２Ｏ３  ４．２５〜４．８４
Ａｌ２Ｏ３／ＣａＯ  ０．５１〜０．５８
ＳｉＯ２＋Ａｌ２Ｏ３  ７０．８５〜７１．８６重量％
ＳｉＯ２−ＲＯ  ３０．５５〜３２．５５重量％
Ａｌ２Ｏ３／ＲＯ  ０．４６〜０．５２、および
（ＳｉＯ２＋Ａｌ２Ｏ３）／
（Ｒ２Ｏ＋ＲＯ）            ２．５５〜２．６４、
であり、
ここで該ガラス組成物は、ＮＩＳＴ７１０Ａ参照標準に基づいて１２３２℃〜１２４０℃の範囲のｌｏｇ３形成温度を有し、そして前記ΔＴが、５８〜７４℃の範囲である、ガラス組成物。
【請求項１２】
請求項１０に記載のガラス組成物であって、ここで前記成分が以下の範囲：
ＳｉＯ２  ５７．４５〜５９．０５重量％；
Ａｌ２Ｏ３  １２．２０〜１３．６８重量％；
ＣａＯ  ２３．７５〜２４．５０重量％；
ＭｇＯ  ２．５５〜２．５８重量％；
ＴｉＯ２  ０．５５〜１．１０重量％；
Ｎａ２Ｏ３  ０．９０〜０．９１重量％、および
Ｆｅ２Ｏ３  ０．２５〜０．３５重量％、
に存在し、
そして前記関係が以下の範囲：
ＳｉＯ２／ＣａＯ  ２．３６〜２．４７
ＳｉＯ２／ＲＯ  ２．１４〜２．２３
ＳｉＯ２／Ａｌ２Ｏ３  ４．２９〜４．８４
Ａｌ２Ｏ３／ＣａＯ  ０．５１〜０．５６
ＳｉＯ２＋Ａｌ２Ｏ３  ７０．８５〜７１．４５重量％
ＳｉＯ２−ＲＯ  ３０．５５〜３２．５５重量％
Ａｌ２Ｏ３／ＲＯ  ０．４６〜０．５１
（ＳｉＯ２＋Ａｌ２Ｏ３）／
（Ｒ２Ｏ＋ＲＯ）            ２．５５〜２．６３、
を有し、
ここで該ガラス組成物は、ＮＩＳＴ７１０Ａ参照標準に基づいて１２３２℃〜１２４０℃の範囲のｌｏｇ３形成温度を有し、そして
前記ΔＴが、５８〜７４℃の範囲である、ガラス組成物。
【請求項１３】
請求項１０に記載のガラス組成物であって、ここで前記成分が以下の範囲：
ＳｉＯ２  ５７．６０〜５８．１８重量％；
Ａｌ２Ｏ３  １３．５５〜１３．６８重量％；
ＣａＯ  ２３．７５〜２４．５０重量％；
ＭｇＯ  ２．５５〜２．５８重量％；
ＴｉＯ２  ０．５５重量％；
Ｎａ２Ｏ３  ０．９０〜０．９１重量％、および
Ｆｅ２Ｏ３  ０．３５重量％、
に存在し、
前記関係が以下の範囲：
ＳｉＯ２／ＣａＯ  ２．３５〜２．４５
ＳｉＯ２／ＲＯ  ２．１３〜２．２０
ＳｉＯ２／Ａｌ２Ｏ３  ４．２５
Ａｌ２Ｏ３／ＣａＯ  ０．５５〜０．５８
ＳｉＯ２＋Ａｌ２Ｏ３  ７１．１５〜７１．８６重量％
ＳｉＯ２−ＲＯ  ３０．５５〜３１．８５重量％
Ａｌ２Ｏ３／ＲＯ  ０．５０〜０．５２
（ＳｉＯ２＋Ａｌ２Ｏ３）／
（Ｒ２Ｏ＋ＲＯ）２．５５〜２．６４
であり、
ここで該ガラス組成物は、ＮＩＳＴ７１０Ａ参照標準に基づいて１２３８℃〜１２４０℃の範囲のｌｏｇ３形成温度を有し、そしてΔＴが、５５℃である、ガラス組成物。
【請求項１４】
以下のグループＩ、ＩＩまたはＩＩＩの１つから選択される以下の範囲：
グループＩ：
ＳｉＯ２  ５０〜６０重量％；
Ａｌ２Ｏ３  １０．００〜１４重量％；
ＣａＯ  ２１〜２６重量％；
ＭｇＯ  １〜４．００重量％；
ＴｉＯ２  ０．２５〜１．２５重量％；
Ｎａ２Ｏ  ０．２５〜１．１５重量％；
ＫａＯ  ０．６０重量％まで；
Ｆｅ２Ｏ３  ０．５０重量％まで、および
Ｂ２Ｏ３  ０．９０〜５．１０重量％；
グループＩＩ：
ＳｉＯ２  ５２．２５〜５９．００重量％；
Ａｌ２Ｏ３  １１．００〜１４重量％；
ＣａＯ  ２１．５０〜２５．５０重量％；
ＭｇＯ  １．２５〜３．５０重量％；
ＴｉＯ２  ０．４０〜１．２０重量％；
Ｎａ２Ｏ  ０．３５〜１．００重量％；
Ｋ２Ｏ  ０．６０重量％まで；
Ｆｅ２Ｏ３  ０．４５重量％まで、および
Ｂ２Ｏ３  ０．９０〜５．１０重量％；または
グループＩＩＩ：
ＳｉＯ２  ５２．９０〜５８．００重量％；
Ａｌ２Ｏ３  １２．００〜１４．００重量％；
ＣａＯ  ２２〜２５重量％；
ＭｇＯ  １．４５〜３．２５重量％；
ＴｉＯ２  ０．４５〜１．１５重量％；
Ｎａ２Ｏ  ０．４０〜０．９５重量％；
Ｋ２Ｏ  ０．６０重量％まで；
Ｆｅ２Ｏ３  ０．４０重量％まで、および
Ｂ２Ｏ３  ０．９０〜５．１０重量％；
で成分を含むガラス組成物であって、
ここで：
ここで該ガラス組成物は、ＮＩＳＴ７１０Ａ参照標準に基づいて１２４０℃以下のｌｏｇ３形成温度を有し、
ΔＴと定義する、該ｌｏｇ３形成温度と液相化温度との間の差分が、少なくとも５０℃であり、そして
以下のグループＡまたはＢ：
グループＡ：
ＳｉＯ２／ＣａＯ  ２．１０〜２．８０
ＳｉＯ２／ＲＯ  １．９５〜２．５０
ＳｉＯ２／Ａｌ２Ｏ３  ３．７０〜５．００
Ａｌ２Ｏ３／ＣａＯ  ０．４５〜０．６５
ＳｉＯ２＋Ａｌ２Ｏ３  ６６．００〜７３．７０重量％
ＳｉＯ２−ＲＯ  ２６．５０〜３６．６０重量％
Ａｌ２Ｏ３／ＲＯ  ０．４０〜０．６０
（ＳｉＯ２＋Ａｌ２Ｏ３）／
（Ｒ２Ｏ＋ＲＯ＋Ｂ２Ｏ３）２．００〜３．００、
ここでＲＯがＣａＯ＋ＭｇＯに等しく、Ｒ２ＯがＮａ２Ｏ＋Ｋ２Ｏの重量％に等しい；または
グループＢ：
ＳｉＯ２／ＣａＯ  ２．１５〜２．７５
ＳｉＯ２／ＲＯ  １．９０〜２．４０
ＳｉＯ２／Ａｌ２Ｏ３  ３．７０〜４．９０
Ａｌ２Ｏ３／ＣａＯ  ０．４５〜０．６５
ＳｉＯ２＋Ａｌ２Ｏ３  ６６．００〜７２．１０重量％
ＳｉＯ２−ＲＯ  ２８．００〜３３．００重量％
Ａｌ２Ｏ３／ＲＯ  ０．４５〜０．６０
（ＳｉＯ２＋Ａｌ２Ｏ３）／
（Ｒ２Ｏ＋ＲＯ＋Ｂ２Ｏ３）    １．７５〜２．７５、
ここでＲＯがＣａＯ＋ＭｇＯに等しく、Ｒ２ＯがＮａ２Ｏ＋Ｋ２Ｏの重量％に等しい；
のうちの１つのグループ内の以下の範囲で以下の関係のうち少なくとも２つを有する、ガラス組成物。
【請求項１５】
請求項１４に記載のガラス組成物であって、ここで前記関係が以下の範囲：
ＲＯ  ２４．８０〜２７．５６重量％
ＳｉＯ２／ＣａＯ  ２．２０〜２．５５
ＳｉＯ２／ＲＯ  １．９６〜２．２９
ＳｉＯ２／Ａｌ２Ｏ３  ３．７９〜４．７６
Ａｌ２Ｏ３／ＣａＯ  ０．５１〜０．５９
ＳｉＯ２＋Ａｌ２Ｏ３  ６６．１０〜７０．９５重量％
ＳｉＯ２−ＲＯ  ２６．５０〜３２．５５重量％
Ａｌ２Ｏ３／ＲＯ  ０．４６〜０．５６
Ｒ２Ｏ＋ＲＯ＋Ｂ２Ｏ３  ２８．１５〜３２．７９重量％
（ＳｉＯ２＋Ａｌ２Ｏ３）／
（Ｒ２Ｏ＋ＲＯ＋Ｂ２Ｏ３）２．０２〜２．６７
である、ガラス組成物。
【請求項１６】
請求項１５に記載のガラス組成物であって、ここで前記成分が以下の範囲：
ＳｉＯ２  ５３．００〜５７．７５重量％；
Ａｌ２Ｏ３  １２．２０〜１４重量％；
ＣａＯ  ２２．２５〜２４．９５重量％；
ＭｇＯ  １．５０〜３．００重量％；
ＴｉＯ２  ０．５０〜１．１０重量％；
Ｎａ２Ｏ  ０．４５〜０．９０重量％；
Ｋ２Ｏ  ０．１０〜０．３８重量％；
Ｆｅ２Ｏ３  ０．３０重量％まで；および
Ｂ２Ｏ３  １．３０〜５．０２重量％；
であり、さらに：
Ｆ  ０．５０重量％まで；
ＳｒＯ  ０．１３重量％まで、および
Ｃｒ２Ｏ３  ０．１３重量％まで、
を含む、ガラス組成物。
【請求項１７】
以下の範囲：
ＳｉＯ２  ５６．００〜５６．６５重量％；
Ａｌ２Ｏ３  １３．０５〜１３．６０重量％；
ＣａＯ  ２３．５０〜２４．２５重量％；
ＭｇＯ  ２．５０〜２．５５重量％；
ＴｉＯ２  ０．５０〜１．１０重量％；
Ｎａ２Ｏ  ０．９０重量％；
Ｆｅ２Ｏ３  ０．２５重量％；および
Ｂ２Ｏ３  ２．００重量％；
の成分を有する、ガラス組成物であって、そして
以下の関係：
ＳｉＯ２／ＣａＯ  ２．３１〜２．４１
ＳｉＯ２／ＲＯ  ２．０９〜２．１７
ＳｉＯ２／Ａｌ２Ｏ３  ４．１２〜４．２８
Ａｌ２Ｏ３／ＣａＯ  ０．５６〜０．５７
ＳｉＯ２＋Ａｌ２Ｏ３  ６９．６０〜６９．９５重量％
ＳｉＯ２−ＲＯ  ２９．２５〜３０．６０重量％
Ａｌ２Ｏ３／ＲＯ  ０．５０〜０．５２
（ＳｉＯ２＋Ａｌ２Ｏ３）／
（Ｒ２Ｏ＋ＲＯ＋Ｂ２Ｏ３）２．３５〜２．４１
の少なくとも２つを有し、
ここでＲＯがＣａＯ＋ＭｇＯに等しく、Ｒ２ＯがＮａ２Ｏの重量％に等しく、そしてここで：
該ガラス組成物は、１２００〜１２２０℃の範囲のｌｏｇ３形成温度を有し、ΔＴが５６〜６９℃の範囲である、ガラス組成物。
【請求項１８】
請求項１４に記載のガラス組成物であって、前記関係が以下の範囲：
ＳｉＯ２／ＣａＯ  ２．３２〜２．４３
ＳｉＯ２／ＲＯ  ２．１０〜２．２０
ＳｉＯ２／Ａｌ２Ｏ３  ４．２６〜４．７３
Ａｌ２Ｏ３／ＣａＯ  ０．５１〜０．５６
ＳｉＯ２＋Ａｌ２Ｏ３  ６９．４５〜６９．９５重量％
ＳｉＯ２−ＲＯ  ２９．４５〜３１．４５重量％
Ａｌ２Ｏ３／ＲＯ  ０．４６〜０．５０
（ＳｉＯ２＋Ａｌ２Ｏ３）／
（Ｒ２Ｏ＋ＲＯ＋Ｂ２Ｏ３）    ２．３９〜２．４５、
であり、
ここで該ガラス組成物は、１２００〜１２１８℃の範囲のｌｏｇ３形成温度を有し、ΔＴが５５℃〜７０℃の範囲である、ガラス組成物。
【請求項１９】
請求項１８に記載のガラス組成物であって、ここで前記成分が以下の範囲：
ＳｉＯ２  ５６．２５〜５７．７５重量％；
Ａｌ２Ｏ３  １２．２０〜１３．２０重量％；
ＣａＯ  ２３．７５〜２４．２５重量％；
ＭｇＯ  ２．５５重量％；
ＴｉＯ２  １．１０重量％；
Ｎａ２Ｏ  ０．９０重量％；
Ｆｅ２Ｏ３  ０．２５重量％，
Ｂ２Ｏ３  １．３０〜１．４０重量％、
であり、そしてここでＲ２ＯがＮａ２Ｏの重量％に等しい、ガラス組成物。
【請求項２０】
請求項１４に記載のガラス組成物であって、前記関係が以下の範囲：
ＳｉＯ２／ＣａＯ  ２．２５〜２．２８
ＳｉＯ２／ＲＯ  ２．０１〜２．０７
ＳｉＯ２／Ａｌ２Ｏ３  ４．０１〜４．１９
Ａｌ２Ｏ３／ＣａＯ  ０．５３〜０．５６
ＳｉＯ２＋Ａｌ２Ｏ３  ６８．７５〜６９．３７重量％
ＳｉＯ２−ＲＯ  ２７．７８〜２８．９２重量％
Ａｌ２Ｏ３／ＲＯ  ０．４８〜０．５１
（ＳｉＯ２＋Ａｌ２Ｏ３）／
（Ｒ２Ｏ＋ＲＯ＋Ｂ２Ｏ３）２．３１〜２．３７、
であり、
ここで該ガラス組成物は、１２１０〜１２２２℃の範囲のｌｏｇ３形成温度を有し、前記ΔＴが５３℃〜７９℃の範囲である、ガラス組成物。
【請求項２１】
請求項２０に記載のガラス組成物であって、前記成分が以下の範囲：
ＳｉＯ２  ５５．１９〜５６．００重量％；
Ａｌ２Ｏ３  １３．１０〜１３．８０重量％；
ＣａＯ  ２４．５０〜２４．６７重量％；
ＭｇＯ  ２．５５〜２．９５重量％；
ＴｉＯ２  １．１０重量％；
Ｎａ２Ｏ  ０．４５重量％；
Ｋ２Ｏ  ０．４５〜０．５８重量％；
Ｆｅ２Ｏ３  ０．２５〜０．３８重量％、および
Ｂ２Ｏ３  １．３０重量％、
である、ガラス組成物。
【請求項２２】
請求項１４に記載のガラス組成物であって、前記関係が以下の範囲：
ＳｉＯ２／ＣａＯ  ２．２５〜２．３６
ＳｉＯ２／ＲＯ  ２．０４〜２．１４
ＳｉＯ２／Ａｌ２Ｏ３  ４．０１〜４．６６
Ａｌ２Ｏ３／ＣａＯ  ０．５４〜０．５７
ＳｉＯ２＋Ａｌ２Ｏ３  ６９．５０〜６９．９９重量％
ＳｉＯ２−ＲＯ  ２８．６５〜３０．６５重量％
Ａｌ２Ｏ３／ＲＯ  ０．４６〜０．５１
（ＳｉＯ２＋Ａｌ２Ｏ３）／
（Ｒ２Ｏ＋ＲＯ＋Ｂ２Ｏ３）  ２．３４〜２．４０、
であり、
ここで該ガラス組成物は、１２１１〜１２２０℃の範囲のｌｏｇ３形成温度を有し、そして前記ΔＴが５２℃〜６６℃の範囲である、ガラス組成物。
【請求項２３】
以下の範囲：
ＳｉＯ２  ５６．１５〜５７．６０重量％；
Ａｌ２Ｏ３  １３．２５〜１３．９５重量％；
ＣａＯ  ２４．４０〜２４．９５重量％；
ＭｇＯ  ２．５５重量％；
ＴｉＯ２  ０．５５重量％；
Ｎａ２Ｏ  ０．９０重量％；
Ｆｅ２Ｏ３  ０．２５〜０．３５重量％、および
Ｂ２Ｏ３  １．３０重量％、
の成分を含むガラス組成物であって、そして
ここで以下の関係：
ＳｉＯ２／ＣａＯ  ２．２５〜２．３６
ＳｉＯ２／ＲＯ  ２．０４〜２．１４
ＳｉＯ２／Ａｌ２Ｏ３  ４．０１〜４．６６
Ａｌ２Ｏ３／ＣａＯ  ０．５４〜０．５７
ＳｉＯ２＋Ａｌ２Ｏ３  ６９．５０〜６９．９９重量％
ＳｉＯ２−ＲＯ  ２８．６５〜３０．６５重量％
Ａｌ２Ｏ３／ＲＯ  ０．４６〜０．５１
（ＳｉＯ２＋Ａｌ２Ｏ３）／
（Ｒ２Ｏ＋ＲＯ＋Ｂ２Ｏ３）  ２．３４〜２．４０
のうち少なくとも２つが存在し、
ここでＲＯがＣａＯ＋ＭｇＯに等しく、Ｒ２ＯがＮａ２Ｏの重量％に等しく、
ここで該ガラス組成物が１２１１〜１２２０℃の範囲のｌｏｇ３形成温度を有し、そしてΔＴが５２℃〜６６℃の範囲である、ガラス組成物。
【請求項２４】
請求項１４に記載のガラス組成物であって、ここで以下の関係：
ＳｉＯ２／ＣａＯ  ２．２８〜２．４４
ＳｉＯ２／ＲＯ  ２．０７〜２．２０
ＳｉＯ２／Ａｌ２Ｏ３  ４．１５〜４．３０
Ａｌ２Ｏ３／ＣａＯ  ０．５５〜０．５６
ＳｉＯ２＋Ａｌ２Ｏ３  ６８．２０〜６９．２０重量％
ＳｉＯ２−ＲＯ  ２８．４５〜３０．６０重量％
Ａｌ２Ｏ３／ＲＯ  ０．５０〜０．５１
（ＳｉＯ２＋Ａｌ２Ｏ３）／
（Ｒ２Ｏ＋ＲＯ＋Ｂ２Ｏ３）  ２．２４〜２．３５、
のうち少なくとも２つが存在し、
ここで該ガラス組成物は、１１９３〜１２１２℃の範囲のｌｏｇ３形成温度を有し、そして前記ΔＴが６４℃〜９０℃の範囲である、ガラス組成物。
【請求項２５】
以下の範囲の以下の成分：
ＳｉＯ２  ５５．２５〜５６．１５重量％；
Ａｌ２Ｏ３  １３．０５〜１３．３０重量％；
ＣａＯ  ２３．００〜２４．２０重量％；
ＭｇＯ  ２．５５重量％；
ＴｉＯ２  ０．２５〜１．２５重量％；
Ｎａ２Ｏ  ０．９０重量％；
Ｆｅ２Ｏ３  ０．２５重量％；および
Ｂ２Ｏ３  ３．００重量％；
を含むガラス組成物であって、
以下の関係：
ＳｉＯ２／ＣａＯ  ２．２８〜２．４４
ＳｉＯ２／ＲＯ  ２．０７〜２．２０
ＳｉＯ２／Ａｌ２Ｏ３  ４．１５〜４．３０
Ａｌ２Ｏ３／ＣａＯ  ０．５５〜０．５６
ＳｉＯ２＋Ａｌ２Ｏ３  ６８．２０〜６９．２０重量％
ＳｉＯ２−ＲＯ  ２８．４５〜３０．６０重量％
Ａｌ２Ｏ３／ＲＯ  ０．５０〜０．５１
（ＳｉＯ２＋Ａｌ２Ｏ３）／
（Ｒ２Ｏ＋ＲＯ＋Ｂ２Ｏ３）  ２．２４〜２．３５
のうち少なくとも２つを有し、ここでＲＯはＣａＯ＋ＭｇＯに等しく、Ｒ２ＯがＮａ２Ｏの重量％に等しく、
ここで該ガラス組成物は、１１９３〜１２１２℃の範囲のｌｏｇ３形成温度を有し、そして前記ΔＴが６４℃〜９０℃の範囲である、ガラス組成物。
【請求項２６】
請求項１４に記載のガラス組成物であって、ここで前記関係が以下の範囲：
ＳｉＯ２／ＣａＯ  ２．２０〜２．２８
ＳｉＯ２／ＲＯ  １．９６〜２．０７
ＳｉＯ２／Ａｌ２Ｏ３  ４．０６〜４．１５
Ａｌ２Ｏ３／ＣａＯ  ０．５４〜０．５５
ＳｉＯ２＋Ａｌ２Ｏ３  ６７．５５〜６８．５５重量％
ＳｉＯ２−ＲＯ  ２６．５７〜２８．３０重量％
Ａｌ２Ｏ３／ＲＯ  ０．４９〜０．５０
（ＳｉＯ２＋Ａｌ２Ｏ３）／
（Ｒ２Ｏ＋ＲＯ＋Ｂ２Ｏ３）  ２．１４〜２．２２、
であり、
ここで該ガラス組成物は、１１９０〜１２０４℃の範囲のｌｏｇ３形成温度を有し、そして前記ΔＴが５５℃〜８３℃の範囲である、ガラス組成物。
【請求項２７】
請求項２６に記載のガラス組成物であって、ここで前記成分が以下の範囲：
ＳｉＯ２  ５４．１２〜５５．２５重量％；
Ａｌ２Ｏ３  １３．２０〜１３．４０重量％；
ＣａＯ  ２４．２０〜２４．５５重量％；
ＭｇＯ  ２．５５重量％；
ＴｉＯ２  ０．５５重量％；
Ｎａ２Ｏ  ０．４５〜０．５０重量％；
Ｋ２Ｏ  ０．４５〜０．５５重量％；
Ｆｅ２Ｏ３  ０．２５〜０．２８重量％．
Ｂ２Ｏ３  ３．００重量％；
であり、
そしてさらに：
Ｆ  ０．２０重量％まで
ＳｒＯ  ０．１２重量％まで．
を含む、ガラス組成物。
【請求項２８】
請求項１４に記載のガラス組成物であって、ここで前記関係が以下の範囲：
ＳｉＯ２／ＣａＯ  ２．２１〜２．２３
ＳｉＯ２／ＲＯ  ２．００〜２．１０
ＳｉＯ２／Ａｌ２Ｏ３  ３．８２〜４．０５
Ａｌ２Ｏ３／ＣａＯ  ０．５５〜０．５８
ＳｉＯ２＋Ａｌ２Ｏ３  ６６．１０〜６７．５０重量％
ＳｉＯ２−ＲＯ  ２６．５０〜２８．００重量％
Ａｌ２Ｏ３／ＲＯ  ０．４９〜０．５５
（ＳｉＯ２＋Ａｌ２Ｏ３）／
（Ｒ２Ｏ＋ＲＯ＋Ｂ２Ｏ３）  ２．０２〜２．１３、
であり、
ここで該ガラス組成物は、１１６７〜１１７７℃の範囲のｌｏｇ３形成温度を有し、そして前記ΔＴが５７℃〜６９℃の範囲である、ガラス組成物。
【請求項２９】
前記成分が以下の範囲：
ＳｉＯ２  ５３．００〜５３．５０重量％；
Ａｌ２Ｏ３  １３．１０〜１４．００重量％；
ＣａＯ  ２４．００重量％；
ＭｇＯ  １．２５〜２．５０重量％；
ＴｉＯ２  ０．５０重量％；
Ｎａ２Ｏ  ０．９０重量％；
Ｋ２Ｏ  ０．３７重量％；
Ｆｅ２Ｏ３  ０．１０重量％；
Ｂ２Ｏ３  ４．９３〜５．０２重量％；
である、請求項２８に記載のガラス組成物であって、そしてさらに
Ｆ  ０．５０重量％；
ＳｒＯ  ０．１３重量％、および
Ｃｒ２Ｏ３  ０．１３重量％．
を含む、ガラス組成物。
【請求項３０】
前記関係が以下の範囲：
ＳｉＯ２／ＣａＯ  ２．２３〜２．５５
ＳｉＯ２／ＲＯ  ２．０５〜２．２７
ＳｉＯ２／Ａｌ２Ｏ３  ４．０４〜４．６９
Ａｌ２Ｏ３／ＣａＯ  ０．５１〜０．５９
ＳｉＯ２＋Ａｌ２Ｏ３  ６９．００〜７０．９５重量％
ＳｉＯ２−ＲＯ  ２８．０５〜３２．５５重量％
Ａｌ２Ｏ３／ＲＯ  ０．４６〜０．５３
（ＳｉＯ２＋Ａｌ２Ｏ３）／
（Ｒ２Ｏ＋ＲＯ＋Ｂ２Ｏ３）  ２．２８〜２．６７、
ある、請求項１４の前記ガラス組成物であって、
ここでＲ２ＯがＮａ２Ｏの重量％に等しく、そして該ガラス組成物は、１２０２〜１２４０℃の範囲のｌｏｇ３形成温度を有し、そして前記ΔＴが５３℃〜１００℃の範囲である、ガラス組成物。
【請求項３１】
ＳｉＯ２  ５５．４０〜５７．７５重量％；
Ａｌ２Ｏ３  １２．２０〜１３．８０重量％；
ＣａＯ  ２２．２５〜２４．８５重量％；
ＭｇＯ  ２．０５〜２．６０重量％；
ＴｉＯ２  ０．５０〜１．１０重量％；
Ｎａ２Ｏ  ０．９０重量％；
Ｆｅ２Ｏ３  ０．２５重量％、および
Ｂ２Ｏ３  １．００〜３．００重量％．
である、請求項３０のガラス組成物。
【請求項３２】
前記ガラス組成物が、ＮＩＳＴ７１０Ａ参照標準に基づいて、１２０２℃以上でかつ１２１９℃以下の範囲のｌｏｇ３形成温度を有し、そして、
前記関係が以下の範囲：
ＳｉＯ２／ＣａＯ  ２．２３〜２．４４
ＳｉＯ２／ＲＯ  ２．０３〜２．２０
ＳｉＯ２／Ａｌ２Ｏ３  ４．０６〜４．３４
Ａｌ２Ｏ３／ＣａＯ  ０．５４〜０．５７
ＳｉＯ２＋Ａｌ２Ｏ３  ６８．９５〜６９．９５重量％
ＳｉＯ２−ＲＯ  ２８．０５〜３０．６０重量％
Ａｌ２Ｏ３／ＲＯ  ０．４９〜０．５３
（ＳｉＯ２＋Ａｌ２Ｏ３）／
（Ｒ２Ｏ＋ＲＯ＋Ｂ２Ｏ３）  ２．２８〜２．４１
である、請求項３０に記載のガラス組成物。
【請求項３３】
前記成分が以下の範囲：
ＳｉＯ２  ５５．４０〜５６．６５重量％；
Ａｌ２Ｏ３  １３．０５〜１３．８０重量％；
ＣａＯ  ２３．００〜２４．８５重量％；
ＭｇＯ  ２．５０〜２．５５重量％；
ＴｉＯ２  ０．５０〜１．１０重量％；
Ｎａ２Ｏ  ０．９０重量％；
Ｆｅ２Ｏ３  ０．２５重量％、および
Ｂ２Ｏ３  ２．００〜３．００重量％
である、請求項３２に記載のガラス組成物。
【請求項３４】
請求項１４に記載のガラス組成物であって、ここで前記ガラス組成物が、ＮＩＳＴ７１０Ａ参照標準に基づいて、１２１５℃以上でかつ１２１８℃以下の範囲のｌｏｇ３形成温度を有し、そして
前記ΔＴが６３℃以上でかつ６５℃以下の範囲の、少なくとも５０℃である範囲であり、そして
前記関係が以下の範囲：
ＳｉＯ２／ＣａＯ  ２．３０〜２．４３
ＳｉＯ２／ＲＯ  ２．０８〜２．２０
ＳｉＯ２／Ａｌ２Ｏ３  ４．１９〜４．７３
Ａｌ２Ｏ３／ＣａＯ  ０．５１〜０．５４
ＳｉＯ２＋Ａｌ２Ｏ３  ６９．４８〜６９．９５重量％
ＳｉＯ２−ＲＯ  ２９．１３〜３１．４５重量％
Ａｌ２Ｏ３／ＲＯ  ０．４６〜０．５０
（ＳｉＯ２＋Ａｌ２Ｏ３）／
（Ｒ２Ｏ＋ＲＯ＋Ｂ２Ｏ３）  ２．３８〜２．４４、
であり、ここでＲ２ＯはＮａ２Ｏの重量％に等しい、ガラス組成物。
【請求項３５】
請求項３４に記載のガラス組成物であって、ここで前記成分が、以下の範囲：
ＳｉＯ２  ５６．１０〜５７．７５重量％；
Ａｌ２Ｏ３  １２．２０〜１３．３８重量％；
ＣａＯ  ２３．７５〜２４．４２重量％；
ＭｇＯ  ２．５５重量％；
ＴｉＯ２  ０．５５〜１．１０重量％；
Ｎａ２Ｏ  ０．９０重量％；
Ｆｅ２Ｏ３  ０．２５重量％；
Ｂ２Ｏ３  １．３０〜１．４０重量％
である、ガラス組成物。
【請求項３６】
以下のグループＩ、ＩＩまたはＩＩＩの１つから選択された以下の範囲：
グループＩ：
ＳｉＯ２  ５５．００〜６２．００重量％；
Ａｌ２Ｏ３  １０．００〜１４．００重量％；
ＣａＯ  ２０．００〜２６．００重量％；
ＭｇＯ  １．００〜４．００重量％；
ＴｉＯ２  ０．２５〜１．７５重量％；
Ｎａ２Ｏ  ０．７５重量％まで；
Ｌｉ２Ｏ  ０．１０〜１．２５重量％；
Ｆｅ２Ｏ３  ０．５０重量％まで；または
グループＩＩ：
ＳｉＯ２  ５６．００〜６１．００重量％；
Ａｌ２Ｏ３  １１．００〜１４．００重量％；
ＣａＯ  ２１．５０〜２５．００重量％；
ＭｇＯ  １．３５〜３．５０重量％；
ＴｉＯ２  ０．４０〜１．６０重量％；
Ｎａ２Ｏ  ０．７０重量％まで；
Ｌｉ２Ｏ  ０．２０〜１．１０重量％；
Ｆｅ２Ｏ３  ０．４５重量％まで、または
グループＩＩＩ：
ＳｉＯ２  ５７．５〜６１．００重量％；
Ａｌ２Ｏ３  １１．７５〜１３．７５重量％；
ＣａＯ  ２１．７５〜２４．５０重量％；
ＭｇＯ  １．６０〜３．２５重量％；
ＴｉＯ２  ０．４５〜１．５５重量％；
Ｎａ２Ｏ  ０．６５重量％まで；
Ｌｉ２Ｏ  ０．３０〜１．００重量％；
Ｆｅ２Ｏ３  ０．３０重量％まで、
の成分を含むガラス組成物であって、
ここで：
該ガラス組成物は、ＮＩＳＴ７１０Ａ参照標準に基づいて、１２４０℃以下のｌｏｇ３形成温度を有し；
ΔＴと定義する、該ｌｏｇ３形成温度と液相化温度との間の差分が、少なくとも５０℃であり、そして
以下のグループＡまたはＢのうちの１つのグループ内の以下の関係：
グループＡ：
ＳｉＯ２／ＣａＯ  ２．００〜２．８０
ＳｉＯ２／ＲＯ  １．９０〜２．５５
ＳｉＯ２／Ａｌ２Ｏ３  ３．７０〜５．００
Ａｌ２Ｏ３／ＣａＯ  ０．４５〜０．６５
ＳｉＯ２＋Ａｌ２Ｏ３  ６６．００〜７３．７重量％
ＳｉＯ２−ＲＯ  ２６．５０〜３６．６０重量％
Ａｌ２Ｏ３／ＲＯ  ０．４０〜０．６０
（ＳｉＯ２＋Ａｌ２Ｏ３）／
（Ｒ２Ｏ＋ＲＯ）          ２．００〜３．００、
ここでＲＯは、ＣａＯ＋ＭｇＯに等しく、そしてＲ２Ｏは、Ｎａ２Ｏ＋Ｌｉ２Ｏの重量％に等しい；または
グループＢ：
ＳｉＯ２／ＣａＯ  ２．３０〜２．８０
ＳｉＯ２／ＲＯ  ２．  １０〜２．５５
ＳｉＯ２／Ａｉ２Ｏ３  ４．２０〜５．００
Ａｌ２Ｏ３／ＣａＯ  ０．４５〜０．６０
ＳｉＯ２＋Ａｌ２Ｏ３  ７０．８０〜７３．７０重量％
ＳｉＯ２−ＲＯ  ３０．５０〜３６．６０重量％
Ａｌ２Ｏ３／ＲＯ  ０．４５〜０．５８
（ＳｉＯ２＋Ａｌ２Ｏ３）／
（Ｒ２Ｏ＋ＲＯ）          ２．３０〜３．００、
ここでＲＯは、ＣａＯ＋ＭｇＯの重量％に等しく、そしてＲ２Ｏは、Ｎａ２Ｏ＋Ｌｉ２Ｏの重量％に等しい；
の少なくとも２つを有する、ガラス組成物。
【請求項３７】
請求項３６に記載のガラス組成物であって、ここで前記ガラス組成物が、ＮＩＳＴ７１０Ａ参照標準に基づいて、１２０５℃以上でかつ１２４０℃以下の範囲のｌｏｇ３形成温度を有し、そして
前記ΔＴが５０℃以上でかつ１００℃以下の範囲であり、そして
前記関係が、以下の範囲：
ＳｉＯ２／ＣａＯ  ２．３９〜２．７２
ＳｉＯ２／ＲＯ  ２．１６〜２．５２
ＳｉＯ２／Ａｌ２Ｏ３  ４．３０〜４．９２
Ａｌ２Ｏ３／ＣａＯ  ０．５１〜０．５９
ＳｉＯ２＋Ａｌ２Ｏ３  ７１．０５〜７３．６７重量％
ＳｉＯ２−ＲＯ  ３１．３５〜３６．５６重量％
Ａｌ２Ｏ３／ＲＯ  ０．４７〜０．５５
（ＳｉＯ２＋Ａｌ２Ｏ３）／
（Ｒ２Ｏ＋ＲＯ）  ２．３０〜２．９６、
である、ガラス組成物。
【請求項３８】
請求項３７に記載のガラス組成物であって、ここで前記成分は、以下の範囲：
ＳｉＯ２  ５７．６５〜６０．７５重量％；
Ａｌ２Ｏ３  １２．００〜１３．６４重量％；
ＣａＯ  ２２〜２４．１５５重量％；
ＭｇＯ  １．７０〜３．４０重量％；
ＴｉＯ２  ０．５０〜１．５０重量％；
Ｎａ２Ｏ  ０．３０〜０．６０重量％；
Ｌｉ２Ｏ  ０．３０〜１．００重量％、および
Ｆｅ２Ｏ３  ０．２５重量％まで．
である、ガラス組成物。
【請求項３９】
請求項３７に記載のガラス組成物であって、ここで該ガラス組成物が、ＮＩＳＴ７１０Ａ参照標準に基づいて、１２１１℃以上でかつ１２１８℃以下の範囲のｌｏｇ３形成温度を有し、そして
前記ΔＴが５６℃以上でかつ６８℃以下の範囲であり、そして
前記関係が以下の範囲：
ＳｉＯ２／ＣａＯ  ２．４７〜２．７２
ＳｉＯ２／ＲＯ  ２．２３〜２．４０
ＳｉＯ２／Ａｌ２Ｏ３  ４．３１〜４．９２
Ａｌ２Ｏ３／ＣａＯ  ０．５５〜０．５９
ＳｉＯ２＋Ａｌ２Ｏ３  ７１．５５〜７３．０３重量％
ＳｉＯ２−ＲＯ  ３２．１５〜３４．９１重量％
Ａｌ２Ｏ３／ＲＯ  ０．  ４８〜０．５２
（ＳｉＯ２＋Ａｌ２Ｏ３）／
（Ｒ２Ｏ＋ＲＯ）  ２．６４〜２．７９、
である、ガラス組成物。
【請求項４０】
請求項３９に記載のガラス組成物であって、ここで前記成分が以下の範囲：
ＳｉＯ２  ５８．２５〜５９．９７重量％；
Ａｌ２Ｏ３  １２．１９〜１３．６４重量％；
ＣａＯ  ２２．０４〜２３．６５重量％；
ＭｇＯ  ２．５０〜３．１２重量％；
ＴｉＯ２  ０．５０〜１．５０重量％；
Ｎａ２Ｏ  ０．３０重量％まで；
Ｌｉ２Ｏ  ０．９０〜０．９１重量％；
Ｆｅ２Ｏ３  ０．２０〜０．２５重量％．
である、ガラス組成物。
【請求項４１】
請求項３６に記載のガラス組成物であって、ここで：
該ガラス組成物が、ＮＩＳＴ７１０Ａ参照標準に基づいて、１２０５℃以上でかつ１２４０℃以下の範囲のｌｏｇ３形成温度を有し；
前記ΔＴが５０℃以上でかつ１０１℃以下の範囲であり、そして
前記関係が、以下の範囲：
ＳｉＯ２／ＣａＯ  ２．３９〜２．７２
ＳｉＯ２／ＲＯ  ２．１６〜２．５１
ＳｉＯ２／Ａｌ２Ｏ３  ４．３０〜４．９２
Ａｌ２Ｏ３／ＣａＯ  ０．５０〜０．５９
ＳｉＯ２＋Ａｌ２Ｏ３  ７１．０５〜７３．６７重量％
ＳｉＯ２−ＲＯ  ３１．３５〜３６．５６重量％
Ａｌ２Ｏ３／ＲＯ  ０．４７〜０．５５
（ＳｉＯ２＋Ａｌ２Ｏ３）／
（Ｒ２Ｏ＋ＲＯ）            ２．３０〜２．９６、
である、ガラス組成物。
【請求項４２】
請求項４１に記載のガラス組成物であって、ここで前記成分が、以下の範囲：
ＳｉＯ２  ５７．６５〜６０．７５重量％；
Ａｌ２Ｏ３  １２．００〜１３．４０重量％；
ＣａＯ  ２２．００  〜２４．１５重量％；
ＭｇＯ  １．７０〜３．１２重量％；
ＴｉＯ２  ０．５０〜１．５０重量％；
Ｎａ２Ｏ  ０．４５〜０．９０重量％；
Ｌｉ２Ｏ  ０．４５〜１．００重量％；
Ｆｅ２Ｏ３  ０．２５重量％まで、
である、ガラス組成物。
【請求項４３】
請求項４１に記載のガラス組成物であって、ここで、
該ガラス組成物が、ＮＩＳＴ７１０Ａ参照標準に基づいて、１２０５℃以上でかつ１２２０℃以下の範囲のｌｏｇ３形成温度を有し；
前記ΔＴが５０℃以上でかつ５９℃以下の範囲であり、そして
前記関係が、以下の範囲：
ＳｉＯ２／ＣａＯ  ２．３９〜２．７２
ＳｉＯ２／ＲＯ  ２．１６〜２．４２
ＳｉＯ２／Ａｌ２Ｏ３  ４．３０〜４．９２
Ａｌ２Ｏ３／ＣａＯ  ０．５２〜０．５９
ＳｉＯ２＋Ａｌ２Ｏ３  ７１．０５〜７３．０３重量％
ＳｉＯ２−ＲＯ  ３１．３５〜３５．３７重量％
Ａｌ２Ｏ３／ＲＯ  ０．４７〜０．５２
（ＳｉＯ２＋Ａｌ２Ｏ３）／
（Ｒ２Ｏ＋ＲＯ）  ２．３０〜２．８１、
である、ガラス組成物。
【請求項４４】
請求項４３に記載のガラス組成物であって、ここで前記成分が、以下の範囲：
ＳｉＯ２  ５７．６５〜６０．３３重量％；
Ａｌ２Ｏ３  １２．２２〜１３．４０重量％；
ＣａＯ  ２２．００〜２４．１５重量％；
ＭｇＯ  ２．３０〜３．１２重量％；
ＴｉＯ２  ０．５０〜１．５０重量％；
Ｎａ２Ｏ  ０．４５重量％まで；
Ｌｉ２Ｏ  ０．４５〜１．００重量％、および
Ｆｅ２Ｏ３  ０．２５重量％まで、
である、ガラス組成物。
【請求項４５】
請求項４１に記載のガラス組成物であって、ここで：
該ガラス組成物が、ＮＩＳＴ７１０Ａ参照標準に基づいて、１２０５℃以上でかつ１２１８℃以下の範囲のｌｏｇ３形成温度を有し；
前記ΔＴが５０℃以上でかつ６０℃以下の範囲であり、そして
前記関係が、以下の範囲：
ＳｉＯ２／ＣａＯ  ２．３９〜２．７２
ＳｉＯ２／ＲＯ  ２．１６〜２．４２
ＳｉＯ２／Ａｌ２Ｏ３  ４．３０〜４．９２
Ａｌ２Ｏ３／ＣａＯ  ０．５２〜０．５９
ＳｉＯ２＋Ａｌ２Ｏ３  ７１．０５〜７２．８０重量％
ＳｉＯ２−ＲＯ  ３１．３５〜３５．３７重量％
Ａｌ２Ｏ３／ＲＯ  ０．４７〜０．５２
（ＳｉＯ２＋Ａｌ２Ｏ３）／
（Ｒ２Ｏ＋ＲＯ）  ２．３０〜２．８１、
である、ガラス組成物。
【請求項４６】
請求項４５に記載のガラス組成物であって、ここで前記成分が、以下の範囲：
ＳｉＯ２  ５７．６５〜６０．３３重量％；
Ａｌ２Ｏ３  １２．２２〜１３．４０重量％；
ＣａＯ  ２２．００〜２４．１５重量％；
ＭｇＯ  ２．３０〜３．４０重量％；
ＴｉＯ２  ０．５０〜１．５０重量％；
Ｎａ２Ｏ  ０．４５重量％まで；
Ｌｉ２Ｏ  ０．４５〜１．００重量％、および
Ｆｅ２Ｏ３  ０．２５重量％まで、
である、ガラス組成物。
【請求項４７】
請求項４５に記載のガラス組成物であって、ここで：
該ガラス組成物が、ＮＩＳＴ７１０Ａ参照標準に基づいて、１２３４℃以上でかつ１２４０℃以下の範囲のｌｏｇ３形成温度を有し；
前記ΔＴが６１℃以上でかつ１００℃以下の範囲であり、そして
前記関係が、以下の範囲：
ＳｉＯ２／ＣａＯ  ２．５０〜２．７１
ＳｉＯ２／ＲＯ  ２．２９〜２．５２
ＳｉＯ２／Ａｌ２Ｏ３  ４．６２〜４．８８
Ａｌ２Ｏ３／ＣａＯ  ０．５２〜０．５９
ＳｉＯ２＋Ａｌ２Ｏ３  ７１．８０〜７３．６７重量％
ＳｉＯ２−ＲＯ  ３３．６０〜３６．５６重量％
Ａｌ２Ｏ３／ＲＯ  ０．４７〜０．５５
（ＳｉＯ２＋Ａｌ２Ｏ３）／
（Ｒ２Ｏ＋ＲＯ）            ２．６７〜２．９６、
である、ガラス組成物。
【請求項４８】
請求項４７に記載のガラス組成物であって、ここで前記成分が、以下の範囲：
ＳｉＯ２  ５９．５５〜６０．５７重量％；
Ａｌ２Ｏ３  １２．２５〜１３．１０重量％；
ＣａＯ  ２２．３１〜２３．８５重量％；
ＭｇＯ  １．７０〜３．１０重量％；
Ｎａ２Ｏ  ０．３０重量％まで
ＴｉＯ２  １．１０重量％、および
Ｌｉ２Ｏ  ０．６０重量％まで．
である、ガラス組成物。
【請求項４９】
以下のグループＩ、ＩＩまたはＩＩＩのうちの１つのグループから選択される以下の範囲：
グループＩ：
ＳｉＯ２  ５５〜６２重量％；
Ａｌ２Ｏ３  １０．００〜１４．００重量％；
ＣａＯ  ２１〜２６重量％；
ＭｇＯ  １〜３．２５重量％；
ＴｉＯ２  ０．２５〜１．７５重量％；
Ｌｉ２Ｏ  ０．２５〜１．２５重量％；
ＺｎＯ  ０．２５〜１．２５重量％
Ｆｅ２Ｏ３  ０．５０重量％まで、または
グループＩＩ：
ＳｉＯ２  ５６〜６１．００重量％；
Ａｌ２Ｏ３  １１．００〜１４．００重量％；
ＣａＯ  ２１．５０〜２５．００重量％；
ＭｇＯ  １．５０〜３．００重量％；
ＴｉＯ２  ０．４０〜１．５０重量％；
Ｌｉ２Ｏ  ０．３０〜１．１０重量％；
ＺｎＯ  ０．３０〜１．１５重量％；
Ｆｅ２Ｏ３  ０．３５重量％まで；または
グループＩＩＩ：
ＳｉＯ２  ５７〜６０．００重量％；
Ａｌ２Ｏ３  １２〜１３．７５重量％；
ＣａＯ  ２１．７５〜２４．５０重量％；
ＭｇＯ  １．７５〜２．７５重量％；
ＴｉＯ２  ０．４５〜１．２５重量％；
Ｌｉ２Ｏ  ０．４０〜１．００重量％；
ＺｎＯ  ０．４０〜１．１０重量％；
Ｆｅ２Ｏ３  ０．３０重量％まで、
の成分を含むガラス組成物であって、
ここで：
該ガラス組成物が、ＮＩＳＴ７１０Ａ参照標準に基づいて、１２４０℃以下のｌｏｇ３形成温度を有し；
ΔＴと定義する、該ｌｏｇ３形成温度と液相化温度との間の差分が、少なくとも５０℃であり、そして
以下のグループＡまたはＢのうちの１つのグループ内の以下の範囲で以下の関係：
グループＡ：
ＳｉＯ２／ＣａＯ  ２．１０〜２．８０
ＳｉＯ２／ＲＯ  １．９０〜２．５５
ＳｉＯ２／Ａｌ２Ｏ３  ３．７０〜５．００
Ａｌ２Ｏ３／ＣａＯ  ０．４５〜０．６５
ＳｉＯ２＋Ａｌ２Ｏ３  ６８．００〜７３．７０重量％
ＳｉＯ２−ＲＯ  ２６．５０〜３６．６０重量％
Ａｌ２Ｏ３／ＲＯ  ０．４０〜０．６０
（ＳｉＯ２＋Ａｌ２Ｏ３）／
（Ｒ２Ｏ＋ＲＯ）          ２．００〜３．００、
ここでＲＯがＣａＯ＋ＭｇＯの重量％に等しく、Ｒ２ＯがＬｉ２Ｏの重量％に等しい；または
グループＢ：
ＳｉＯ２／ＣａＯ  ２．３０〜２．６０
ＳｉＯ２／ＲＯ  ２．１０〜２．５５
ＳｉＯ２／Ａｌ２Ｏ３  ４．２０〜５．００
Ａｌ２Ｏ３／ＣａＯ  ０．５０〜０．６０
ＳｉＯ２＋Ａｌ２Ｏ３  ７０．８０〜７２．００重量％
ＳｉＯ２−ＲＯ  ３０．５０〜３６．６０重量％
Ａｌ２Ｏ３／ＲＯ  ０．４６〜０．５３
（ＳｉＯ２＋Ａｌ２Ｏ３）／
（Ｒ２Ｏ＋ＲＯ）            ２．３０〜３．００、
ここでＲＯがＣａＯ＋ＭｇＯの重量％に等しく、Ｒ２ＯがＬｉ２Ｏの重量％に等しい；
の少なくとも２つが存在する、ガラス組成物。
【請求項５０】
請求項４９に記載のガラス組成物であって、ここで該ガラス組成物が、１１９５℃以上でかつ１２２９℃以下の範囲のｌｏｇ３形成温度を有し、そして
前記ΔＴが５４℃以上でかつ７１℃以下の範囲であり、そして
前記関係が、以下の範囲：
ＳｉＯ２／ＣａＯ  ２．４１〜２．５４
ＳｉＯ２／ＲＯ  ２．１８〜２．２９
ＳｉＯ２／Ａｌ２Ｏ３  ４．２６〜４．９０
Ａｌ２Ｏ／ＣａＯ  ０．  ５０〜０．５９
ＳｉＯ２＋Ａｌ２Ｏ３  ７１．０３〜７１．７３重量％
ＳｉＯ２−ＲＯ  ３１．１５〜３３．６１重量％
Ａｌ２Ｏ３／ＲＯ  ０．４７〜０．５３
（ＳｉＯ２＋Ａｌ２Ｏ３）／
（Ｒ２Ｏ＋ＲＯ）  ２．６０〜２．７１、
で存在する、ガラス組成物。
【請求項５１】
請求項５０に記載のガラス組成物であって、ここで前記成分が、以下の範囲：
ＳｉＯ２  ５７．３５〜５９．６１８．３０重量％；
Ａｌ２Ｏ３  １２．１６〜１３．６３重量％；
ＣａＯ  ２２．８５〜２４．２２重量％；
ＭｇＯ  １．９０〜２．５５重量％；
ＴｉＯ２  ０．５０〜１．１０重量％；
Ｌｉ２Ｏ  ０．４５〜０．９０重量％；
ＺｎＯ  ０．４５〜１．００重量％；
Ｆｅ２Ｏ３  ０．２５重量％まで．
である、ガラス組成物。
【請求項５２】
請求項４９に記載のガラス組成物であって、ここで該ガラス組成物が、１２０４℃以上でかつ１２１３℃以下の範囲のｌｏｇ３形成温度を有し、そして
前記ΔＴが５６℃以上でかつ７１℃以下の範囲であり、そして
前記関係が、以下の範囲：
ＳｉＯ２／ＣａＯ  ２．４３〜２．５４
ＳｉＯ２／ＲＯ  ２．２０〜２．２９
ＳｉＯ２／Ａｌ２Ｏ３  ４．３６〜４．４７
Ａｌ２Ｏ３／ＣａＯ  ０．５５〜０．５８
ＳｉＯ２＋Ａｌ２Ｏ３  ７１．１３〜７１．５８重量％
ＳｉＯ２−ＲＯ  ３１．６６〜３２．７５重量％
Ａｌ２Ｏ３／ＲＯ  ０．４９〜０．５２
（ＳｉＯ２＋Ａｌ２Ｏ３）／
（Ｒ２Ｏ＋ＲＯ）  ２．６１〜２．７１、
で存在する、ガラス組成物。
【請求項５３】
請求項４８に記載のガラス組成物であって、ここで、前記成分が、以下の範囲：
ＳｉＯ２  ５８．００〜５８．３０重量％；
Ａｌ２Ｏ３  １３．０３〜１３．３３重量％；
ＣａＯ  ２２．８５〜２３．８４重量％；
ＭｇＯ  ２．５０〜２．５５重量％；
ＴｉＯ２  ０．５０〜１．１０重量％；
Ｌｉ２Ｏ  ０．９０重量％；
ＺｎＯ  １．００重量％；
Ｆｅ２Ｏ３  ０．２５重量％まで．
で存在する、ガラス組成物。
【請求項５４】
（表１５）請求項４９に記載のガラス組成物であって、ここで該ガラス組成物が、ＮＩＳＴ７１０Ａ参照標準に基づいて、１１９５℃以上でかつ１２２９℃以下の範囲のｌｏｇ３形成温度を有し、そして
前記ΔＴが５４℃以上でかつ５９℃以下の範囲であり、そして
前記関係が、以下の範囲：
ＳｉＯ２／ＣａＯ  ２．４１〜２．５４
ＳｉＯ２／ＲＯ  ２．１８〜２．２９
ＳｉＯ２／Ａｌ２Ｏ３  ４．２６〜４．９０
Ａｌ２Ｏ３／ＣａＯ  ０．５０〜０．５９
ＳｉＯ２＋Ａｌ２Ｏ３  ７０．５５〜７１．７７重量％
ＳｉＯ２−ＲＯ  ３１．１５〜３３．６１重量％
Ａｌ２Ｏ３／ＲＯ  ０．４７〜０．５３，
（ＳｉＯ２＋Ａｌ２Ｏ３）／
（Ｒ２Ｏ＋ＲＯ）            ２．６０〜２．７１、
で存在する、ガラス組成物。
【請求項５５】
請求項５４に記載のガラス組成物であって、ここで前記成分が、以下の範囲：
ＳｉＯ２  ５７．３５〜５９．６１重量％；
Ａｌ２Ｏ３  １２．１６〜１３．６３重量％；
ＣａＯ  ２３．１４〜２４．２２重量％；
ＭｇＯ  １．９０〜２．５５重量％；
ＴｉＯ２  ０．５０〜１．１０重量％；
Ｌｉ２Ｏ  ０．４５〜０．９０重量％；
ＺｎＯ  ０．４５〜１．００重量％；
Ｆｅ２Ｏ３  ０．２５重量％まで．
で存在するガラス組成物。
【請求項５６】
以下のグループＩ、ＩＩまたはＩＩＩの１つから選択された以下の範囲：
グループＩ：
ＳｉＯ２  ５５．００〜６２．００重量％；
Ａｌ２Ｏ３  １０．００〜１４．００重量％；
ＣａＯ  ２１．００〜２５．００重量％；
ＭｇＯ  １．００〜４．００重量％；
ＴｉＯ２  ０．５０〜２．００重量％；
Ｎａ２Ｏ  ２．００重量％まで；
ＺｎＯ  ０．５０〜３．００重量％
Ｆｅ２Ｏ３  ０．５０重量％まで、または
グループＩＩ：
ＳｉＯ２  ５６．００〜６１．００重量％；
Ａｌ２Ｏ３  １１．００〜１３．５０重量％；
ＣａＯ  ２１．２５〜２４．００重量％；
ＭｇＯ  １．２５〜３．５０重量％；
ＴｉＯ２  ０．５０〜１．５０重量％；
Ｎａ２Ｏ  １．５０重量％まで；
ＺｎＯ  ０．５０〜２．７５重量％；
Ｆｅ２Ｏ３  ０．３５重量％まで、または
グループＩＩＩ：
ＳｉＯ２  ５８．００〜６０．００重量％；
Ａｌ２Ｏ３  １１．７５〜１３．２５重量％；
ＣａＯ  ２１．２５〜２３．００重量％；
ＭｇＯ  １．５０〜３．５０重量％；
ＴｉＯ２  ０．７５〜１．２５重量％；
Ｎａ２Ｏ  １．２５重量％まで
ＺｎＯ  ０．７５〜２．５０重量％；
Ｆｅ２Ｏ３  ０．３０重量％まで、
の成分を含むガラス組成物であって、
ここで：
該ガラス組成物が、ＮＩＳＴ７１０Ａ参照標準に基づいて、１２４０℃以下のｌｏｇ３形成温度を有し；
ΔＴと定義する、ｌｏｇ３形成温度と液相化温度との間の差分が、少なくとも５０℃であり、そして
以下のグループＡまたはＢのうちの１つのグループ内の以下の範囲で以下の関係：
グループＡ：
ＳｉＯ２／ＣａＯ  ２．１０〜２．８０
ＳｉＯ２／ＲＯ  １．９０〜２．５５
ＳｉＯ２／Ａｌ２Ｏ３  ３．７０〜５．００
Ａｌ２Ｏ３／ＣａＯ  ０．４５〜０．６５
ＳｉＯ２＋Ａｌ２Ｏ３  ６６．００〜７３．７０重量％
ＳｉＯ２−ＲＯ  ２６．５０〜３６．６０重量％
Ａｌ２Ｏ３／ＲＯ  ０．４０〜０．６０
（ＳｉＯ２＋Ａｌ２Ｏ３）／
（Ｒ２Ｏ＋ＲＯ）          ２．００〜３．００、
ここでＲＯがＣａＯ＋ＭｇＯの重量％に等しく、Ｒ２ＯがＮａ２Ｏの重量％に等しい；または
グループＢ：
ＳｉＯ２／ＣａＯ  ２．３０〜２．８０
ＳｉＯ２／ＲＯ  ２．１０〜２．５５
ＳｉＯ２／Ａｌ２Ｏ３  ４．２５〜５．００
Ａｌ２Ｏ３／ＣａＯ  ０．４５〜０．６０
ＳｉＯ２＋Ａｌ２Ｏ３  ７０．８０〜７３．７０重量％
ＳｉＯ２−ＲＯ  ３０．５０〜３６．６０重量％
Ａｌ２Ｏ３／ＲＯ  ０．４６〜０．５３
（ＳｉＯ２＋Ａｌ２Ｏ３）／
（Ｒ２Ｏ＋ＲＯ）            ２．３０〜３．００、
ここでＲＯがＣａＯ＋ＭｇＯの重量％に等しく、Ｒ２ＯがＮａ２Ｏの重量％に等しい；
の少なくとも２つが存在する、ガラス組成物。
【請求項５７】
請求項５６に記載のガラス組成物であって、ここで該ガラス組成物が、ＮＩＳＴ７１０Ａ参照標準に基づいて、１２３１℃以上でかつ１２３４℃以下の範囲のｌｏｇ３形成温度を有し、そして
前記ΔＴが５０℃以上でかつ５９℃以下の範囲であり、そして
前記関係が、以下の範囲：
ＳｉＯ２／ＣａＯ  ２．６２
ＳｉＯ２／Ａｌ２Ｏ３  ４．９２〜４．９３
Ａｌ２Ｏ３／ＣａＯ  ０．５３
ＳｉＯ２＋Ａｌ２Ｏ３  ７０．１６〜７１．００重量％
ＳｉＯ２−ＲＯ  ３２．９０〜３３．１０重量％
Ａｌ２Ｏ３／ＲＯ  ０．４６
（ＳｉＯ２＋Ａｌ２Ｏ３）／
（Ｒ２Ｏ＋ＲＯ）            ２．６４〜２．６５
で存在する、ガラス組成物。
【請求項５８】
請求項５７に記載のガラス組成物であって、ここで、前記成分が、以下の範囲：
ＳｉＯ２  ５８．７０〜５９．００重量％；
Ａｌ２Ｏ３  １１．９０〜１２．００重量％；
ＣａＯ  ２２．４０〜２２．５０重量％；
ＭｇＯ  ３．４０重量％；
ＴｉＯ２  １．００重量％；
Ｎａ２Ｏ  ０．９０重量％；
ＺｎＯ  １．００〜１．５０重量％、および
Ｆｅ２Ｏ３  ０．２０重量％まで．
である、ガラス組成物。
【請求項５９】
以下のグループＩ、ＩＩまたはＩＩＩの１つから選択される以下の範囲：
グループＩ：
ＳｉＯ２  ５０．００〜６２．００重量％；
Ａｌ２Ｏ３  １０．００〜１４．００重量％；
ＣａＯ  ２１．００〜２６．５０重量％；
ＭｇＯ  １．００〜４．００重量％；
ＴｉＯ２  ０．２５〜２．００重量％；
Ｎａ２Ｏ  １．００重量％まで；
Ｋ２Ｏ  ０．５０重量％まで；
Ｌｉ２Ｏ  ０．１０〜１．２５重量％；
Ｆｅ２Ｏ３  ０．１０〜０．５０重量％、および
Ｂ２Ｏ３  ０．５０〜５．００重量％；または
グループＩＩ：
ＳｉＯ２  ５２．００〜６１．００重量％；
Ａｌ２Ｏ３  １１．００〜１４．００重量％；
ＣａＯ  ２２．００〜２５．００重量％；
ＭｇＯ  １．５０〜３．００重量％；
ＴｉＯ２  ０．３５〜１．５０重量％；
Ｎａ２Ｏ  ０．９０重量％まで；
Ｋ２Ｏ  ０．３５重量％まで；
Ｌｉ２Ｏ  ０．２０〜１．１０重量％；
Ｆｅ２Ｏ３  ０．１５〜０．５０重量％、および
Ｂ２Ｏ３  ０．５０〜４．００重量％；または
グループＩＩＩ：
ＳｉＯ２  ５３．５０〜６０．２５重量％；
Ａｌ２Ｏ３  １１．９０〜１３．７５重量％；
ＣａＯ  ２２．５０〜２４．２５重量％；
ＭｇＯ  ２．２５〜２．７５重量％；
ＴｉＯ２  ０．４０〜１．２５重量％；
Ｎａ２Ｏ  ０．７５重量％まで；
Ｋ２Ｏ  ０．２０重量％まで；
Ｌｉ２Ｏ  ０．２５〜１．００重量％
ＺｎＯ  ０．７５〜２．５０重量％；
Ｆｅ２Ｏ３  ０．２０〜０．４０重量％；
Ｂ２Ｏ３  ０．７５〜３．２５重量％；
の成分を含むガラス組成物であって、そして
ここで：
該ガラス組成物が、ＮＩＳＴ７１０Ａ参照標準に基づいて、１２４０℃以下のｌｏｇ３形成温度を有し；
ΔＴと定義する、該ｌｏｇ３形成温度と液相化温度との間の差分が、少なくとも５０℃であり、そして
以下のグループＡまたはＢのうちの１つ野グループ内のから以下の範囲で以下の関係：
グループＡ：
ＳｉＯ２／ＣａＯ  ２．１０〜２．８０；
ＳｉＯ２／ＲＯ  １．９０〜２．５５；
ＳｉＯ２／Ａｌ２Ｏ３  ３．５０〜５．００；
Ａｌ２Ｏ３／ＣａＯ  ０．５０〜０．６０；
ＳｉＯ２＋Ａｌ２Ｏ３  ６６．００〜７３．７０重量％；
ＳｉＯ２−ＲＯ  ２６．５０〜３６．６０重量％
Ａｌ２Ｏ３／ＲＯ  ０．４０〜０．６０
（ＳｉＯ２＋Ａｌ２Ｏ３）／
（Ｒ２Ｏ＋ＲＯ＋Ｂ２Ｏ３）  ２．００〜３．００
ここでＲＯがＣａＯ＋ＭｇＯの重量％に等しく、Ｒ２ＯがＮａ２Ｏ＋Ｋ２Ｏ＋Ｌｉ２Ｏの重量％に等しい；または
グループＢ：
ＳｉＯ２／ＣａＯ  ２．２０〜２．７０
ＳｉＯ２／  ＲＯ  １．９０〜２．４０
ＳｉＯ２／Ａｌ２Ｏ３  ４．００〜５．００
Ａｌ２Ｏ３／ＣａＯ  ０．５０〜０．６０
ＳｉＯ２＋Ａｌ２Ｏ３  ６７〜７２．１重量％
ＳｉＯ２−ＲＯ  ２７．００〜３６．６０重量％，
Ａｌ２Ｏ３／ＲＯ  ０．４６〜０．５６，
（ＳｉＯ２＋Ａｌ２Ｏ３）／
（Ｒ２Ｏ＋ＲＯ＋Ｂ２Ｏ３）  ２．３０〜３．００
ここでＲＯがＣａＯ＋ＭｇＯの重量％に等しく、Ｒ２ＯがＮａ２Ｏ＋Ｋ２Ｏ＋Ｌｉ２Ｏの重量％に等しい；
の少なくとも２つを有する、ガラス組成物。
【請求項６０】
請求項５９に記載のガラス組成物であって、ここで該ガラス組成物が、１１８７℃以上でかつ１２３９℃以下の範囲のｌｏｇ３形成温度を有し、そして
前記ΔＴが５０℃以上でかつ１４２℃以下の範囲であり、そして前記関係が、以下の範囲：
ＳｉＯ２／ＣａＯ  ２．２２〜２．６６
ＳｉＯ２／ＲＯ  ２．０１〜２．３９
ＳｉＯ２／Ａｌ２Ｏ３  ４．０９〜４．９０
Ａｌ２Ｏ３／ＣａＯ  ０．５１〜０．５９
ＳｉＯ２＋Ａｌ２Ｏ３  ６７．９５〜７２．０５重量％
ＳｉＯ２−ＲＯ  ２７．５０〜３３．９１重量％
Ａｌ２Ｏ３／ＲＯ  ０．４６〜０．５３
（ＳｉＯ２＋Ａｌ２Ｏ３）／
（Ｒ２Ｏ＋ＲＯ＋Ｂ２Ｏ３）  ２．１８〜２．６８、
で存在する、ガラス組成物。
【請求項６１】
請求項６０に記載のガラス組成物であって、ここで、前記成分が、以下の範囲：
ＳｉＯ２  ５４．６０〜５９．５３重量％；
Ａｌ２Ｏ３  １２．１６〜１３．６３重量％；
ＣａＯ  ２２．８７〜２４．０５．重量％；
ＭｇＯ  ２．００〜２．５５重量％；
ＴｉＯ２  ０．４９〜１．１０重量％；
Ｎａ２Ｏ  ０．６０重量％まで；
Ｋ２Ｏ  ０．１０重量％まで；
Ｌｉ２Ｏ  ０．３０〜０．９１重量％；
Ｆｅ２Ｏ３  ０．２３〜０．３０重量％、および
Ｂ２Ｏ３  ０．９０〜３．００重量％、
である、ガラス組成物。
【請求項６２】
請求項５９に記載のガラス組成物であって、ここで
該ガラス組成物が、１１９２℃以上でかつ１１９８℃以下の範囲のｌｏｇ３形成温度を有し、
前記ΔＴが５５℃以上でかつ６３℃以下の範囲であり、そして前記関係が、以下の範囲：
ＳｉＯ２／ＣａＯ  ２．４２〜２．４８
ＳｉＯ２／ＲＯ  ２．１９〜２．２４
ＳｉＯ２／Ａｌ２Ｏ３  ４．３０〜４．４７
Ａｌ２Ｏ３／ＣａＯ  ０．５４〜０．５７
ＳｉＯ２＋Ａｌ２Ｏ３  ７０．８３〜７１．４７重量％
ＳｉＯ２−ＲＯ  ３１．２６〜３２．３９重量％
Ａｌ２Ｏ３／ＲＯ  ０．４９〜０．５２
（ＳｉＯ２＋Ａｌ２Ｏ３）／
（Ｒ２Ｏ＋ＲＯ＋Ｂ２Ｏ３）  ２．４９〜２．５７、
で存在する、ガラス組成物。
【請求項６３】
請求項６２に記載のガラス組成物であって、ここで、前記成分が以下の範囲：
ＳｉＯ２  ５７．６０〜５８．５０重量％；
Ａｌ２Ｏ３  １２．７６〜１３．４３重量％；
ＣａＯ  ２３．４０〜２３．８４重量％；
ＭｇＯ  ２．５０重量％；
ＴｉＯ２  ０．５０重量％；
Ｎａ２Ｏ  ０．６０重量％まで；
Ｌｉ２Ｏ  ０．９０重量％；
Ｆｅ２Ｏ３  ０．２３重量％，
Ｂ２Ｏ３  １．００〜１．２０重量％、そして
で存在し、ここでＲ２ＯがＮａ２Ｏ＋Ｌｉ２Ｏの重量％に等しい、ガラス組成物。
【請求項６４】
請求項５９に記載のガラス組成物であって、ここで
該ガラス組成物が、１１８７℃以上でかつ１２３９℃以下の範囲のｌｏｇ３形成温度を有し、
前記ΔＴが５０℃以上でかつ１４２℃以下の範囲であり、そして前記関係が、以下の範囲：
ＳｉＯ２／ＣａＯ  ２．２２〜２．６６
ＳｉＯ２／ＲＯ  ２．０１〜２．３９
ＳｉＯ２／Ａｌ２Ｏ３  ４．０９〜４．９０
Ａｌ２Ｏ３／ＣａＯ  ０．５１〜０．５９
ＳｉＯ２＋Ａｌ２Ｏ３  ６７．９５〜７２．０５重量％
ＳｉＯ２−ＲＯ  ２７．５０〜３３．８４重量％
Ａｌ２Ｏ３／ＲＯ  ０．４６〜０．５３
（ＳｉＯ２＋Ａｌ２Ｏ３）／
（Ｒ２Ｏ＋ＲＯ＋Ｂ２Ｏ３）  ２．１８〜２．６８、
で存在する、ガラス組成物。
【請求項６５】
請求項６４に記載のガラス組成物であって、ここで前記成分が以下の範囲：
ＳｉＯ２  ５４．６０〜５９．５３重量％；
Ａｌ２Ｏ３  １２．１６〜１３．６３重量％；
ＣａＯ  ２２．９３〜２４．０５重量％；
ＭｇＯ  ２．００〜２．５５重量％；
ＴｉＯ２  ０．４９〜１．１０重量％；
Ｎａ２Ｏ  ０．６０重量％まで；
Ｋ２Ｏ  ０．１０重量％まで；
Ｌｉ２Ｏ  ０．３０〜０．９１重量％；
Ｆｅ２Ｏ３  ０．２３〜０．３５重量％；
Ｂ２Ｏ３  ０．６０〜３．００重量％；
で存在する、ガラス組成物。
【請求項６６】
請求項６５に記載のガラス組成物であって、ここで
該ガラス組成物が、１１８７℃以上でかつ１２２０℃以下の範囲のｌｏｇ３形成温度を有し、
前記ΔＴが５０℃以上でかつ１３９℃以下の範囲であり、そして前記関係が、以下の範囲：
ＳｉＯ２／ＣａＯ  ２．２２〜２．６６
ＳｉＯ２／ＲＯ  ２．０１〜２．３９
ＳｉＯ２／Ａｌ２Ｏ３  ４．０９〜４．８７
Ａｌ２Ｏ３／ＣａＯ  ０．５１〜０．５９
ＳｉＯ２＋Ａｌ２Ｏ３  ６７．９５〜７２．０５重量％
ＳｉＯ２−ＲＯ  ２７．５０〜３３．８４重量％
Ａｌ２Ｏ３／ＲＯ  ０．４６〜０．５３
（ＳｉＯ２＋Ａｌ２Ｏ３）／
（Ｒ２Ｏ＋ＲＯ＋Ｂ２Ｏ３）  ２．１８〜２．６８、
で存在する、ガラス組成物。
【請求項６７】
請求項６５に記載のガラス組成物であって、ここで
該ガラス組成物が、１１８７℃以上でかつ１２０５℃以下の範囲のｌｏｇ３形成温度を有し、
前記ΔＴが５０℃以上でかつ１３９℃以下の範囲であり、そして前記関係が、以下の範囲：
ＳｉＯ２／ＣａＯ  ２．４０〜２．５７
ＳｉＯ２／ＲＯ  ２．１７〜２．３２
ＳｉＯ２／Ａｌ２Ｏ３  ４．２６〜４．８７
Ａｌ２Ｏ３／ＣａＯ  ０．５２〜０．５９
ＳｉＯ２＋Ａｌ２Ｏ３  ７０．６３〜７１．７３重量％
ＳｉＯ２−ＲＯ  ３１．０６〜３３．６１重量％
Ａｌ２Ｏ３／ＲＯ  ０．４７〜０．５３
（ＳｉＯ２＋Ａｌ２Ｏ３）／
（Ｒ２Ｏ＋ＲＯ＋Ｂ２Ｏ３）  ２．４７〜２．６３、
で存在する、ガラス組成物。
【請求項６８】
請求項６７に記載のガラス組成物であって、ここで：
ＳｉＯ２  ５７．６０〜５９．２１重量％；
Ａｌ２Ｏ３  １２．１６〜１３．６３重量％；
ＣａＯ  ２２．８７〜２４．０６重量％；
ＭｇＯ  ２．３６〜２．５０重量％；
ＴｉＯ２  ０．４９〜１．１０重量％；
Ｎａ２Ｏ  ０．３０重量％まで；
Ｋ２Ｏ  ０．０９重量％まで；
Ｌｉ２Ｏ  ０．７０〜０．９０重量％；
Ｆｅ２Ｏ３  ０．２３〜０．２９重量％；
Ｂ２Ｏ３  １．００〜１．２０重量％；
である、ガラス組成物。
【請求項６９】
請求項６５に記載のガラス組成物であって、ここで前記成分が以下の範囲：
ＳｉＯ２  ５４．６０〜５８．７０重量％；
Ａｌ２Ｏ３  １２．４５〜１３．３５重量％；
ＣａＯ  ２３．５０〜２４．５５重量％；
ＭｇＯ  ２．５０〜２．５５重量％；
ＴｉＯ２  ０〜０．９０重量％；
Ｎａ２Ｏ  ０〜０．６０重量％；
Ｋ２Ｏ  ０〜０．５５重量％；
Ｌｉ２Ｏ  ０．３０重量％；
Ｆｅ２Ｏ３  ０．３５重量％まで；
Ｂ２Ｏ３  ０．９０〜３．００重量％；
であり、
ここで：
該ガラス組成物が、１１８７〜１２３９℃のｌｏｇ３形成温度を有し、そして前記ΔＴが５４〜９６℃の範囲であり、そして
以下の関係：
ＳｉＯ２／ＣａＯ  ２．２２〜２．５０
ＳｉＯ２／ＲＯ  ２．０１〜２．２６
ＳｉＯ２／Ａｌ２Ｏ３  ４．０９〜４．６５
Ａｌ２Ｏ３／ＣａＯ  ０．５２〜０．５７
ＳｉＯ２＋Ａｌ２Ｏ３  ６７．９５〜７２．０５重量％
ＳｉＯ２−ＲＯ  ２７．５０〜３２．７０重量％
Ａｌ２Ｏ３／ＲＯ  ０．４７〜０．５１
（ＳｉＯ２＋Ａｌ２Ｏ３）／
（Ｒ２Ｏ＋ＲＯ＋Ｂ２Ｏ３）  ２．１８〜２．６５、
の少なくとも２つが存在する、ガラス組成物。
【請求項７０】
以下のグループＩ、ＩＩまたはＩＩＩの１つから選択される以下の範囲：
グループＩ：
ＳｉＯ２  ５６．００〜６０．００重量％；
Ａｌ２Ｏ３  １０．００〜１４．００重量％；
ＣａＯ  ２１．００〜２５．００重量％；
ＭｇＯ  ２．００〜４．００重量％；
ＴｉＯ２  ０．２５〜１．５０重量％；
Ｎａ２Ｏ  １．２５重量％まで；
Ｌｉ２Ｏ  ０．１０〜１．２５重量％；
ＺｎＯ  ０．５０重量％まで；
ＭｎＯ  ４．００重量％まで；
ＭｎＯ２  ４．００重量％まで；
Ｆｅ２Ｏ３  ０．１０〜０．５０重量％、および
Ｂ２Ｏ３  ０〜１．５０重量％；または
グループＩＩ：
ＳｉＯ２  ５７．００〜５９．００重量％；
Ａｌ２Ｏ３  １１．００〜１４．００重量％；
ＣａＯ  ２２．００〜２４．００重量％；
ＭｇＯ  ２．００〜３．００重量％；
ＴｉＯ２  ０．２５〜１．３５重量％；
Ｎａ２Ｏ  １．１０重量％まで；
Ｌｉ２Ｏ  ０．２０〜１．１０重量％；
ＺｎＯ  ０．４０重量％まで；
ＭｎＯ  ３．５０重量％まで；
ＭｎＯ２  ３．２５重量％まで；
Ｆｅ２Ｏ３  ０．１５〜０．５０重量％、および
Ｂ２Ｏ３  ０〜１．２５重量％；または
グループＩＩＩ：
ＳｉＯ２  ５７．５０〜５９．００重量％；
Ａｌ２Ｏ３  １１．５０〜１４．００重量％；
ＣａＯ  ２２．５０〜２４．００重量％；
ＭｇＯ  ２．２５〜２．７５重量％；
ＴｉＯ２  ０．４０〜１．２５重量％；
Ｎａ２Ｏ  １．００重量％まで；
Ｌｉ２Ｏ  ０．２５〜１．００重量％
ＺｎＯ  ０．３５重量％まで；
ＭｎＯ  ３．２５重量％まで；
ＭｎＯ２  ３．２５重量％まで；
Ｆｅ２Ｏ３  ０．２０〜０．４０重量％；
Ｂ２Ｏ３  ０〜１．１０重量％；
の成分を含むガラス組成物であって、
ここで：
該ガラス組成物が、ＮＩＳＴ７１０Ａ参照標準に基づいて、１２４１℃以下のｌｏｇ３形成温度を有し；
ΔＴと定義する、ｌｏｇ３形成温度と液相化温度との間の差分が、少なくとも５０℃であり、
そして、以下のグループＡまたはＢのうち１つのグループ内の以下の範囲で以下の関係：
グループＡ：
ＳｉＯ２／ＣａＯ  ２．１０〜２．８
ＳｉＯ２／ＲＯ  １．９０〜２．５５
ＳｉＯ２／Ａｌ２Ｏ３  ３．７０〜５．００
Ａｌ２Ｏ３／ＣａＯ  ０．４５〜０．６５
ＳｉＯ２＋Ａｌ２Ｏ３  ６６．００〜７３．７０重量％
（ＳｉＯ２＋Ａｌ２Ｏ３）／
（Ｒ２Ｏ＋ＲＯ＋Ｂ２Ｏ３）  ２．００〜３．００
ＳｉＯ２−ＲＯ  ２６．５０〜３６．６０重量％
Ａｌ２Ｏ３／ＲＯ  ０．４０〜０．６０
ここでＲＯがＣａＯ＋ＭｇＯの重量％に等しく、Ｒ２ＯがＮａ２Ｏ＋Ｌｉ２Ｏの重量％に等しい；または
グループＢ：
ＳｉＯ２／ＣａＯ  ２．２０〜２．７０
ＳｉＯ２／ＲＯ  １．９０〜２．４０
ＳｉＯ２／Ａｌ２Ｏ３  ３．７０〜４．９０
Ａｌ２Ｏ３／ＣａＯ  ０．５０〜０．６０
ＳｉＯ２＋Ａｌ２Ｏ３  ６６．６６〜７２．１重量％
（ＳｉＯ２＋Ａｌ２Ｏ３）／
（Ｒ２Ｏ＋ＲＯ＋Ｂ２Ｏ３）  ２．００〜２．７５
ＳｉＯ２−ＲＯ  ２６．５０〜３３．３４重量％
Ａｌ２Ｏ３／ＲＯ  ０．４６〜０．５６
ここでＲＯがＣａＯ＋ＭｇＯの重量％に等しく、Ｒ２ＯがＮａ２Ｏ＋Ｌｉ２Ｏの重量％に等しい；
の少なくとも２つを有する、ガラス組成物。
【請求項７１】
請求項７０に記載のガラス組成物であって、ここで
該ガラス組成物が、１２１９℃以上でかつ１２４１℃以下のｌｏｇ３形成温度を有し、そして
ΔＴが５２℃以上でかつ７６℃以下であり、そして前記関係が、以下の範囲：
ＳｉＯ２／ＣａＯ  ２．４９〜２．５４
ＳｉＯ２／ＲＯ  ２．２５〜２．２９
ＳｉＯ２／Ａｌ２Ｏ３  ４．４０〜４．９０
Ａｌ２Ｏ３／ＣａＯ  ０．５２〜０．５７
ＳｉＯ２＋Ａｌ２Ｏ３  ６９．５２〜７２．０５重量％
ＳｉＯ２−ＲＯ  ３２．４０〜３２．７０重量％
Ａｌ２Ｏ３／ＲＯ  ０．４７〜０．５１
（ＳｉＯ２＋Ａｌ２Ｏ３）／
（Ｒ２Ｏ＋ＲＯ＋Ｂ２Ｏ３）  ２．５９〜２．７４、
で存在する、ガラス組成物。
【請求項７２】
請求項７１に記載のガラス組成物であって、ここで前記成分が以下の範囲：
ＳｉＯ２  ５７．７２〜５８．７０重量％；
Ａｌ２Ｏ３  １１．８８〜１３．３５重量％；
ＣａＯ  ２２．８０〜２３．５０重量％；
ＭｇＯ  ２．４３〜２．５０重量％；
ＴｉＯ２  ０．５０〜１．１０重量％；
Ｎａ２Ｏ３  ０．８７〜０．９０重量％；
Ｌｉ２Ｏ  ０〜０．３０重量％；
ＺｎＯ  ０〜０．３０重量％
Ｆｅ２Ｏ３  ０．２２〜０．２５重量％；
ＭｎＯ  ０．３０〜３．００重量％，
ＭｎＯ２  ０〜３．００重量％、および
Ｂ２Ｏ３  ０〜１．００重量％．
である、ガラス組成物。
【請求項７３】
以下の成分：
ＳｉＯ２  ５５．９７〜５７．０７重量％；
Ａｌ２Ｏ３  １２．６８〜１２．８６重量％；
ＣａＯ  ２３．９１〜２４．６９重量％；
ＭｇＯ  ２．４２〜２．６０重量％；
ＴｉＯ２  ０．９４〜１．０９重量％；
Ｎａ２Ｏ  ０．８７〜０．９３重量％；
Ｋ２Ｏ  ０．０５〜０．０７重量％；
Ｆｅ２Ｏ３  ０．２５５〜０．２．７８重量％；
Ｂ２Ｏ３  １．１５〜１．７０重量％；
ＳＯ３  ０．０１８〜０．０３２重量％；
ＳｒＯ  ０．０４〜０．０５重量％、および
Ｃｒ２Ｏ３  ０．００２〜０．００８重量％；
を含むガラス組成物であって、
ここで：
上記ガラス組成物が、ＮＩＳＴ７１０Ａ参照標準に基づいて、１２０３〜１２１７℃の範囲のｌｏｇ３形成温度を有し、そして
ΔＴと定義する、ｌｏｇ３形成温度と液相化温度との間の差分が、５５〜８３℃の範囲であり、そして以下の範囲の以下の関係：
ＳｉＯ２／ＣａＯ  ２．２９〜２．３９
ＳｉＯ２／ＲＯ  ２．０４〜２．１４
ＳｉＯ２／Ａｌ２Ｏ３  ４．３８〜４．５０
Ａｌ２Ｏ３／ＣａＯ  ０．５２〜０．５３
ＳｉＯ２＋Ａｌ２Ｏ３  ６８．６５〜６９．９８重量％
ＳｉＯ２−ＲＯ  ２８．８２〜３０．６３重量％
Ａｌ２Ｏ３／ＲＯ  ０．４７〜０．４８
（ＳｉＯ２＋Ａｌ２Ｏ３）／
（Ｒ２Ｏ＋ＲＯ＋Ｂ２Ｏ３）  ２．２９〜２．４１
の少なくとも２つが存在し、
ここでＲＯがＣａＯ＋ＭｇＯの重量％に等しく、Ｒ２ＯがＮａ２Ｏ＋Ｋ２Ｏの重量％に等しい、ガラス組成物。
【請求項７４】
ＳｉＯ２、Ａｌ２Ｏ３、ＣａＯおよびＭｇＯを含む四成分系および以下の関係を有するガラスの成分を含むガラス組成物であって：
ＳＯ２／ＣａＯ  ２．２０〜２．５５
ＳｉＯ２／ＲＯ  １．９６〜２．２９
ＳｉＯ２／Ａｌ２Ｏ３  ３．７９〜４．８４
Ａｌ２Ｏ３／ＣａＯ  ０．５１〜０．５９
ＳｉＯ２＋Ａｌ２Ｏ３  ６６．１０〜７１．４５重量％
ＳｉＯ２−ＲＯ  ２６．５〜３２．５５重量％
Ａｌ２Ｏ３／ＲＯ  ０．４６〜０．５６
（ＳｉＯ２＋Ａｌ２Ｏ３）／
（Ｒ２Ｏ＋ＲＯ＋Ｂ２Ｏ３）  ２．０２〜２．６７
ここで、ＭｇＯおよびＣａＯの重量％の合計は、「ＲＯ」と定義され、Ｎａ２Ｏ＋Ｋ２Ｏ＋Ｌｉ２Ｏの重量％の合計は、「Ｒ２Ｏ」と定義され、そして上記成分は、重量％で示され、該ガラス組成物は、ＮＩＳＴ７１０Ａ参照標準に基づいて、１２４０℃以下のｌｏｇ３形成温度を有し、そしてΔＴと定義する、ｌｏｇ３形成温度と液相化温度との間の差分が、少なくとも５０℃である、ガラス組成物。
【請求項７５】
請求項７４に記載のガラス組成物であって、ここで以下の成分は、以下の範囲：
ＳｉＯ２  ５３．００．〜５９．０５重量％；
Ａｌ２Ｏ３  １２．２０〜１４．００重量％；
ＣａＯ  ２２．２５〜２４．９５重量％、および
ＭｇＯ  １．５０〜３．００重量％．
である、ガラス組成物。
【請求項７６】
請求項７５に記載のガラス組成物であって、：
ＴｉＯ２  ０．５０〜１．１０重量％；
Ｎａ２Ｏ  ０．４５〜０．９０重量％；
Ｋ２Ｏ  ０〜０．５８重量％；
Ｆｅ２Ｏ３  ０〜０．５０重量％；
Ｂ２Ｏ３  ０〜５．０２重量％
をさらに含む、ガラス組成物。
【請求項７７】
以下の関係：
ＳｉＯ２／ＣａＯ  ２．３９〜２．７１
ＳｉＯ２／ＲＯ  ２．１６〜２．５２
ＳｉＯ２／Ａｌ２Ｏ３  ４．２６〜４．９９
Ａｌ２Ｏ３／ＣａＯ  ０．５０〜０．５９
ＳｉＯ２＋Ａｌ２Ｏ３  ７０．６０〜７３．６７重量％
ＳｉＯ２−ＲＯ  ３０．９５〜３６．５６重量％
Ａｌ２Ｏ３／ＲＯ  ０．４６〜０．５３
（ＳｉＯ２＋Ａｌ２Ｏ３）／
（Ｒ２Ｏ＋ＲＯ＋Ｂ２Ｏ３）  ２．３０〜２．９６、
を有するガラス成分と共にＳｉＯ２、Ａｌ２Ｏ３、ＣａＯおよびＭｇＯを含む四成分系であって、
ここで、ＭｇＯおよびＣａＯの重量％の合計は、「ＲＯ」と定義され、Ｎａ２Ｏ＋Ｋ２Ｏ＋Ｌｉ２Ｏの重量％の合計は、「Ｒ２Ｏ」と定義され、そして該ガラス組成物は、ＮＩＳＴ７１０Ａ参照標準に基づいて、１１８７〜１２４０℃の範囲でｌｏｇ３形成温度を有し、そしてΔＴと定義する、ｌｏｇ３形成温度と液相化温度との間の差分が、５０〜１４２℃の範囲でである、系。
【請求項７８】
請求項７７に記載のガラス組成物であって、ここで前記成分は、以下の範囲：
ＳｉＯ２  ５４．６０〜６０．７５重量％；
Ａｌ２Ｏ３  １１．９０〜１３．６４重量％；
ＣａＯ  ２２．００〜２４．２２重量％、および
ＭｇＯ  １．９０〜３．４０重量％、
である、ガラス組成物。
【請求項７９】
請求項７８に記載のガラス組成物であって、以下の範囲で以下の成分：
ＴｉＯ２  ０．４９〜１．５０重量％；
Ｎａ２Ｏ  ０〜０．９０重量％；
Ｋ２Ｏ  ０〜０．１０重量％；
ＺｎＯ  ０．４５〜１．５０重量％；
Ｌｉ２Ｏ  ０．３０〜１．００重量％
Ｆｅ２Ｏ３  ０〜０．３５重量％；
Ｂ２Ｏ３  ０〜３．００重量％；
をさらに含む、ガラス組成物。
【請求項８０】
ＳｉＯ２、Ａｌ２Ｏ３、ＣａＯおよびＭｇＯを含む四成分系を含むガラス組成物であって、該成分は、以下の関係：
ＳｉＯ２／ＣａＯ  ２．３６〜２．７３
ＳｉＯ２／ＲＯ  ２．１４〜２．５２
ＳｉＯ２／Ａｌ２Ｏ３  ４．２６〜４．９９
Ａｌ２Ｏ３／ＣａＯ  ０．５０〜０．５９
ＳｉＯ２＋Ａｌ２Ｏ３  ７０．８５〜７３．６７重量％
ＳｉＯ２−ＲＯ  ３０．５５〜３６．５６重量％
Ａｌ２Ｏ３／ＲＯ  ０．４６〜０．５３
（ＳｉＯ２＋Ａｌ２Ｏ３）／
（Ｒ２Ｏ＋ＲＯ＋Ｂ２Ｏ３）  ２．３０〜２．９６
を有し、
ここで、ＭｇＯおよびＣａＯの重量％の合計は、「ＲＯ」と定義され、Ｎａ２Ｏ＋Ｋ２Ｏ＋Ｌｉ２Ｏの重量％の合計は、「Ｒ２Ｏ」と定義され、そして上記成分は、重量％で示され、そして該ガラス組成物は、ＮＩＳＴ７１０Ａ参照標準に基づいて、１１９５℃以上でかつ１２４０℃以下のｌｏｇ３形成温度を有し、そして
ΔＴと定義する、ｌｏｇ３形成温度と液相化温度との間の差分が、５０℃以上でかつ１００℃以下の範囲である、ガラス組成物。
【請求項８１】
請求項８０に記載のガラス組成物であって、ここで：
ＳｉＯ２  ５７．４５〜６０．７５重量％；
Ａｌ２Ｏ３  １２．００〜１３．６８重量％；
ＣａＯ  ２２．００〜２４．５０重量％、および
ＭｇＯ  １．７０〜３．１０重量％
である、ガラス組成物。
【請求項８２】
請求項８１に記載のガラス組成物であって、：
ＴｉＯ２  ０．５０〜１．５０重量％；
Ｎａ２Ｏ  ０〜０．９１重量％；
ＺｎＯ  ０〜１．００重量％；
Ｌｉ２Ｏ  ０〜１．００重量％、および
Ｆｅ２Ｏ３  ０〜０．３５重量％
をさらに含む、ガラス組成物。
【請求項８３】
ＳｉＯ２、Ａｌ２Ｏ３、ＣａＯおよびＭｇＯを含む四成分系ならびにＢ２Ｏ３を５．１０重量％まで含むガラス組成物であって、該ガラスの成分が以下の関係：
ＳｉＯ２／ＣａＯ  ２．２０〜２．６６
ＳｉＯ２／ＲＯ  １．９６〜２．３９
ＳｉＯ２／Ａｌ２Ｏ３  ３．７９〜４．９０
Ａｌ２Ｏ３／ＣａＯ  ０．５１〜０．５９
ＳｉＯ２＋Ａｌ２Ｏ３  ６６．１０〜７２．０５重量％
ＳｉＯ２−ＲＯ  ２６．５０〜３３．９１重量％
Ａｌ２Ｏ３／ＲＯ  ０．４６〜０．５６
（ＳｉＯ２＋Ａｌ２Ｏ３）／
（Ｒ２Ｏ＋ＲＯ＋Ｂ２Ｏ３）  ２．０２〜２．６８
を有し、
ここで、ＭｇＯおよびＣａＯの重量％の合計は、「ＲＯ」と定義され、Ｎａ２Ｏ＋Ｋ２Ｏ＋Ｌｉ２Ｏの重量％の合計は、「Ｒ２Ｏ」と定義され、そして
上記成分は、重量％で示され、該ガラス組成物は、ＮＩＳＴ７１０Ａ参照標準に基づいて、１１６７℃以上でかつ１２４０℃以下の範囲のｌｏｇ３形成温度を有し、そして
ΔＴと定義する、ｌｏｇ３形成温度と液相化温度との間の差分が、５０℃以上でかつ１４２℃以下の範囲である、ガラス組成物。
【請求項８４】
請求項８３に記載のガラス組成物であって、ここでＳｉＯ２、Ａｌ２Ｏ３、ＣａＯおよびＭｇＯが以下の範囲：
ＳｉＯ２  ５３．００〜５９．５３重量％；
Ａｌ２Ｏ３  １２．００〜１４．００重量％；
ＣａＯ  ２２．２５〜２４．９５重量％、および
ＭｇＯ  １．５０〜３．００重量％
である、ガラス組成物。
【請求項８５】
請求項８４に記載のガラス組成物であって、：
ＴｉＯ２  ０．４０〜１．１０重量％；
Ｎａ２Ｏ  ０〜０．９０重量％；
Ｋ２Ｏ  ０  〜０．３０重量％；
Ｆ  ０〜０．５０重量％；
ＳｒＯ  ０〜０．１３重量％；
Ｃｒ２Ｏ３  ０〜０．１３重量％；
Ｌｉ２Ｏ  ０〜０．９１重量％、および
Ｆｅ２Ｏ３  ０〜０．３０重量％、
をさらに含む、ガラス組成物。
【請求項８６】
請求項８５に記載のガラス組成物であって、ここでＢ２Ｏ３が０．９０〜３．００重量％の範囲である、ガラス組成物。
【請求項８７】
請求項８６に記載のガラス組成物であって、ここでＢ２Ｏ３が１．３０〜５．０２重量％の範囲である、ガラス組成物。
【請求項８８】
以下：
ＳｉＯ２  ５２〜６２重量％；
Ｎａ２Ｏ  ０〜２重量％；
ＣａＯ  １６〜２５重量％；
Ａｌ２Ｏ３  ８〜１６重量％；
Ｆｅ２Ｏ３  ０．０５〜０．８０重量％；
Ｋ２Ｏ  ０〜２重量％；
ＭｇＯ  １〜５重量％；
Ｂ２Ｏ３  ０〜５重量％；
ＴｉＯ２  ０〜２重量％；および
Ｆ  ０〜１重量％；
を含むガラスファイバー組成物であって、
ここで該ガラス組成物は、ＮＩＳＴ７１０Ａ参照標準に基づいて、１２４０℃以下のｌｏｇ３形成温度、
少なくとも５０℃のΔＴおよび２．３５以下のＳｉＯ２／ＲＯ比を有し、そしてここで該ガラス組成物が以下の特徴：
ＳｉＯ２／ＲＯ  １．９〜２．５５；
ＳｉＯ２／ＣａＯ  ２．１〜２．８；
ＳｉＯ２／Ａｌ２Ｏ３  ３．７〜５．０；
Ａｌ２Ｏ３／ＣａＯ  ０．５〜０．６  ；
ＳｉＯ２＋Ａｌ２Ｏ３  ６６．０〜７３．７重量％；
（ＳｉＯ２＋Ａｌ２Ｏ３）／
（Ｒ２Ｏ＋ＲＯ＋Ｂ２Ｏ３）  ２．０〜３．０；
ＳｉＯ２−ＲＯ  ２６．５〜３６．６重量％；および
Ａｌ２Ｏ３／ＲＯ  ０．４〜０．６
の少なくとも１つを有する、ガラスファイバー組成物。
【請求項８９】
請求項８８に記載のガラスファイバー組成物であって、ここで該ガラス組成物のＳｉＯ２＋Ａｌ２Ｏ３含量が７０重量％より多い、ガラスファイバー組成物。
【請求項９０】
請求項８９に記載のガラスファイバー組成物であって、ここで該ガラス組成物のＳｉＯ２含量が５７重量％より多く、そして該ガラス組成物のＢ２Ｏ３含量が２重量％以下である、ガラスファイバー組成物。
【請求項９１】
請求項９０に記載のガラスファイバー組成物であって、ここで該ガラス組成物がＴｉＯ２を少なくとも１重量％含む、ガラスファイバー組成物。
【請求項９２】
請求項９１に記載のガラスファイバー組成物であって、ここで該ガラス組成物がホウ素を含まない、ガラスファイバー組成物。
【請求項９３】
請求項５２に記載のガラスファイバー組成物であって、ここで該ガラス組成物が以下：
Ｌｉ２Ｏ  ０．０５〜１．５重量％；
ＺｎＯ  ０．０５〜１．５重量％；
ＭｎＯ  ０．０５〜３重量％；および
ＭｎＯ２  ０．０５〜３重量％
から選択される少なくとも１つの材料をさらに含む、ガラスファイバー組成物。
【請求項９４】
請求項１に記載のガラス組成物であって、以下の関係：
ＲＯ  ２６〜２８重量％
Ｒ２Ｏ＋ＲＯ＋Ｂ２Ｏ３  ２８．００〜３２．００重量％
をさらに含む、ガラス組成物。
【請求項９５】
請求項５に記載のガラス組成物であって、以下の関係：
ＲＯ  ２６．２５〜２７．６０重量％
Ｒ２Ｏ＋ＲＯ＋Ｂ２Ｏ３  ２８．９０〜３０．００重量％
をさらに含む、ガラス組成物。
【請求項９６】
請求項７５に記載のガラス組成物であって、以下の関係：
ＲＯ  ２４．８０〜２７．５６重量％
Ｒ２Ｏ＋ＲＯ＋Ｂ２Ｏ３  ２７．２０〜３２．７９重量％
をさらに含む、ガラス組成物。
【請求項９７】
請求項７８に記載のガラス組成物であって、以下の関係：
ＲＯ  ２４．０１〜２６．７０重量％
Ｒ２Ｏ＋ＲＯ＋Ｂ２Ｏ３  ２５．１５〜２８．６４重量％
をさらに含む、ガラス組成物。
【請求項９８】
請求項８１に記載のガラス組成物であって、以下の関係：
ＲＯ  ２４．０１〜２６．９０重量％
Ｒ２Ｏ＋ＲＯ＋Ｂ２Ｏ３  ２５．１５〜２７．８０重量％
をさらに含む、ガラス組成物。
【請求項９９】
請求項８１に記載のガラス組成物であって、以下の関係：
ＲＯ  ２４．８０〜２７．５６重量％
Ｒ２Ｏ＋ＲＯ＋Ｂ２Ｏ３  ２６．９０〜３２．７９重量％
をさらに含む、ガラス組成物。
【発明の詳細な説明】
【技術分野】
【０００１】
(関連出願の引用）
本出願は２００１年に１０月１８日に出願された米国仮出願番号６０／３３０，１７８の利益を主張する。本出願は「Ｇｌａｓｓ  Ｆｉｂｅｒ  Ｃｏｍｐｏｓｉｔｉｏｎ」としてＦｒｅｄｅｒｉｃｋ  Ｔ．  Ｗａｌｌｅｎｂｅｒｇｅｒの名義で２００１年１１月２８日に出願された係属中の米国特許出願番号０９／９８０，２４８の一部継続出願であり、その出願は１９９９年５月２８日に出願された米国仮出願番号６０／１３６，５３８の利益ならびに「Ｇｌａｓｓ  Ｆｉｂｅｒ  Ｆｏｒｍｉｎｇ  Ｃｏｍｐｏｓｉｔｉｏｎ」としてＦｒｅｄｅｒｉｃｋ  Ｔ．  Ｗａｌｌｅｎｂｅｒｇｅｒの名義で２００１年９月５日に出願された係属中の米国特許出願番号ＵＳ０１／２７４５１の利益を主張する出願であり、その出願は２０００年９月６日に出願された米国仮出願番号６０／２３０，４７４ならびにＰＣＴ出願番号Ｕ．Ｓ．００／１４１５５の利益を主張する。
【０００２】
米国仮出願番号６０／１３６，５３８はＰＣＴ出願番号Ｕ．Ｓ．００／１４１５５の優先権出願であり、そして米国仮出願番号６０／２３０，４７４はＰＣＴ出願番号ＵＳ０１／２７４５１の優先権出願である。米国仮出願番号６０／１３６，５３８；６０／２３０，４７４および６０／３３０，１７８；米国特許出願番号０９／９８０，２４８ならびにＰＣＴ出願番号００／１４１５５および０１／２７４５１は本明細書中に参考として援用される。
【０００３】
（発明の背景）
（１．発明の分野）
本発明はガラス組成物に関し、そして特に（１）ファイバーガラス組成物、ならびに（２）そのガラス組成物の熱的性質を同定するためのガラス組成物の成分の数学的関係、例えばガラスファイバー形成の間に融解したガラスの不透明化を防ぐために認容可能な温度差での形成温度および液相化温度に関連する。
【背景技術】
【０００４】
（２．技術の考察）
ガラスファイバーを形成する技術において、形成温度と液相化温度との間の差はファイバー形成の間に融解したガラスの不透明化を防ぐための値に維持されることが認識されている。例えば、繊維およびガラスファイバー強化材のために連続性ガラスファイバーストランドを作る最も通常のガラス組成物は、「Ｅガラス」として当業者に公知である。どんな型の組成物がＥガラス組成物を構成するのかに関する要件がＡＳＴＭ  Ｄ５７８−００に含まれている。６〜１０重量％のＢ２Ｏ３を含むＥガラスを使用する利点は、その液相化温度がその形成温度より十分に低いことである、すなわち、代表的には５６℃（１００°Ｆ)より大きく通常は８３℃から１１１℃(１５０°Ｆから２００°Ｆ)の範囲内である。本明細書で使用される場合、用語「形成温度」、「ＴＦＯＲＭ」、「ｌｏｇ３形成温度」および「ｌｏｇ３ＦＴ」はそのガラスの粘性がｌｏｇ３すなわち１０００ポアズになるときのガラスの温度を意味し、そして用語「液相化温度」、「液相化Ｔ」、および「ＴＬＩＱ」はガラスの固相（結晶）と液相（融解）が平衡する温度を意味する。ＴＦＯＲＭとＴＬＩＱとの間の差分は、本明細書では「デルタＴ」あるいは「ΔＴ」と呼ぶが、所定の融解組成物の結晶化の可能性の共通の尺度である。ΔＴが低ければ低いほど、言い換えれば形成温度と液相化温度との間の差が小さければ小さいほど、結晶化の可能性はより大きくなる。ガラスファイバー形成産業では、ΔＴはガラスファイバー形成作業中、特にブッシング領域における融解したガラスの不透明化を防ぐために、代表的に少なくとも５０℃（９０°Ｆ）の温度に維持されている。
【０００５】
高温でガラスファイバー形成作業を行うことは付随する高エネルギーコストに加えて結果として高いエネルギー使用量を生むので、低温でガラスファイバー形成作業を行うことが望ましいとガラスファイバーを形成する分野の当業者に理解される。さらに、高温はガラス溶融炉の中で使用される耐火物ならびにファイバー形成のために使用されるブッシングの劣化を加速させる。そのブッシングは、そのブッシングが磨耗するほどにはガラスから回収されることが出来ない貴金属を含んでいる。
【０００６】
ホウ素ならびにフッ素は、Ｅガラスの電気的性質、例えばエネルギーの散逸率および誘電率に寄与することに加えて少なくとも５０℃(９０°Ｆ)のΔＴを供給しながら、ガラスの形成温度および液相化温度を下げることも認識されている。酸化物の形態のホウ素およびフッ化物の形態のフッ素はガラスバッチ原料中に含まれており、そしてガラス融解作業中に融剤として作用する。Ｅガラスは１０重量％までのＢ２Ｏ３および１．０重量％までのフッ化物を含み得る（ＡＳＴＭ  Ｄ  ５７８−００  §４．２を参照）。ホウ素は認容可能なΔＴ値を与えながら効果的に形成温度および液相化温度を下げ、そしてフッ化物あるいはフッ素が融剤として作用するが、欠点がある。特に、これらの物質は融解の間に揮発し、排気ガスと一緒に排気システム内へ入る。もし排気ガス中のホウ素およびフッ素が除去されなければ、それらは大気中に放出される。ホウ素およびフッ素は汚染物質とみなされるので、これらの放出は炉運転の慎重な制御および／または高価な付加的汚染制御設備の使用を次々と必要とする環境規制によって、厳重に制御される。これらの重要性に応じて、Ｅガラス中のホウ素および／またはフッ素の含有量は減少された。例えば、米国特許第４，５４２，１０６号および同第５，７８９，３２９号、ならびにＷＯ  ９９／１２８５８は約１２５８℃から１２６３℃の範囲内で形成温度を有するホウ素なしのガラスまたは例えば１．８重量％という低ホウ素のガラスを開示する。ガラスを作る分野の当業者によって理解されるように、バッチ原料中のホウ素および／またはフッ素の含有量を減少させるかまたは除去することは形成温度を上昇させる。特に、ホウ素含有量が減少するにつれシリカの含有量は増加し、結果として形成温度を上昇させる。上記で述べたように、形成温度の上昇は結果として高いエネルギー使用量、高いエネルギーコスト、ならびに炉の耐火物およびそのファイバーを形成するために使用されるブッシングの劣化の加速を生じる。
【０００７】
ガラス組成物およびそのガラス組成物を繊維化するための方法に関するさらなる情報について、Ｋ．Ｌｏｅｗｅｎｓｔｅｉｎ，Ｔｈｅ  Ｍａｎｕｆａｃｔｕｒｉｎｇ  Ｔｅｃｈｎｏｌｏｇｙ  ｏｆ  Ｃｏｎｔｉｎｕｏｕｓ  Ｇｌａｓｓ  Ｆｉｂｅｒｓ(第３版、１９９３)の３３〜４４頁、４７〜６０頁、１１５〜１２２頁および１２６〜１３５頁、ならびにＦ．Ｔ．Ｗａｌｌｅｎｂｅｒｇｅｒ(編）、Ａｄｖａｎｃｅｄ  Ｉｎｏｒｇａｎｉｃ  Ｆｉｂｅｒｓ；  Ｐｒｏｃｅｓｓｅｓ，  Ｓｔｒｕｃｔｕｒｅｓ，  Ｐｒｏｐｅｒｔｉｅｓ，  Ａｐｐｌｉｃａｔｉｏｎｓ，  （１９９９）の８１〜１０２頁および１２９〜１６８頁を参照せよ。これらの文献は本明細書中に参考として援用される。
【０００８】
一般的に、特定の性質、例えば形成温度とデルタＴを有するガラス組成物はガラス中の構成要素あるいは材料の重量パーセントおよび／またはモルパーセントによって同定される。ガラス製造および／またはガラスファイバー形成の分野の当業者によって理解され得るように、ガラス中における特定の成分の量ばかりでなくある関係、例えばガラス中の成分の数学的関係によるガラス組成物の性能を同定することは有利なことである。ＷＯ  ０１／３２５７６Ａ１はファイバーガラス組成物およびその成分のいくつかの数学的関係、例えばガラス中のＣａＯとＭｇＯとの合わせた重量パーセント、および［Ａｌ２Ｏ３／ＣａＯ］の割合を開示する。ガラス成分の組み合わせ、例えばガラスの中で他の成分との関係を持つシリカの絶対重量パーセント、例えばシリカのＲＯに対する割合（ＣａＯとＭｇＯとの合わせた重量％）を使用することはそのガラスの融解特性に関する情報を提供する。
【発明の開示】
【課題を解決するための手段】
【０００９】
（発明の要旨）
本発明は低量のホウ素を含むかあるいはホウ素を含まない、１２４０℃（２２６２°Ｆ）以下の形成温度、少なくとも５０℃（９０°Ｆ）のΔＴ、ならびに以下の組成的特徴の一つ以上、あるいは全てを有するガラスファイバー形成組成物を提供する。
【００１０】
ＳｉＯ２対ＲＯ（すなわち、ＣａＯ＋ＭｇＯ)の比が１．９〜２．５５の範囲；
ＳｉＯ２対ＣａＯの比が２．１〜２．８の範囲；
ＳｉＯ２対Ａｌ２Ｏ３の比が３．７〜５．０の範囲；
Ａｌ２Ｏ３対ＣａＯの比が０．５〜０．６の範囲；
ＳｉＯ２とＡｌ２Ｏ３との和が６６．０〜７３．７ｗｔ％の範囲；
（ＳｉＯ２＋Ａｌ２Ｏ３）対（Ｒ２Ｏ＋ＲＯ＋Ｂ２Ｏ３）の比が２．０〜３．０の
範囲；
Ａｌ２Ｏ３対ＲＯの比が０．４〜０．６の範囲；ならびに
ＳｉＯ２とＲＯとの間の差；２６．５〜３６．６ｗｔ％の範囲
本発明のある非制限的な実施形態において、そのガラス組成物はさらに５７重量％より高いＳｉＯ２含量および２重量％以下のＢ２Ｏ３を有する。本発明の別の非制限的な実施形態においては、そのガラス組成物のＳｉＯ２＋Ａｌ２Ｏ３含量は７０重量％未満である。本発明のさらに別の非制限的な実施形態においては、そのガラス組成物は少なくとも１重量％のＴｉＯ２を含む。
【００１１】
好ましい実施形態の説明の項目での議論には、ガラス組成物および異なる型のガラスの数学的関係が議論されている。そのようなガラス組成物のひとつは以下の成分を有する。
【００１２】
ＳｉＯ２                ５５．７０〜５９重量％；
Ａｌ２Ｏ３              １２．３５〜１３．９４重量％；
ＣａＯ                   ２４．４０〜２４．８０重量％；
ＭｇＯ                   ２．５５〜２．８０重量％；
ＴｉＯ２                ０．０５〜０．５５重量％；
Ｎａ２Ｏ                ０．４０〜０．５０重量％；
Ｋ２Ｏ                    ０．４０〜０．６０重量％；
Ｎａ２Ｏ＋Ｋ２Ｏ    ０．８５〜１．５０重量％；
Ｆｅ２Ｏ３              ０．２０〜０．４０重量％, および
Ｂ２Ｏ３                １．２５〜１．５５重量％、ならびに
以下の成分の関係
ＲＯ                                                     ２６．２５〜２７．６０  ｗｔ％
ＳｉＯ２／ＣａＯ                              ２．２０〜２．４０
ＳｉＯ２／ＲＯ                                  ２．００〜２．２０
ＳｉＯ２／Ａｌ２Ｏ３                        ３．９５〜４．７０
Ａｌ２Ｏ３／ＣａＯ                          ０．５０〜０．６０
ＳｉＯ２＋Ａｌ２Ｏ３                        ６９．００〜７０．５０  ｗｔ％
ＳｉＯ２−ＲＯ                                  ２８．００〜３１．００  ｗｔ％
Ａｌ２Ｏ３／ＲＯ                              ０．４５〜０．５５
Ｒ２Ｏ＋ＲＯ＋Ｂ２Ｏ３                    ２８．９０〜３０．００  ｗｔ％
（ＳｉＯ２＋Ａｌ２Ｏ３）／（Ｒ２Ｏ＋ＲＯ＋Ｂ２Ｏ３）        ２．２５〜２．４５
ならびに
１２１０から１２２５℃の範囲内のｌｏｇ３形成温度であり、そしてΔＴが５２から６５℃の範囲内にある。Ｒ２ＯはＫ２ＯとＮａ２Ｏのｗｔ％に等しい。
【００１３】
本発明のガラス組成物のさらに詳細な要約およびそのガラス組成物の成分の関係については、好ましい実施形態の説明に対して参照がなされるべきである。
【００１４】
本発明の数学的関係に適合するそのガラス組成物は１２４０℃未満、好ましくは１２０５から１２２０℃、そしてホウ素のないガラスではより好ましくは１２１１から１２１８℃、ならびにホウ素を含むガラスではより好ましくは１１８７から１２０５℃の間の形成温度を有するガラスを提供する。
【００１５】
（好ましい実施形態の説明）
以下の議論において、本明細書および特許請求の範囲に使用されている寸法、物理的特徴などを示す全ての数字は全ての場合において用語「約」によって修飾されているものとして理解されるべきである。よって、正反対に示されないかぎり、以下の明細書および特許請求の範囲に示す数値は本発明の実施によって得られる望ましい特性に依存して変化し得る。最低限でも、特許請求の範囲に対する均等論の適用を限定する企図としてでなく、各数値パラメーターは、少なくとも報告されている数の有効数字を考慮してならびに通常の丸め技術を適用することにより解釈されるべきである。さらに本明細書で開示される全ての範囲はそこに包含される任意ならびに全ての部分領域を包含することが理解されるべきである。例えば、１ｗｔ％から１０ｗｔ％の言及される範囲は１の最小値から１０の最大値を含むその間の任意ならびに全ての部分領域、すなわち、１以上の最小値で始まり、および１０以下の最大値で終わる全ての部分領域、例えば５．５から１０を含むとみなされるべきである。
【００１６】
そうでないことが示されない限り、本明細書で議論されている物質の重量パーセントあるいは温度などであるが、これらに限定されない全ての数値は大まかであり、そして限定はされないが測定標準、設備ならびに技術のような当業者に周知であるさまざまな要因によって変動を受けやすいことが理解されるべきである。結果として、そのような値は全ての場合において用語「約」によって修飾されているものとして理解されるべきである。よって、正反対に示されない限り、以下の明細書および添付の特許請求の範囲に示される数値パラメーターは本発明によって得られることが要求される望ましい特性に依存して変化し得るという近似である。最低限でも、数値パラメーターは少なくとも、報告されている数の有効数字を考慮してならびに通常の丸め技術を適用することにより解釈されるべきである。
【００１７】
本発明の一般的な範囲を示している数値の範囲およびパラメーターが近似であるにもかかわらず、特定の実施例に示される数値は可能な限り精密に報告されている。任意の認識された偏差および／または誤差は議論される。しかしながら、いかなる数値も本質的にそれぞれの試験中の測定に見られる標準偏差から結果として必ず生じるある種の誤差を固有に含む。
【００１８】
以下の議論および特許請求の範囲において、その範囲を規定することの限界がその範囲内に含まれている。例えば、そしてその議論に限定されないが「１２３０から１２４０℃の範囲において」ならびに「１２３０℃以上でありかつ１２４０℃以下の範囲」は同じ範囲を定義する。さらに前述の議論、以下の議論ならびに特許請求の範囲において、用語「重量パーセント」、「ｗｔ％」ならびに「重量％」は本明細書において互換可能に使用される。
【００１９】
本発明の実施形態において、総称四成分ガラス系の成分の数学的関係が開示される。四成分系は、ＳｉＯ２、ＣａＯ、Ａｌ２Ｏ３およびＭｇＯを含む。ガラス製造の当事者に理解されるように、特にガラスファイバーの製造において、ＭｇＯは、バッチ材料に加えられない場合、トランプ材料としてバッチ材料中に見出される。例えば、ＭｇＯは、０．３〜０．５重量％で粘土中に見出される。発明の実施において、ガラスにおいて、トランプレベルより高いレベルを達成するために、バッチ材料にＭｇＯが添加される。目的のＳｉＯ２、ＣａＯ、Ａｌ２Ｏ３およびＭｇＯの関係は、ＲＯ＝ＣａＯ＋ＭｇＯ、ＳｉＯ２／ＣａＯ、ＳｉＯ２／ＲＯ、ＳｉＯ２／Ａｌ２Ｏ３；Ａｌ２Ｏ３／ＣａＯ；ＳｉＯ２＋Ａｌ２Ｏ３；ＳｉＯ２−ＲＯおよびＡｌ２Ｏ３／ＲＯまたはＲＯ／Ａｌ２Ｏ３を含む。本発明において、他の成分または構成要素が、ガラスバッチ材料に加えられることでガラスの形成温度および／または液相化温度が変化し、そして／またはガラス中に存在する場合、（例えば、Ｎａ２Ｏ，Ｌｉ２Ｏ，Ｋ２ＯおよびＢ２Ｏ３があるが、これらに限定されない）以下の数学的関係は興味深い：（ＳｉＯ２＋Ａｌ２Ｏ３）／（Ｒ２Ｏ＋ＲＯ＋Ｂ２Ｏ３）（ここで、ＲＯは以前の定義のとおりであり、Ｒ２Ｏ＝Ｎａ２Ｏ＋Ｌｉ２Ｏ＋Ｋ２Ｏである）。表１〜２２において、（ＳｉＯ２＋Ａｌ２Ｏ３）／（Ｒ２Ｏ＋ＲＯ＋Ｂ２Ｏ３）の関係は、この式を理想的なカラム幅へ合致するために、（Ｓｉ＋Ａｌ）／（Ｒ２Ｏ＋ＲＯ＋Ｂ）として表されている。上で特定されたガラスの組成の特徴の各々は、以下でより詳細に考察されるように、ガラス溶解物の流動性（すなわち、粘性）とその結晶化ポテンシャルの間の相対バランスを反映する。本考察において、目的の物理的融解特性は形成温度および液相化温度である。なぜならば、本発明の実施形態は、低い形成温度および所望のΔＴを有するホウ素低含有もしくはホウ素を含まないガラス組成物を提供することだからである。この方法において、例えば、ブシュ領域において、融解ガラスの失透の可能性を軽減しつつ、低温で、ガラスファイバーを形成するために、ガラスは処理され得る。本発明を限定することなく、発明の実施形態は、１２４０℃（２２６４°Ｆ）を超えない形成温度および少なくとも５０℃（９０°Ｆ）のΔＴを有するガラス組成物を含む。
【００２０】
次の考察において、数学的な関係は、ガラス中の成分に対してである。しかしながら、本発明はこれらに限定されず、バッチへ加えられる成分の関係を同定し使用すること（例えば、ガラスを形成するためにバッチを溶かす前にバッチを混ぜること）を企図する。さらに、次の考察において、これらの成分の数学的関係は、ガラスの組成中の成分の重量％である。しかしながら、本発明はこれらに限定されず、バッチ材料および／またはガラス組成物中の成分の量を同定するモル％または任意の測定値であり得る。
【００２１】
上記の四成分系の成分または構成要素について、純粋ケイ素は最高融点ガラス形成剤として知られている。純粋ケイ素融解物は、十分に定義された融点を有さない。２５００℃（４５３２°Ｆ）で、この純粋ケイ素融解物は、およそｌｏｇ４（１００００）ポイズを超える粘性を有し、それを室温まで冷却したとき、緩やかに固化し、ガラスを形成する。純粋なケイ素、マグネシウムおよびアルミニウム融解物は、非常に低い粘性（例えば、それぞれの融点において、０．５〜２．０ポイズの範囲）を有することが知られている。これらの材料は、融解物が冷却された場合にガラスに固化せず、むしろ、はっきりと定義されている融点で、直ちに結晶化する。典型的な四成分ＳｉＯ２−Ａｌ２Ｏ３−ＣａＯ−ＭｇＯガラス組成物は５５−６０％のＳｉＯ２および２１−２６％のＣａＯを含んでおり、この四成分系の酸化物の各々が融解特性のバランスに対する固有の特性に寄与している
これらの成分を有するガラス組成物のための四成分系の構成要素の材料性質に基づき、重量％の点から、ガラス組成物の最大の酸化物成分であるＳｉＯ２が、このタイプの所定の組成物中で減少している場合、融解粘性および生じるｌｏｇ３形成温度は、降下すると予測される。重量％の点から、ガラス組成物の二番目に大量の成分であるＣａＯまたはＭｇＯが、そのような組成物において増加した場合、ガラスの特性に及ぼすＲＯ（ＣａＯ＋ＭｇＯ）の影響は二倍になる。さらに詳細には、これは、生じる融解物の流動性を増加させる（すなわち、その粘性および形成温度を減少させる）だけでなく、生じる融解物の結晶化性を増加させ（すなわち、液相化温度を増加させ）、従って、ΔＴは減じられる。
【００２２】
結果として、必要ではないが、本発明の非限定的な実施形態において、ガラス組成物は、（１）最も低いｌｏｇ３形成温度（本発明において、１２４０℃未満、望ましくは１２２０℃未満）を生じる最も低いＳｉＯ２含量；（２）このプロセスに必要なΔＴ（本発明ではΔＴは少なくとも５０℃）を生じるＲＯに対するＳｉＯ２の比を組み合わせて有する。前述に基づいて、本発明の実施において必要ではないが、本発明の非限定的な実施形態において、より低いｌｏｇ３形成温度を促進するために、ケイ素レベルは、好ましくは、６２重量％ＳｉＯ２以下である。本発明の他の非限定的な実施形態において、ガラス組成物は、６０重量％以下のＳｉＯ２および５８重量％以下のＳｉＯ２を有する。
【００２３】
一般に、ＭｇＯは、ガラスファイバー形成組成物に含まれる。なぜなら、グラスファイバー組成物の加熱および融解プロフィール、特に、液相化温度は、制御され得、特に、ＭｇＯの量を制御することによって、最適化され得るからである。より詳細には、ＭｇＯの量を調節することにより、液相化温度は、少なくとも５０℃のΔＴを提供するように選択され得る。加えて、約２．５〜２．８重量％のＭｇＯで、総称四成分ＳｉＯ２−Ａｌ２Ｏ３−ＣａＯ−ＭｇＯ系において、共晶が存在することが決定されている。共晶の考察のために、ＷＯ００／７３２３１が参照され、この文献は、本明細書中で参考として援用される。
【００２４】
ＳｉＯ２／ＲＯ比の値は、最小の所望のΔＴに可能な限り近いΔＴを有するガラス組成物を製造するために、ＳｉＯ２および／またはＲＯの量を変化させることにより操作できる。ＳｉＯ２／ＲＯの値における減少（これは、ＳｉＯ２の重量％における減少ならびに／またはＣａＯおよび／もしくはＭｇＯの重量％における増加を示す）、あるいは、ＳｉＯ２、ＣａＯおよび／またはＭｇＯの重量％の変化または変化の組み合わせは、融解物の粘性およびΔＴをもたらし、また、結晶化ポテンシャルを増加させる。逆に、ＳｉＯ２／ＲＯの値の増加は、融解物の粘性およびΔＴをもたらし、結晶化ポテンシャルを増加させる。ＳｉＯ２／ＲＯ比の値があまりに低く下がった場合、ΔＴが許容できないレベルにまで低下し得ることが認識されるべきである。本発明の非限定的な実施形態において、必要ではないが、ＳｉＯ２／ＲＯは、２．４０以下である。他の非限定的な実施形態において、ＳｉＯ２／ＲＯは２．３５以下、２．３０以下、２．２５以下または２．２０以下である。さらに別の非限定的な実施形態において、ＳｉＯ２／ＲＯの値は、（例えば、ホウ素を含まないガラスでは２．１〜２．５５）１．９〜２．５５の範囲であり、ホウ素を含むガラスでは、１．９〜２．４である。
【００２５】
ＳｉＯ２レベルおよびＳｉＯ２／ＲＯ比に加えて、次のパラメーターもまた、四成分ガラス組成物の組成エンベロープ（ｃｏｍｐｏｓｉｔｉｏｎａｌ  ｅｎｖｅｒｏｐｅ）レベルを示す：ＳｉＯ２／ＣａＯ比、ＳｉＯ２／Ａｌ２Ｏ３比、Ａｌ２Ｏ３／ＣａＯ比、ＳｉＯ２＋Ａｌ２Ｏ３の合計、ＳｉＯ２−ＲＯ間の差分およびＡｌ２Ｏ３／ＲＯ比。次のパラメーターは、さらなる温度改変成分を含むガラス組成物の組成エンベロープを示す：Ｒ２Ｏ＋ＲＯ＋Ｂ２Ｏ３の合計（ここでＲ２Ｏ＝Ｎａ２Ｏ＋Ｋ２Ｏ＋Ｌｉ２Ｏである）、および（ＳｉＯ２＋Ａｌ２Ｏ３）／（Ｒ２Ｏ＋ＲＯ＋Ｂ２Ｏ３）比。
【００２６】
所定のケイ素レベルにおけるＳｉＯ２／ＲＯ比は、結晶化ポテンシャルおよび融解物流動性に対するＲＯの組成の影響を示すが、ＳｉＯ２／ＣａＯ比は、結晶化ポテンシャルに対するＣａＯの影響しか示さない。様々な融解物の比較において、ＭｇＯおよびＳｉＯ２のレベルが一定に保たれる場合、ＳｉＯ２／ＣａＯの値における減少は、ＣａＯの寄与に起因して結晶化ポテンシャルの増加を示し、逆もまた同様である。ＳｉＯ２−ＲＯの差分は、類似の指標、すなわち、この差分の減少として働くか、またはより小さい差分は、代表的にＲＯのより大きな相対量、それ故、結晶化ポテンシャルにおける増加を示す。また、逆に、ＳｉＯ２−ＲＯにおける差分の増加またはより大きな差分は、結晶化ポテンシャルにおける減少を示す。本発明の１つの非限定的な実施形態において、ガラス組成物のＳｉＯ２／ＣａＯ比は、ホウ素を含まないガラスについて、２．１〜２．８（例えば、２．３〜２．８）の範囲であり、ホウ素を含むガラスについて、２．２から２．７の範囲である。本発明の別の非限定的な実施形態において、ガラス組成物のＳｉＯ２−ＲＯの差分は、ホウ素を含まないガラスについて、２６．５〜３６．６重量％（例えば、３０．５〜３６．６重量％）の範囲であり、ホウ素を含むガラスについて、２６．５〜３４．０重量％の範囲である。
【００２７】
ＳｉＯ２＋Ａｌ２Ｏ３の合計は、所定の融解物の組成エンベロープを示す別のパラメーターである。約１４〜１５重量％のＡｌ２Ｏ３レベルまで、Ａｌ２Ｏ３は、ＳｉＯ２とのネットワークの形成に関係し得、かつ、常に存在するＲＯの結晶化ポテンシャルを打ち消し得ると考えられている。より高いＡｉ２Ｏ３レベル（例えば、１５重量％より上）で、Ａｌ２Ｏ３はＲＯに非常に似た働きをし始め、所定の融解物の結晶化ポテンシャルの上昇に寄与する。このため、ＳｉＯ２の所定の重量％のガラス組成物について、より低いＡｌ２Ｏ３レベルを示すＳｉＯ２＋Ａｌ２Ｏ３のより低い値は、代表的に、より低い結晶化ポテンシャルを生じ、より大きなＳｉＯ２＋Ａｌ２Ｏ３の値は、代表的に、所定の融解物について、高結晶化ポテンシャルを生じる。本発明の１つの非限定的な実施形態において、ガラス組成物のＳｉＯ２＋Ａｌ２Ｏ３の合計は、ホウ素を含まないガラスについて、６６．０〜７３．７重量％（例えば、７０．８〜７３．７重量％）の範囲であり、ホウ素を含むガラスについて、６６．０〜７２．１重量％である。
【００２８】
同様に、ＳｉＯ２／Ａｌ２Ｏ３に関し、そして、Ａｌ２Ｏ３の量によって提供される融解物の性質に基づいて、比の値の増加は、Ａｌ２Ｏ３の量の減少および／またはＳｉＯ２の量の増加を示し、また、融解物の結晶化ポテンシャルの減少に伴って起こる。逆に、比の値の減少は、融解物の結晶化ポテンシャルの増加に伴って起こる。本発明の１つの非限定的な実施形態において、ガラス組成物のＳｉＯ２／Ａｌ２Ｏ３比は、ホウ素を含まないガラスについて、３．７〜５．０（例えば、４．２〜５．０）の範囲であり、ホウ素を含むガラスについて、３．７〜４．９の範囲である。
【００２９】
上記のように、ガラス組成物の成分の他の数学的関係、例えば、Ａｌ２Ｏ３／ＣａＯ比、Ａｌ２Ｏ３／ＲＯ比および（ＳｉＯ２＋Ａｌ２Ｏ３）／（Ｒ２Ｏ＋ＲＯ＋Ｂ２Ｏ３）比は、所定の融解物を特徴づけるために発展され得る。本発明の１つの非限定的な実施形態において、ガラス組成物のＡｌ２Ｏ３／ＣａＯ比の値は、０．５〜０．６の範囲である。本発明の別の非限定的な実施形態において、ガラス組成物のＡｌ２Ｏ３／ＲＯ比の値は、ホウ素を含まないガラスについて、０．４〜０．６（例えば、０．４６〜０．５３）の範囲であり、ホウ素を含むガラスについて０．４６〜０．５６の範囲である。本発明のなお別の非限定的な実施形態において、ガラス組成物の（ＳｉＯ２＋Ａｌ２Ｏ３）／（Ｒ２Ｏ＋ＲＯ＋Ｂ２Ｏ３）比の値は、ホウ素を含まないガラスについて、２．０〜３．０（例えば、２．３〜３．０）の範囲であり、ホウ素を含むガラスについて、２．０〜２．７の範囲である。Ａｌ２Ｏ３／ＣａＯ比および（ＳｉＯ２＋Ａｌ２Ｏ３）／（Ｒ２Ｏ＋ＲＯ＋Ｂ２Ｏ３）比についてのさらなる考察のために、ＷＯ０１／３２５７６が参照され得る。
【００３０】
ここで、この考察は、形成温度、液相化温度およびΔＴを変化させるためのバッチ材料への添加剤に関する。以前、考察したように、ホウ素は、形成温度および液相化温度を減じるためにガラスファイバー組成物に加えられる材料である。しかしながら、前に考察したように、酸化ホウ素の含有は、粒子状の排出物の生成を生じ、この粒子状の排出物は、特定のレベルに依存して、環境中に放出される前に融解炉の排気流から取り除かれる必要がある。Ｅ−ガラス組成物において、Ｂ２Ｏ３の量は、１０重量％程度の多さであり得るが、本発明において、ガラス組成物は、ホウ素を有さないか、または低いホウ素含量、すなわち、０〜５．１０重量％の範囲のＢ２Ｏ３含量を有する。本発明の他の非限定的な実施形態において、ガラスファイバー組成物は、４重量％以下、または３重量％以下、または２重量％以下のＢ２Ｏ３を有する。本発明の別の非限定的な実施形態において、ガラス組成物は、ホウ素を含まないか、または、本質的にホウ素を含まない。用語「本質的に含まない」が、本明細書で使用されている場合、ガラス組成物は、ガラス中に微量で見出される以外の、ガラスに故意に加えられる成分を含まない。本発明の実施において、０．０５重量％までのＢ２Ｏ３を有するガラスは、ホウ素を含まないガラスと見なされる。
【００３１】
さらに、以前考察したように、フッ素は、フラックスとしてガラスファイバー組成物に加えられる材料である。しかしながら、環境に対する懸念のために、フッ素は含まれないことが好ましい。排気流からフッ素を取り除くための機械が使用可能であるにもかかわらず、発明は、フッ素を用いて実施され得る。本発明の１つの非限定的な実施形態において、ガラス組成物は、低いフッ素含量、言い換えると、０．３０重量％以下のフッ素含量を有する。別の非限定的な実施形態において、ガラス組成物は、本質的にフッ素を含まない。すなわち、ガラス組成物は、微量以下のフッ素を含んでおり、本明細書では、微量とは、０．０５重量％までと考えられている。なお別の非限定的な実施形態において、ガラス組成物は全くフッ素を含まない。そうでない事が示されている場合を除いて、本明細書に開示され、かつ考察されるガラスファイバー形成組成物は、本質的にフッ素を含まず、そして／または全くフッ素を含まない。
【００３２】
融解特性を変化させるため（例えば、本明細書に開示されているガラス組成物を限定することなくガラスの形成温度および／または液相化温度を減ずるため）にガラスファイバー組成物に加えられ得るさらなる材料としては、Ｌｉ２Ｏ、Ｎａ２Ｏ、ＺｎＯ、ＴｉＯ２、ＭｎＯおよび／またはＭｎＯ２が挙げられる。アルカリ酸化物は、ネットワークターミネーターであり、融解特性に対して影響を与える傾向がある。アルカリ酸化物であるＫ２Ｏは、市販の粘土に０．６０重量％までのレベル見出され、通常、バッチ材料に別個の成分として加えられることはない；しかしながら、本発明の実施において、Ｋ２Ｏは、別個の成分として加えられ得る。本発明の実施において、２．００重量％までの、好ましくは、１重量％までのアルカリ酸化物は、本発明の１つの実施形態のガラス中に、存在する。粘土中にＫ２Ｏが存在している場合において、この差分は常に、Ｎａ２ＯおよびＬｉ２Ｏの添加により、作り上げられる。Ｌｉ２Ｏは、融解特性を減じることにおいて、Ｎａ２Ｏよりも効果的である。本発明の１つの非限定的な実施において、ガラス組成物は、０〜１．０重量％Ｌｉ２Ｏおよび／または０〜１．００重量％のＮａ２Ｏおよび／または０〜１重量％Ｋ２Ｏを含む。融解特性を減じるために通常用いられる非アルカリ酸化物成分は、ＺｎＯ、ＴｉＯ２、ＭｎＯおよび／またはＭｎＯ２であり、約０〜１．５重量％のＺｎＯ、０〜１．５重量％ＴｉＯ２、０〜３重量％ＭｎＯおよび／または０〜３重量％ＭｎＯ２の量である。０．０５重量％以下のこれらの材料のレベルは、トランプ量であるか、またはガラスの融解特性に全く影響を与えないほどの低いレベルであると考えられている。結果として、別の非限定的な実施形態において、０．０５〜１．５重量％ＬｉＯ２、および／または０．０５〜１．０重量％Ｎａ２Ｏ、および／または０．０５〜１．０重量％Ｋ２Ｏ、および／または０．０５〜１．５重量％ＺｎＯ、および／または０．０５〜１．５重量％ＴｉＯ２、および／または０．０５〜３重量％ＭｎＯ、および／または０．０５〜３重量％ＭｎＯ２が、ガラス組成物に含まれる。本発明さらに別の非限定的な実施形態において、ガラス組成物は、０．２〜１重量％ＬｉＯ２、および／または０．３０〜１．０重量％Ｎａ２Ｏ、および／または０．３０〜１．０重量％Ｋ２Ｏ、および／または０．２〜１重量％ＺｎＯ、および／または０．０５〜１．１重量％ＴｉＯ２、および／または１重量％までのＭｎＯ、および／または１重量％までのＭｎＯ２を含む。
【００３３】
前述の通り、（ＳｉＯ２＋Ａｌ２Ｏ３）／（Ｒ２Ｏ＋ＲＯ＋Ｂ２Ｏ３）比はＢ２Ｏ３、Ｎａ２Ｏ、Ｋ２Ｏ、およびＬｉ２Ｏの添加の重量％を考慮に入れる。Ｂ２Ｏ３、Ｎａ２Ｏ、Ｋ２Ｏ、およびＬｉ２Ｏの添加の重量％量は、量に拘わらずガラスもしくはバッチ物質中で測定される。ガラスおよび／またはバッチにおけるトランプ量のこれらの物質はこの比の値を決定するために用いられるべきである。Ｂ２Ｏ３、Ｎａ２Ｏ、Ｋ２Ｏ、およびＬｉ２Ｏの添加の一部または全てが、ガラスおよび／またはバッチ中に存在しないと決定されるならば、ゼロの値が、その比の値を決定する際にその成分について用いられる。例えば、本発明を限定しないが、Ｎａ２Ｏ、Ｋ２Ｏ、およびＬｉ２Ｏが存在しており、Ｂ２Ｏ３が存在しなければ、（ＳｉＯ２＋Ａｌ２Ｏ３）／（Ｒ２Ｏ＋ＲＯ＋Ｂ２Ｏ３）比は（ＳｉＯ２＋Ａｌ２Ｏ３）／（Ｒ２Ｏ＋ＲＯ）となる。Ｂ２Ｏ３、Ｎａ２Ｏ、Ｋ２Ｏ、およびＬｉ２Ｏの成分がいずれも存在しないと決定さるならば、比は（ＳｉＯ２＋Ａｌ２Ｏ３）／ＲＯとなる。特許請求の範囲において比（ＳｉＯ２＋Ａｌ２Ｏ３）／（Ｒ２Ｏ＋ＲＯ＋Ｂ２Ｏ３）が請求項に記載される場合、その成分がその請求の項において記載されていなければ、その請求項の範囲に入るガラス中に存在すると決定されるとしても、この比の値を決定するために用いられることはない。上記の考察は、他の数学的な関係（例えば（Ｒ２Ｏ＋ＲＯ＋Ｂ２Ｏ３）だがこれに限定されない）に適用可能である。
【００３４】
ガラスファイバー組成物が、ＢａＯ、ＺｒＯ２、ＳｒＯ、およびＣｒ２Ｏ３のような通常０．１重量％までの量で存在するトランプ物質として存在する他の酸化物を含み得ることが理解されるべきである。
【００３５】
さらに、本明細書中に開示されるガラス組成物がまた、少量の他の物質（例えば、融解補助物および精錬補助物、トランプ物質、また不純物である）を含み得ることを理解されるべきである。例えば、本発明を限定しないが、ＦｅＯ、Ｆｅ２Ｏ３、およびＳＯ３のような融解補助物および精錬補助物はガラスの製造の間有用であるが、ガラス中におけるそれらの残留量は変化し得、ガラス製品の特性に対して典型的にたとえあるとしても、最小の実質的影響を有し得る。さらに上記の少量の添加物が、主な構成要素の原材料に含まれるトランプ物質または不純物としてガラス組成物に入り得る（例えば、ＳＯ３、ＦｅＯおよびＦｅ２Ｏ３については０〜０．５重量％）。
【００３６】
表１に示されているものは、本発明の１実施形態におけるガラス組成物のいくつかの例である。この実施形態は、ガラスのバッチ物質における、高いＫ２Ｏレベルおよび低いＴｉＯ２レベルを有するクレイの使用、ならびに、高レベルのＫ２Ｏおよび低レベルのＴｉＯ２を有するガラス組成物に関する。Ｋ２ＯおよびＴｉＯ２は、バッチ物質に加えられ得るが、バッチ物質として使用されるクレイから経済的には除去されない。ガラス融解の当業者に理解され得、そして上記で考慮したように、０．１０重量％のＫ２Ｏを導入するクレイから精製されたガラスに関して、ガラス中の高いＫ２Ｏレベル（例えば０．７０重量％まで）は形成温度を約７〜１０℃も上昇させる。本発明の一つの実施形態は、低重量％のＢ２Ｏ３、１２３０℃以下、（好ましくは１２２２℃以下）の形成温度である、および少なくとも５０℃（好ましくは６５℃まで）のΔＴを有する、改良されたＥ型ガラスに関係する。以下は、最終ガラス組成物の全重量％に基づく重量％での主な構成要素である。市販のガラスについて以下の範囲に列挙したＫ２ＯおよびＴｉＯ２は、別個の成分としてバッチに加えられても、あるいは加えられなくてもよい。もし、Ｋ２ＯおよびＴｉＯ２が加えられなければ、それらはクレイの地理的な位置に依存して変化する重量％でクレイの中に存在すると予想される。Ｋ２ＯおよびＴｉＯ２はクレイに存在するが、本発明はＫ２Ｏおよび／またＴｉＯ２の別々の添加が以下に列挙される範囲内にあるべきであることを意図する。
【００３７】
クレイが高い重量％（例えば０．６０重量％）のＫ２Ｏを含んでいる場合、Ｋ２Ｏの効果を防げる必要がある。より詳細には、Ｋ２Ｏは形成温度を上昇させるので、バッチ材料中の成分は、低い形成温度（例えば、１２４０℃未満）を維持するように調節される必要がある。本発明の一つの実施形態においてこのようなガラスは以下のようなものである。
【００３８】
2005506267.tif 000002
Ｂ２Ｏ３に与えられる範囲は本発明を限定せず、地域的環境的規制に合うようにホウ素のレベルを調節することが推奨される。従って、本発明はＢ２Ｏ３のレベルが３．５重量％までで実施され得る。
【００３９】
本発明のガラスはさらに、以下の関係のうちの一つ以上によって定義される：
2005506267.tif 000003
ここで、Ｒ２ＯはＮａ２Ｏ＋Ｋ２Ｏの合計に等しい。
【００４０】
表１は本発明の特徴を有するガラス組成物の実験サンプルＡ〜Ｅならびに例示サンプルＦおよびＧを含む。表１に記載されたガラス組成物の範囲は、表１に記載されたガラス組成物、および実施例Ａ〜Ｅ、およびＦおよびＧについての最小値および最大値である。より詳細には、表１は以下のガラス組成物を提供する。以下の成分：
ＳｉＯ２        ５５．００〜５８重量％；
Ａｌ２Ｏ３        １２．００〜１４．００重量％；
ＣａＯ          ２３．８０〜２４．８０重量％；
ＭｇＯ          ２．５０〜３．００重量％；
ＴｉＯ２        ０．６０重量％まで；
Ｎａ２Ｏ        ０．４０〜０．５０重量％；
Ｋ２Ｏ          ０．４０〜０．６０重量％；
Ｎａ２Ｏ＋Ｋ２Ｏ  ０．８５〜１．５０重量％；
Ｆｅ２Ｏ３      ０．２０〜０．４０重量％；
Ｂ２Ｏ３        １．２５〜１．５５重量％；
以下の成分の関係
ＲＯ                                              ２６．２５〜２７．６０重量％
ＳｉＯ２／ＣａＯ                                    ２．２０〜２．４０
ＳｉＯ２／ＲＯ                                      ２．００〜２．２０
ＳｉＯ２／Ａｌ２Ｏ３                                  ３．９５〜４．７０
Ａｌ２Ｏ３／ＣａＯ                                  ０．５０〜０．６０
ＳｉＯ２＋Ａｌ２Ｏ３                                ６９．００〜７０．５０重量％
ＳｉＯ２−ＲＯ                                    ２８．００〜３１．００重量％
Ａｌ２Ｏ３／ＲＯ                                    ０．４５〜０．５５
Ｒ２Ｏ＋ＲＯ＋Ｂ２Ｏ３                              ２８．９０〜３０．００重量％
（ＳｉＯ２＋Ａｌ２Ｏ３）／（Ｒ２Ｏ＋ＲＯ＋Ｂ２Ｏ３）    ２．２５〜２．４５
（ここでＲ２ＯはＮａ２Ｏ＋Ｋ２Ｏの合計に等しい。）を有するガラス組成物は、１２１０〜１２２５℃の範囲のｌｏｇ３形成温度を有し、そしてΔＴは５２〜６５℃の範囲にある。
【００４１】
表１の実施例Ａ〜Ｅによって定義される別のガラス組成物は、以下の成分：
ＳｉＯ２        ５５．６０〜５７．６０重量％；
Ａｌ２Ｏ３        １２．３５〜１３．９４重量％；
ＣａＯ          ２４．４０〜２４．８０重量％；
ＭｇＯ          ２．５５〜２．８０重量％；
ＴｉＯ２        ０．５５重量％まで；
Ｎａ２Ｏ        ０．４５重量％まで；
Ｋ２Ｏ          ０．４５〜０．５８重量％；
Ｎａ２Ｏ＋Ｋ２Ｏ  ０．９０〜１．０３重量％；
Ｆｅ２Ｏ３      ０．２５〜０．３８重量％；
Ｂ２Ｏ３        １．３０〜１．５０重量％、および
以下の関係：
ＲＯ                                              ２６．９５〜２７．５６重量％
ＳｉＯ２／ＣａＯ                                    ２．２５〜２．２９
ＳｉＯ２／ＲＯ                                      ２．０２〜２．１４
ＳｉＯ２／Ａｌ２Ｏ３                                  ４．００〜４．６６
Ａｌ２Ｏ３／ＣａＯ                                  ０．５１〜０．５６
ＳｉＯ２＋Ａｌ２Ｏ３                                ６９．１８〜６９．９５重量％
ＳｉＯ２−ＲＯ                                    ２８．０４〜３０．６５重量％
Ａｌ２Ｏ３／ＲＯ                                    ０．４６〜０．５１
Ｒ２Ｏ＋ＲＯ＋Ｂ２Ｏ３                              ２９．１５〜２９．８９重量％
（ＳｉＯ２＋Ａｌ２Ｏ３）／                            ２．３１〜２．４０
（Ｒ２Ｏ＋ＲＯ＋Ｂ２Ｏ３）
を有し、ここで、Ｒ２ＯはＮａ２Ｏ＋Ｋ２Ｏの合計に等しい。このガラス組成物は１１５６〜１１６４℃の範囲のｌｏｇ３形成温度を有し、そしてΔＴは５４〜６５℃の範囲にある。
【００４２】
表１の実施例ＦおよびＧによって特定される他のガラス組成物は、以下の成分を有す。
ＳｉＯ２        ５６．７０〜５７．８５重量％；
Ａｌ２Ｏ３        １２．５５〜１３．６７重量％；
ＣａＯ          ２３．８７〜２４．４５重量％；
ＭｇＯ          ２．５５〜２．６２重量％；
ＴｉＯ２        ０．０５〜０．３４重量％；
Ｎａ２Ｏ        ０．４４〜０．４５５重量％；
Ｋ２Ｏ          ０．４５〜０．５１重量％；
Ｎａ２Ｏ＋Ｋ２Ｏ  ０．９０〜１．０３重量％；
Ｆｅ２Ｏ３      ０．３０〜０．４０重量％；
Ｂ２Ｏ３        １．３０〜１．５０重量％、および
以下の関係：
ＲＯ                                              ２６．４９〜２７．００重量％
ＳｉＯ２／ＣａＯ                                    ２．３７〜２．３８
ＳｉＯ２／ＲＯ                                      ２．１０〜２．１４
ＳｉＯ２／Ａｌ２Ｏ３                                  ４．１５〜４．６１
Ａｌ２Ｏ３／ＣａＯ                                  ０．５１〜０．５７
ＳｉＯ２＋Ａｌ２Ｏ３                                ７０．３７〜７０．４４重量％
ＳｉＯ２−ＲＯ                                    ３０．２１〜３０．８５重量％
Ａｌ２Ｏ３／ＲＯ                                    ０．４６〜０．５２
Ｒ２Ｏ＋ＲＯ＋Ｂ２Ｏ３                              ２８．９４〜２９．２０重量％
（ＳｉＯ２＋Ａｌ２Ｏ３）／（Ｒ２Ｏ＋ＲＯ＋Ｂ２Ｏ３）    ２．４１〜２．４３
ここでＲ２ＯはＮａ２Ｏ＋Ｋ２Ｏの合計に等しい。このガラスは１２１８〜１２１９℃の範囲のｌｏｇ３形成温度を有し、そしてΔＴは５２〜５８℃の範囲にある。
【００４３】
上記で考慮した表１および以下で考察する表２〜１９における実験的または実験室的な例またはサンプルを、他に示さない限り、保証されたグレードまたは試薬グレードの酸化物（例えば、純粋なシリカまたはカルシア（ｃａｌｃｉａ））から調製した。
表１の実施例ＦおよびＧならびに表２の実施例ＨおよびＩは、例示的な例である。これらは以下のような方法では調製されなかった。それぞれの実施例のバッチサイズは１０００グラムであった。個々のバッチ成分を計量し、合わせ、厳重に密封したガラスジャーまたはプラスチック容器に入れた。次いで密封したジャーまたは容器はペイントシェーカーに１５分間入れるか、または管状のミキサーに２５分間入れ、成分を効果的にかき混ぜた。次いでバッチの一部を、白金坩堝の容量の４分の３のみ充填して白金坩堝に入れた。次いで坩堝を炉に入れ、１４２７℃（２６００°Ｆ）で１５分間熱した。次いで残りのバッチを、この熱した坩堝に加え、そして１４２７℃（２６００°Ｆ）で１５〜３０分間熱した。次いで炉の温度を１４８２℃（２７００°Ｆ）に上げ、そしてそのまま２時間維持した。次いで融解ガラスを水中でフリット化して乾燥させた。フリット化したサンプルを１４８２℃（２７００°Ｆ）の温度に再加熱して、その温度で２時間維持した。次いで、融解ガラスを水中で再度フリット化して乾燥させた。
【００４４】
１０００ポアズの粘度での形成温度すなわちガラス温度を、ＡＳＴＭ法のＣ９６５−８１によって決定し、そして液体温度をＡＳＴＭ法のＣ８２９−８１によって決定した。表１〜２０で報告した組成物のｌｏｇ３形成温度を、Ｎａｔｉｏｎａｌ  Ｉｎｓｔｉｔｕｔｅ  ｏｆ  Ｓｔａｎｄａｒｄｓ  ａｎｄ  Ｔｅｓｔｉｎｇ（ＮＩＳＴ）によって提供される物理的標準に対するこのガラスの比較によって決定した。これらの表では、報告されたｌｏｇ３形成温度の大部分は、ＮＩＳＴ７１０Ａに対する比較に基づく。報告されたｌｏｇ３形成温度のうちのいくらかは、ボロシリケート標準を使用するＮＩＳＴ７１７Ａにもともと基づく；これらの場合、値をＮＩＳＴ７１０Ａに対応するように変換した。それゆえ、すべてのｌｏｇ３形成温度は、ＮＩＳＴ７１０Ａに基づくと考えられる。
【００４５】
選択されたサンプルには、バッチ物質で用いられたクレイ中で見い出される成分が添加された。例えば、Ｋ２Ｏ、ＴｉＯ２、フッ化カルシウム、ＳｒＯおよび／またはＣｒ２Ｏ３である。
【００４６】
実施例Ｆ〜Ｉを除いて表１〜１９に示される組成物の構成成分の重量％は、バッチ中のそれぞれの構成成分の重量％に基づいている。バッチの重量％は通常、融解サンプルの重量％とほぼ同じであると考えられるが、ただし、融解中に蒸発するガラスバッチ物質（例えば、ホウ素、フッ素、水分吸収性の材料）を除く。ホウ素の場合、実験室サンプルにおけるＢ２Ｏ３の重量％は、バッチ組成物におけるＢ２Ｏ３の重量％よりも１０〜１６重量％低いと考えられ、正確な損失は組成および融解条件に依存する。フッ素の場合、実験室試験サンプルにおけるフッ素の重量％は、バッチ組成物におけるフッ素の重量％よりも約５０％低いと考えられ、正確な損失は、組成および融解条件に依存する。ＣａＯの場合、ＣａＯは、３〜５重量％の証明された強熱減量を有する（平均４重量％）。実施例Ｆ〜Ｉを除いて表１〜１９に記載されているサンプルのバッチ物質の重量％の決定は、手落ちによって強熱減量を考慮に入れなかった。それゆえ、本発明の実施において、この事実は考慮に入れられるべきである。なぜなら４重量％の誤差は最低値なので、表１〜１９に示されるガラス組成物の実施形態を含有する特許請求の範囲に記載されるＣａＯの重量％の記載は、強熱減量を考慮に入れていない。表２０は生産サンプルを有する；表２０における実施例の成分分析を、ＸＲＦ分析を用いて測定した。
【００４７】
実験室レベルでの融解サンプルからのデータを商業的なガラス生産のためのバッチ材料を調製するために用いられるデータへと変換する当業者に理解され得るように、ガラスを融解および微細化（ｆｉｎｅ）に用いられる工業用加熱炉の融解および微細化の条件が考慮されなくてはならない。商業グレードの材料から作成され、従来の操作条件下で融解されたガラス繊維組成物は、加熱炉の操作温度、処理能力、および工業用バッチ材料の品質に部分的に依存して正確な減少を伴って、バッチおよび上述の融解重量比が類似していると考えられる。表中に報告されるホウ素およびフッ素の量は、これらの原料の予測される減少を考慮し、ガラス組成物中の原料の予測される量を表す。本明細書中に開示されるガラス組成物が、少量の他の原料（例えば、融解および微細化の補助剤、混入物、もしくは不純物）を含み得ることも、さらに理解されるべきである。例えば、本発明を限定せずに、ＳＯ３のような融解および精製の補助剤はガラスの生成に有用であるが、ガラス中のこれら補助剤の残留量は異なり得、またガラスの生成という目的に何ら重大な影響をもたらさない。さらに、上述した少量の添加物は、主成分の原材料に含まれる混入物または不純物としてガラス組成物に入り得る。
【００４８】
表１〜２０に関して、それぞれの表の各列において、表の列の上部は、上述したバッチ材料に基づくガラス組成物中の成分の重量パーセントを記載している。列の中央部分は、その列の下部に列挙される温度の特性（成形温度、液体温度、およびΔＴなど（以下で議論する表２０の特定の組成物は除く））を得るための、同列中の特定のガラス組成物についての上述した成分の数学的関係を列挙する。表２０は、生成ガラスを列挙している。表２０に示される商業用組成物の各成分量は、ガラス中の重量パーセントである。Ｂ２Ｏ３の重量パーセントは中性子透過分析技術を用いて決定され、残存する成分の重量パーセントはＸ線蛍光分析法（ＸＲＦ分析法とも呼ばれている）を用いて決定された。これらの分析法はすべて、当業者に周知である。
【００４９】
表２から１９は、２００１年１１月２８日にＦｒｅｄｅｒｉｃｋ  Ｔ．  Ｗａｌｌｅｎｂｅｒｇｅｒ名義で出願された米国特許出願番号０９／９８０，２４８、「Ｇｌａｓｓ  Ｆｉｂｅｒ  Ｃｏｍｐｏｓｉｔｉｏｎ」（本明細書中以下、「ＵＳＰＡ番号０９／９８０２４８」とする）；２００１年９月５日にＦｒｅｄｅｒｉｃｋ  Ｔ．  Ｗａｌｌｅｎｂｅｒｇｅｒ名義で出願されたＰＣＴ国際出願番号ＰＣＴ／ＵＳ０１／２７４５１、「Ｇｌａｓｓ  Ｆｉｂｅｒ  Ｆｏｒｍｉｎｇ  Ｃｏｍｐｏｓｉｔｉｏｎｓ」（本明細書中以下、「ＵＳＰＣＴ番号０１／２７４５１」とする）；および国際出願番号ＰＣＴ／ＵＳ００／１４１５５に開示されるガラス組成物を含むが、これらに限定されない。ＵＳＰＡ番号０９／９８０２４８およびＰＣＴ番号ＰＣＴ／ＵＳ００／１４１５５は合わせて「併合ＵＳＰＡ番号０９／９８０２４８」と言われている。
【００５０】
併合ＵＳＰＡ番号０９／９８０２４８およびＵＳＰＣＴ番号０１／２７４５１は、織物およびガラス繊維補強に適した低ホウ素ガラス繊維のための基本組成を開示する。この低ホウ素ガラス繊維は、本発明の実施形態に用いられ得る。一般的に、併合ＵＳＰＡ番号０９／９８０２４８およびＵＳＰＣＴ番号０１／２７４５１の基本組成は、ＵＳＰＣＴ番号０１／２７４５１のガラス組成がホウ素を含んでいないことは例外として、最終ガラス組成物の総重量に基づいて以下の重量パーセント範囲の主成分を含有する。
【００５１】
2005506267.tif 000004
【００５２】
併合ＵＳＰＡ番号０９／９８０２４８のガラス比較の一実施形態において、ガラス組成物は、１種以上の以下の物質を、以下の量で含有し得る。
【００５３】
2005506267.tif 000005
【００５４】
併合ＵＳＰＡ番号０９／９８０２４８に開示されるガラス組成物およびＵＳＰＣＴ番号０１／２７４５１に開示されるガラス組成物の完全な議論について、これらを参照すべきである。
【００５５】
上述のように、表１の例は、本発明の一つの実施形態の特徴（１２４０℃を下回る、より好ましくは１２２５℃を下回る成形温度および５０℃よりも大きいΔＴ（表１の列の下部を参照）を有する、低ホウ素ガラス組成物（表１の列の上部を参照））を盛り込んでいる。表１〜２０の例は、本発明の別の特徴（１２４０℃を下回る成形温度と５０℃よりも大きいΔＴ（表１〜２０の列の下部を参照）を提供するためのガラス組成物中の成分の数学的関係（表１〜２０の列の中央部分を参照））を含む。表１のガラス組成物の成分の数学的関係は上述した。表２〜１９は、併合ＵＳＰＡ番号０９／９８０２４８および／またはＵＳＰＣＴ番号０１／２７４５１に開示されるガラス組成物の実施例を含むが、これらに限定されない。併合ＵＳＰＡ番号０９／９８０２４８および／またはＵＳＰＣＴ番号０１／２７４５１の発明の範囲内でのさらなる実施例は本発明に包含される。例えば、完全な関連性はないが、実施例１８８〜２３６は併合ＵＳＰＡ番号０９／９８０２４８から選択され、実施例７〜２４、４３〜５０、７８〜１８５、および２１９〜２６７はＵＳＰＣＴ番号０１／２７４５１から選択される。実施例Ａ〜Ｅ、２５、３０〜３２、６０〜７５は、とりわけ、本出願により示される実施例である。併合ＵＳＰＡ番号０９／９８０２４８から選択される実施例と同一の実施例、および／または、ＵＳＰＣＴ番号０１／２７４５１中の実施例、ならびに本発明の開示により表に追加された実施例は不完全である。完全な比較については、併合ＵＳＰＡ番号０９／９８０２４８および／またはＵＳＰＣＴ番号０１／２７４５１が参照され得る。
【００５６】
本発明のよりよい理解のために、表２〜１９のサンプルは、以下のガラス組成物のタイプによって分類される。
タイプ１  ホウ素を含まないガラス（表２）
タイプ２  約５．１０重量パーセントまでのＢ２Ｏ３を含むガラス（表３〜１１）
タイプ３  ホウ素を含まず、かつ酸化リチウムを含むガラス（表１２および１３）
タイプ４  ホウ素を含まず、かつ酸化リチウムおよび酸化亜鉛を含むガラス（表１４および１５）
タイプ５  ホウ素を含まず、かつ酸化亜鉛を含むガラス（表１６）
タイプ６  ５重量パーセントまでのＢ２Ｏ３を含み、かつ酸化リチウムを含むガラス（表１７および１８）
タイプ７  種々のガラスを含むガラス（表１９）
上述した表２０は、生成ガラスを含む。
【００５７】
表２（タイプ１のガラス）は、５７〜６０重量パーセントの範囲の、好ましくは５７．２５〜５９．５０重量パーセントの範囲の、より好ましくは５７．４０〜５９．１０重量パーセントの範囲のＳｉＯ２；１２〜１４重量パーセントの範囲の、好ましくは１２〜１３．５０重量パーセントの範囲の、より好ましくは１２．１５〜１３．４５重量パーセントの範囲のＡｌ２Ｏ３；２３〜２５重量パーセントの範囲の、好ましくは２３．５０〜２４．５０重量パーセントの範囲の、より好ましくは２３．７０〜２４．２０重量パーセントの範囲のＣａＯ；および２〜３重量パーセントの範囲の、好ましくは２．２５〜２．７５重量パーセントの範囲の、より好ましくは２．５０〜２．６０重量パーセントの範囲のＭｇＯを含有する四級系のガラス組成物を含む。表２のガラス組成物は、１．２５重量パーセントまでの、好ましくは０．２５〜１．２０重量パーセントの範囲の、より好ましくは０．５０〜１．１５重量パーセントの範囲のＴｉＯ２；０．７５〜１．２５重量パーセントの範囲の、好ましくは０．７５〜１．００重量パーセントの範囲の、より好ましくは０．８５〜０．９５重量パーセントの範囲のＮａ２Ｏ；および０．５０重量パーセントまでの、好ましくは０．１０〜０．５０重量パーセントの範囲の、より好ましくは０．３０〜０．４０重量パーセントの範囲のＦｅ２Ｏ３をさらに含有する。表２の組成物はホウ素を含有しない。  表２の組成物１〜６は、１．００〜１．２５重量パーセントの範囲の、好ましくは１．００〜１．２０重量パーセントの範囲の、より好ましくは１．０５〜１．１５重量パーセントの範囲のＴｉＯ２；０．７５〜１．２５重量パーセントの範囲の、好ましくは０．７５〜１．００重量パーセントの範囲の、より好ましくは０．８５〜０．９５重量パーセントの範囲のＮａ２Ｏ；および０．３５重量パーセントまでの、好ましくは０．１０〜０．３０重量パーセントの範囲の、より好ましくは０．２０〜０．３０重量パーセントの範囲のＦｅ２Ｏ３をさらに含有する。組成物ＨおよびＩは、０〜０．９重量パーセントの範囲の、好ましくは０．２５〜０．７５重量パーセントの範囲の、より好ましくは０．５０〜０．６重量パーセントの範囲のＴｉＯ２；０．７５〜１．２５重量パーセントの範囲の、好ましくは０．７５〜１．００重量パーセントの範囲の、より好ましくは０．８５〜０．９５重量パーセントの範囲のＮａ２Ｏ；および０．５０重量パーセントまでの、好ましくは０．１０〜０．４０重量パーセントの範囲の、より好ましくは０．３０〜０．４０重量パーセントの範囲のＦｅ２Ｏ３を含有する。
【００５８】
例えば、上述の範囲内の表２の成分および有し、以下の関係のうちの少なくとも１つを持つガラス組成物は、１２４０℃を下回る成形温度および５０℃より大きいΔＴを持つガラス組成物を提供する。
【００５９】
2005506267.tif 000006
【００６０】
タイプ１のガラス組成物は、任意のＬｉ２ＯまたはＫ２Ｏを有することを予想されておらず、それゆえ、Ｒ２ＯはＮａ２Ｏの重量パーセントに等しい。
【００６１】
理解され得るように、表２はまた、成分の範囲および関係も提供する。例えば、本発明を限定せずに、表２に列挙されるガラス組成物の成分の範囲は以下の通りである；
ＳｉＯ２      ５７．４５〜５９．０５重量パーセント
Ａｌ２Ｏ３    １２．２０〜１３．４０重量パーセント
ＣａＯ        ２３．７５〜２４．３５重量パーセント
ＭｇＯ        ２．５５重量パーセント
ＴｉＯ２      １．１０重量パーセント
Ｎａ２Ｏ３    ０．９０重量パーセント、および
Ｆｅ２Ｏ３    ０．２５重量パーセント。
【００６２】
表２に列挙されるガラス組成物について、表２からの成分の数学的関係の範囲は、表２１の「タイプ１のガラス」と表題をつけられた列に見出される。表２のガラスは、１２３２〜１２４０℃の範囲のｌｏｇ３形成温度および５８〜７４℃の範囲のΔＴを有する。
【００６３】
表２はまた、実施例１〜６についての範囲も提供する。より詳細には、表２の実施例１〜６から、ガラス組成物は、以下の成分および範囲を有する；
ＳｉＯ２      ５７．４５〜５９．０５重量パーセント
Ａｌ２Ｏ３    １２．２０〜１３．６８重量パーセント
ＣａＯ        ２３．７５〜２４．５０重量パーセント
ＭｇＯ        ２．５５〜２．５８重量パーセント
ＴｉＯ２      ０．５５〜１．１０重量パーセント
Ｎａ２Ｏ３    ０．９０〜０．９１重量パーセント、および
Ｆｅ２Ｏ３    ０．２５〜０．３５重量パーセント。
【００６４】
実施例１〜６のガラス組成物について、表２からの成分の数学的関係の範囲は、表２１下のタイプ１のガラスに見出され得る。実施例１〜６のガラス組成物は、１２３２〜１２４０℃の範囲のｌｏｇ３形成温度および５８〜７４℃の範囲のΔＴを有する。
【００６５】
さらに、表２は、実施例ＨおよびＩについての範囲も、さらに提供する。より詳細には、表２の実施例ＨおよびＩから、ガラス組成物は、以下の成分および範囲を有する；
ＳｉＯ２      ５７．６０〜５８．１８重量パーセント
Ａｌ２Ｏ３    １３．５５〜１３．６８重量パーセント
ＣａＯ        ２３．７５〜２４．５０重量パーセント
ＭｇＯ        ２．５５〜２．５８重量パーセント
ＴｉＯ２      ０．５５重量パーセント
Ｎａ２Ｏ３    ０．９０〜０．９１重量パーセント、および
Ｆｅ２Ｏ３    ０．３５重量パーセント。
表２からの成分の数学的関係についての範囲は、以下の通りである：
ＲＯ                                    ２６．３３〜２７．０５重量パーセント
ＳｉＯ２／ＣａＯ                          ２．３５〜２．４５
ＳｉＯ２／ＲＯ                            ２．１３〜２．２０
ＳｉＯ２／Ａｌ２Ｏ３                        ４．２５
Ａｌ２Ｏ３／ＣａＯ                        ０．５５〜０．５８
ＳｉＯ２＋Ａｌ２Ｏ３                      ７１．１５〜７１．８６重量パーセント
ＳｉＯ２−ＲＯ                          ３０．５５〜３１．８５重量パーセント
Ａｌ２Ｏ３／ＲＯ                          ０．５０〜０．５２
Ｒ２Ｏ＋ＲＯ                              ２７．２４〜２７．９５ｗｔ％
（ＳｉＯ２＋Ａｌ２Ｏ３）／（Ｒ２Ｏ＋ＲＯ）  ２．５５〜２．６４。
【００６６】
実施例ＨおよびＩのガラス組成物は、１２３８〜１２４０℃の範囲のｌｏｇ３形成温度および５５℃のΔＴを有する。
【００６７】
表３〜１１（タイプ２のガラス）は、５０〜６０重量パーセントの範囲の、好ましくは５２．２５〜５９．００重量パーセントの範囲の、より好ましくは５２．９０〜５８．００重量パーセントの範囲のＳｉＯ２；１０〜１４重量パーセントの範囲の、好ましくは１１〜１４重量パーセントの範囲の、より好ましくは１２〜１４重量パーセントの範囲のＡｌ２Ｏ３；２１〜２６重量パーセントの範囲の、好ましくは２１．５０〜２５．５０重量パーセントの範囲の、より好ましくは２２〜２５重量パーセントの範囲のＣａＯ；および１〜４重量パーセントの範囲の、好ましくは１．２５〜３．５０重量パーセントの範囲の、より好ましくは１．４５〜３．２５重量パーセントの範囲のＭｇＯを含有する四級系のガラス組成物を含む。表３〜１１の組成物は、０より多く５．１０重量パーセントまでの範囲の量の（例えば０．９０〜５．１０重量パーセント）Ｂ２Ｏ３を含む。表３〜１１のガラス組成物は、０．２５〜１．２５重量パーセントの範囲の、より適当には０．４０〜１．２０重量パーセントの範囲の、最も適当には０．４５〜１．１５重量パーセントの範囲のＴｉＯ２；０．２５〜１．２５重量パーセントの範囲の、好ましくは０．３５〜１．００重量パーセントの範囲の、より好ましくは０．４０〜０．９５重量パーセントの範囲のＮａ２Ｏ；０．６０重量パーセントまでの量の期待されるＫ２Ｏ；および０．５０重量パーセントまでの範囲の、好ましくは０．４５重量パーセントまでの、より好ましくは０．４０重量パーセントまでのＦｅ２Ｏ３をさらに考慮する。表３〜１１のガラス組成物に含まれるその他の成分は、０．５０重量パーセントまでの量のフッ素；０．１５重量パーセントまでの量のＳｒＯ；および０．１５重量パーセントまでの量のＣｒ２Ｏ３（これらに限定されない）である。
【００６８】
上記の範囲内で、表３〜１１の成分、および以下の関係の少なくとも一つを有するガラス組成物は、１２４０℃未満の形成温度および５０℃より高いΔＴを有するガラス組成物を提供する。
2005506267.tif 000007
表３〜１１の２型ガラスは、ＬｉＯ２を成分として考慮しない；従って、表３〜１１については、Ｒ２ＯはＫ２ＯとＮａ２Ｏの重量％の合計と等しい。一方の成分がガラス中に存在しない場合、それは０重量％となる。表３、４、６、７、１０および１１のそれぞれに列挙されているガラスについては、Ｎａ２Ｏの添加のみが考慮される；従って、個々の表３、４、６、７、１０および１１のガラスについては、Ｒ２ＯはＮａ２Ｏの重量％と等しい。個々の表５、８および９に列挙されているガラスについては、Ｎａ２ＯおよびＫ２Ｏが考慮される；従って、個々の表５、８および９のガラスについては、Ｒ２ＯはＮａ２ＯおよびＫ２Ｏの重量％の合計と等しい。
【００６９】
理解され得るように、表３〜１１のそれぞれは、成分についての範囲および関係を提供する。例えばおよび本発明に対する限定ではないが、表３〜１１は以下の範囲で以下の成分を有しているガラス組成物を提供する：
ＳｉＯ２      ５３．００〜５７．７５重量％；
Ａｌ２Ｏ３      １２．２０〜１４重量％；
ＣａＯ        ２２．２５〜２４．９５重量％；
ＭｇＯ        １．５０〜３．００重量％；
ＴｉＯ２      ０．５０〜１．１０重量％；
Ｎａ２Ｏ      ０．４５〜０．９０重量％；
Ｋ２Ｏ        ０〜０．３８重量％；
Ｆｅ２Ｏ３    ０〜０．３０重量％；
Ｂ２Ｏ３      １．３０〜５．０２重量％；
Ｆ          ０〜０．５０重量％；
ＳｒＯ      ０〜０．１３重量％、および
Ｃｒ２Ｏ３    ０〜０．１３重量％。
【００７０】
成分の数理的関係は、「２型ガラス」と表題をつけたカラムにおいて表２１に見い出される。
【００７１】
表３は、以下の範囲で成分を有するガラス組成物を提供する：
ＳｉＯ２      ５６．００〜５６．６５重量％；
Ａｌ２Ｏ３    １３．０５〜１３．６０重量％；
ＣａＯ        ２３．５０〜２４．２５重量％；
ＭｇＯ        ２．５０〜２．５５重量％；
ＴｉＯ２      ０．５０〜１．１０重量％；
Ｎａ２Ｏ      ０．９０重量％；
Ｆｅ２Ｏ３    ０．２５重量％、および
Ｂ２Ｏ３      ２．００重量％。
【００７２】
表３より表３におけるガラス組成物の成分の数理的関係に対する範囲は以下のとおりである：
ＲＯ                  ２６．０５〜２６．７５重量％
ＳｉＯ２／ＣａＯ        ２．３１〜２．４１
ＳｉＯ２／ＲＯ          ２．０９〜２．１７
ＳｉＯ２／Ａｌ２Ｏ３      ４．１２〜４．２８
Ａｌ２Ｏ３／ＣａＯ      ０．５６〜０．５７
ＳｉＯ２＋Ａｌ２Ｏ３      ６９．６０〜６９．９５重量％
ＳｉＯ２−ＲＯ          ２９．２５〜３０．６０重量％
Ａｌ２Ｏ３／ＲＯ        ０．５０〜０．５２
Ｒ２Ｏ＋ＲＯ＋Ｂ２Ｏ３    ２８．９５〜２９．６５重量％
（ＳｉＯ２＋Ａｌ２Ｏ３）／
（Ｒ２Ｏ＋ＲＯ＋Ｂ２Ｏ３）      ２．３５〜２．４１
表３のガラス組成物は、１２００〜１２２０℃の範囲にｌｏｇ３形成温度を有し、ΔＴは５６〜６９℃の範囲である。
【００７３】
表４は以下の範囲における成分を有するガラス組成物を提供する：
ＳｉＯ２は、  ５６．２５〜５７．７５重量％であり；
Ａｌ２Ｏ３は、  １２．２０〜１３．２０重量％であり；
ＣａＯ        ２３．７５〜２４．２５重量％；
ＭｇＯ        ２．５５重量％；
ＴｉＯ２      １．１０重量％；
Ｎａ２Ｏ      ０．９０重量％；
Ｆｅ２Ｏ３      ０．２５重量％、および
Ｂ２Ｏ３        １．３０〜１．４０重量％。
【００７４】
表４より表４のガラス組成物の成分の数理的関係に対する範囲は以下のとおりである：
ＲＯ                    ２６．３０〜２６．８０重量％
ＳｉＯ２／ＣａＯ          ２．３２〜２．４３
ＳｉＯ２／ＲＯ            ２．１０〜２．２０
ＳｉＯ２／Ａｌ２Ｏ３        ４．２６〜４．７３
Ａｌ２Ｏ３／ＣａＯ          ０．５１〜０．５６
ＳｉＯ２＋Ａｌ２Ｏ３        ６９．４５〜６９．９５重量％
ＳｉＯ２−ＲＯ            ２９．４５〜３１．４５重量％
Ａｌ２Ｏ３／ＲＯ            ０．４６〜０．５０
Ｒ２Ｏ＋ＲＯ＋Ｂ２Ｏ３      ２８．５０〜２９．００重量％
（ＳｉＯ２＋Ａｌ２Ｏ３）／
（Ｒ２Ｏ＋ＲＯ＋Ｂ２Ｏ３）  ２．３９〜２．４５。
【００７５】
表４のガラス組成物は、１２００〜１２１８℃の範囲にｌｏｇ３形成温度を有し、ΔＴは５５〜７０℃の範囲である。
【００７６】
表５のガラス組成物は以下の範囲で、以下の成分を有する：
ＳｉＯ２      ５５．１９〜５６．００重量％；
Ａｌ２Ｏ３      １３．１０〜１３．８０重量％；
ＣａＯ        ２４．５０〜２４．６７重量％；
ＭｇＯ        ２．５５〜２．９５重量％；
ＴｉＯ２      １．１０重量％；
Ｎａ２Ｏ      ０．４５重量％；
Ｋ２Ｏ        ０．４５〜０．５８重量％；
Ｆｅ２Ｏ３    ０．２５〜０．３８重量％、および
Ｂ２Ｏ３      １．３０重量％。
【００７７】
表５より表５のガラス組成物の成分の数理的関係に対する範囲は以下のとおりである：
ＲＯ                    ２７．０８〜２７．４５重量％
ＳｉＯ２／ＣａＯ          ２．２５〜２．２８
ＳｉＯ２／ＲＯ            ２．０１〜２．０７
ＳｉＯ２／Ａｌ２Ｏ３        ４．０１〜４．１９
Ａｌ２Ｏ３／ＣａＯ          ０．５３〜０．５６
ＳｉＯ２＋Ａｌ２Ｏ３        ６８．７５〜６９．３７重量％
ＳｉＯ２−ＲＯ            ２７．７８〜２８．９２重量％
Ａｌ２Ｏ３／ＲＯ            ０．４８〜０．５１
Ｒ２Ｏ＋ＲＯ＋Ｂ２Ｏ３      ２９．２８〜２９．７４重量％
（ＳｉＯ２＋Ａｌ２Ｏ３）／
（Ｒ２Ｏ＋ＲＯ＋Ｂ２Ｏ３）  ２．３１〜２．３７
表５のガラス組成物は、１２１０〜１２２２℃の範囲にｌｏｇ３形成温度を有し、ΔＴは５３〜７９℃の範囲である。
【００７８】
表６は以下の範囲における成分を有するガラス組成物を提供する：
ＳｉＯ２      ５６．１５〜５７．６０重量％；
Ａｌ２Ｏ３      １３．２５〜１３．９５重量％；
ＣａＯ        ２４．４０〜２４．９５重量％；
ＭｇＯ        ２．５５重量％；
ＴｉＯ２      ０．５５重量％；
Ｎａ２Ｏ      ０．９０重量％；
Ｆｅ２Ｏ３      ０．２５〜０．３５重量％、および
Ｂ２Ｏ３        １．３０重量％。
【００７９】
表６より表６のガラス組成物の成分の数理的関係に対する範囲は以下のとおりである：
ＲＯ            ２６．９５〜２７．５０重量％
ＳｉＯ２／ＣａＯ          ２．２５〜２．３６
ＳｉＯ２／ＲＯ            ２．０４〜２．１４
ＳｉＯ２／Ａｌ２Ｏ３        ４．０１〜４．６６
Ａｌ２Ｏ３／ＣａＯ          ０．５４〜０．５７
ＳｉＯ２＋Ａｌ２Ｏ３        ６９．５０〜６９．９９重量％
ＳｉＯ２−ＲＯ            ２８．６５〜３０．６５重量％
Ａｌ２Ｏ３／ＲＯ            ０．４６〜０．５１
Ｒ２Ｏ＋ＲＯ＋Ｂ２Ｏ３      ２９．１５〜２９．７０重量％
（ＳｉＯ２＋Ａｌ２Ｏ３）／
（Ｒ２Ｏ＋ＲＯ＋Ｂ２Ｏ３）  ２．３４〜２．４０。
【００８０】
表６のガラス組成物は、１２１１〜１２２０℃の範囲にｌｏｇ３形成温度を有し、ΔＴは５２〜６６℃の範囲である。
【００８１】
表７は以下の範囲における成分を有するガラス組成物を提供する：
ＳｉＯ２      ５５．２５〜５６．１５重量％；
Ａｌ２Ｏ３      １３．０５〜１３．３０重量％；
ＣａＯ        ２３．００〜２４．２０重量％；
ＭｇＯ        ２．５５重量％；
ＴｉＯ２      ０．２５〜１．２５重量％；
Ｎａ２Ｏ      ０．９０重量％；
Ｆｅ２Ｏ３      ０．２５重量％、および
Ｂ２Ｏ３        ３．００重量％。
【００８２】
表７より表７のガラス組成物の成分の数理的関係に対する範囲は以下のとおりである：
ＲＯ            ２５．５５〜２６．７５重量％
ＳｉＯ２／ＣａＯ          ２．２８〜２．４４
ＳｉＯ２／ＲＯ            ２．０７〜２．２０
ＳｉＯ２／Ａｌ２Ｏ３        ４．１５〜４．３０
Ａｌ２Ｏ３／ＣａＯ          ０．５５〜０．５６
ＳｉＯ２＋Ａｌ２Ｏ３        ６８．２０〜６９．２０重量％
ＳｉＯ２−ＲＯ            ２８．４５〜３０．６０重量％
Ａｌ２Ｏ３／ＲＯ            ０．５０〜０．５１
Ｒ２Ｏ＋ＲＯ＋Ｂ２Ｏ３      ２９．４５〜３０．６５重量％
（ＳｉＯ２＋Ａｌ２Ｏ３）／
（Ｒ２Ｏ＋ＲＯ＋Ｂ２Ｏ３）  ２．２４〜２．３５
表７のガラス組成物は、１１９３〜１２１２℃の範囲にｌｏｇ３形成温度を有し、ΔＴは６４〜９０℃の範囲である。
【００８３】
表８は以下の範囲における成分を有するガラス組成物を提供する：
ＳｉＯ２      ５４．１２〜５５．２５重量％；
Ａｌ２Ｏ３      １３．２０〜１３．４０重量％；
ＣａＯ        ２４．２０〜２４．５５重量％；
ＭｇＯ        ２．５５重量％；
ＴｉＯ２      ０．５５重量％；
Ｎａ２Ｏ      ０．４５〜０．５０重量％；
Ｋ２Ｏ      ０．４５〜０．５５重量％；
Ｆｅ２Ｏ３    ０．２５〜０．２８重量％；
Ｂ２Ｏ３        ３．００重量％；
Ｆ            ０．２０重量％まで、および
ＳｒＯ        ０．１２重量％まで。
【００８４】
表８より表８のガラス組成物の成分の数理的関係に対する範囲は以下のとおりである：
ＲＯ            ２６．７５〜２７．５５重量％
ＳｉＯ２／ＣａＯ          ２．２０〜２．２８
ＳｉＯ２／ＲＯ            １．９６〜２．０７
ＳｉＯ２／Ａｌ２Ｏ３        ４．０６〜４．１５
Ａｌ２Ｏ３／ＣａＯ          ０．５４〜０．５５
ＳｉＯ２＋Ａｌ２Ｏ３        ６７．５５〜６８．５５重量％
ＳｉＯ２−ＲＯ            ２６．５７〜２８．３０重量％
Ａｌ２Ｏ３／ＲＯ            ０．４９〜０．５０
Ｒ２Ｏ＋ＲＯ＋Ｂ２Ｏ３      ３０．６５〜３１．４０重量％
（ＳｉＯ２＋Ａｌ２Ｏ３）／
（Ｒ２Ｏ＋ＲＯ＋Ｂ２Ｏ３）  ２．１４〜２．２２
表８のガラス組成物は、１１９０〜１２０４℃の範囲にｌｏｇ３形成温度を有し、ΔＴは５５〜８３℃の範囲である。
【００８５】
表９は以下の範囲における成分を有するガラス組成物を提供する：
ＳｉＯ２      ５３．００〜５３．５０重量％；
Ａｌ２Ｏ３      １３．１０〜１４．００重量％；
ＣａＯ        ２４．００重量％；
ＭｇＯ        １．２５〜２．５０重量％；
ＴｉＯ２      ０．５０重量％；
Ｎａ２Ｏ      ０．９０重量％；
Ｋ２Ｏ        ０．３７重量％；
Ｆｅ２Ｏ３    ０．１０重量％；
Ｂ２Ｏ３        ４．９３〜５．０２重量％；
Ｆ            ０．５０重量％；
ＳｒＯ        ０．１３重量％、および
Ｃｒ２Ｏ３      ０．１３重量％。
【００８６】
表９から、表９のガラス組成物の成分の数学的関係についての範囲は以下のとおりである：
ＲＯ                                            ２５．５０〜２６．５０重量％
ＳｉＯ２／ＣａＯ                                ２．２１〜２．２３
ＳｉＯ２／ＲＯ                                  ２．００〜２．１０
ＳｉＯ２／Ａｌ２Ｏ３                              ３．８２〜４．０５
Ａｌ２Ｏ３／ＣａＯ                              ０．５５〜０．５８
ＳｉＯ２＋Ａｌ２Ｏ３                              ６６．１０〜６７．５０重量％
ＳｉＯ２−ＲＯ                                  ２６．５０〜２８．００重量％
Ａｌ２Ｏ３／ＲＯ                                ０．４９〜０．５５
Ｒ２Ｏ＋ＲＯ＋Ｂ２Ｏ３                          ３１．７０〜３２．７９重量％
（ＳｉＯ２＋Ａｌ２Ｏ３）／
（Ｒ２Ｏ＋ＲＯ＋Ｂ２Ｏ３）                  ２．０２〜２．１３。
【００８７】
表９のガラス組成物は１１６７〜１１７７の範囲においてｌｏｇ３形成温度を有し、そしてΔＴは、５７〜６９℃の範囲である。
【００８８】
表１０は、以下の範囲における成分を有するガラス組成物を与える：
ＳｉＯ２            ５５．４０〜５７．７５重量％；
Ａｌ２Ｏ３          １２．２０〜１３．８０重量％；
ＣａＯ               ２２．２５〜２４．８５重量％；
ＭｇＯ              ２．０５〜２．６０重量％；
ＴｉＯ２             ０．５０〜１．１０重量％；
Ｎａ２Ｏ             ０．９０重量％；
Ｆｅ２Ｏ３            ０．２５重量％、および
Ｂ２Ｏ３              １．００〜３．００重量％。
【００８９】
表１０から、表１０のガラス組成物の成分の数学的関係についての範囲は以下のとおりである：
ＲＯ                                            ２６．８０〜２７．３５重量％
ＳｉＯ２／ＣａＯ                                ２．２３〜２．５５
ＳｉＯ２／ＲＯ                                  ２．０５〜２．２７
ＳｉＯ２／Ａｌ２Ｏ３                              ４．０４〜４．６９
Ａｌ２Ｏ３／ＣａＯ                              ０．５１〜０．５９
ＳｉＯ２＋Ａｌ２Ｏ３                              ６９．００〜７０．９５重量％
ＳｉＯ２−ＲＯ                                  ２８．０５〜３２．５５重量％
Ａｌ２Ｏ３／ＲＯ                                ０．４６〜０．５３
Ｒ２Ｏ＋ＲＯ＋Ｂ２Ｏ３                          ２８．１５〜３０．２５重量％
（ＳｉＯ２＋Ａｌ２Ｏ３）／
（Ｒ２Ｏ＋ＲＯ＋Ｂ２Ｏ３）                  ２．２８〜２．６７。
【００９０】
表１０のガラス組成物は１２０２〜１２４０℃の範囲においてｌｏｇ３形成温度を有し、そしてΔＴは、５３〜１００℃の範囲である。
【００９１】
表１０に記載されたガラス組成物および表１０の実施形態の範囲内のガラスは、１２０２〜１２４０℃の範囲の形成温度を有する。実施例９１について測定されたデルタＴが、３４℃であったことに留意すべきである。実施例９０のガラス組成物は、同様の成分、より低い液相化温度および１００℃のデルタＴを有するので、それは計測誤差液相線であると考えられる。従って、実施例９１のデルタＴは、約９０℃であると考えられる。表１０から、好ましいガラス組成物は、１２０２〜１２１９℃の範囲の形成温度および５℃より大きいデルタＴを与えるガラス組成物（特に、実施例７８−９１）である。
【００９２】
表１０から、表１０の実施例７８−９１のガラス組成物は、以下の範囲における以下の成分を有する：
ＳｉＯ２            ５５．４０〜５６．６５重量％；
Ａｌ２Ｏ３          １３．０５〜１３．８０重量％；
ＣａＯ              ２３．００〜２４．８５重量％；
ＭｇＯ              ２．５０〜２．５５重量％；
ＴｉＯ２             ０．５０〜１．１０重量％；
Ｎａ２Ｏ             ０．９０重量％；
Ｆｅ２Ｏ３            ０．２５重量％、および
Ｂ２Ｏ３              ２．００〜３．００重量％。
【００９３】
表１０から、表１０の実施例７８〜９１のガラス組成物の成分の数学的関係についての範囲は、以下のとおりである：
ＲＯ                                          ２５．５５〜２７．３５重量％
ＳｉＯ２／ＣａＯ                                ２．２３〜２．４４
ＳｉＯ２／ＲＯ                                  ２．０３〜２．２０
ＳｉＯ２／Ａｌ２Ｏ３                            ４．０６〜４．３４
Ａｌ２Ｏ３／ＣａＯ                              ０．５４〜０．５７
ＳｉＯ２＋Ａｌ２Ｏ３                            ６８．９５〜６９．９５重量％
ＳｉＯ２−ＲＯ                                  ２８．０５〜３０．６０重量％
Ａｌ２Ｏ３／ＲＯ                                ０．４９〜０．５３
Ｒ２Ｏ＋ＲＯ＋Ｂ２Ｏ３                          ２８．９５〜３０．２５重量％
（ＳｉＯ２＋Ａｌ２Ｏ３）／
（Ｒ２Ｏ＋ＲＯ＋Ｂ２Ｏ３）                  ２．２８〜２．４１。
【００９４】
実施例７８〜９１のガラス組成物は、１２０２〜１２１９℃の範囲においてｌｏｇ３形成温度を有し、そしてΔＴは、５３〜１００℃の範囲である。
【００９５】
表１１から、表１１のガラス組成物は、以下の範囲における以下の成分を有する。
【００９６】
ＳｉＯ２            ５６．１０〜５７．７５重量％；
Ａｌ２Ｏ３          １２．２０〜１３．３８重量％；
ＣａＯ              ２３．７５〜２４．４２重量％；
ＭｇＯ              ２．５５重量％；
ＴｉＯ２             ０．５５〜１．１０重量％；
Ｎａ２Ｏ             ０．９０重量％；
Ｆｅ２Ｏ３            ０．２５重量％、および
Ｂ２Ｏ３              １．３０〜１．４０重量％。
【００９７】
表１１から、表１１のガラス組成物の成分の数学的関係の範囲は、以下のとおりである：
ＲＯ                                           ２６．３０〜２６．９７重量％
ＳｉＯ２／ＣａＯ                                ２．３０〜２．４３
ＳｉＯ２／ＲＯ                                  ２．０８〜２．２０
ＳｉＯ２／Ａｌ２Ｏ３                            ４．１９〜４．７３
Ａｌ２Ｏ３／ＣａＯ                              ０．５１〜０．５４
ＳｉＯ２＋Ａｌ２Ｏ３                            ６９．４８〜６９．９５重量％
ＳｉＯ２−ＲＯ                                  ２９．１３〜３１．４５重量％
Ａｌ２Ｏ３／ＲＯ                                ０．４６〜０．５０
Ｒ２Ｏ＋ＲＯ＋Ｂ２Ｏ３                          ２８．６０〜２９．１７重量％
（ＳｉＯ２＋Ａｌ２Ｏ３）／
（Ｒ２Ｏ＋ＲＯ＋Ｂ２Ｏ３）                  ２．３８〜２．４４。
【００９８】
表１１のガラス組成物は、１２１５〜１２１８℃の範囲においてｌｏｇ３形成温度を有し、そしてΔＴは、６３℃〜６５℃の範囲である。
【００９９】
表１２および１３（３型ガラス）は、ＳｉＯ２を５５〜６２重量％の範囲、好ましくは５６〜６１重量％の範囲、さらに好ましくは５７．５〜６１重量％の範囲；Ａｌ２Ｏ３を１０〜１４重量％の範囲、好ましくは１１〜１４重量％の範囲、さらに好ましくは１１．７５〜１３．７５重量％の範囲；ＣａＯを２０〜２６重量％の範囲、好ましくは２１．５０〜２５．００重量％の範囲、より好ましくは２１．７５〜２４．５０重量％の範囲；ＭｇＯを１〜４重量％の範囲、好ましくは１．３５〜３．５０重量％の範囲、より好ましくは１．６０〜３．２５重量％の範囲で含む四成分系のガラス組成物を含む。表１２および１３の組成物は、ホウ素を含まない。表１２および１３の組成物は、ＴｉＯ２を０．２５〜１．７５重量％の範囲、よりおそらくは０．４０〜１．６０重量％、もっともおそらく、より好ましくは０．４５〜１．５５重量％；Ｎａ２Ｏを総計０．７５重量％に達するまで、好ましくは総計０．７０重量％に達するまで、より好ましくは０．６５重量％まで；Ｌｉ２Ｏを総計０．１０〜１．２５重量％の範囲、好ましくは０．２０〜１．１０重量％の範囲、より好ましくは０．３０〜１．００重量％、およびＦｅ２Ｏ３を０．５０重量％までの範囲、好ましくは０．４５重量％までの範囲、より好ましくは０．３０重量％までの範囲を企図する。
【０１００】
上記の範囲内の表１２および１３の成分および以下の関係の少なくとも１つを有するガラス組成物は、１２４０℃より低い形成温度ならびに５０℃より高いデルタＴを有するガラス組成物を与える：
2005506267.tif 000008
【０１０１】
３型ガラスは、Ｋ２Ｏの追加を考慮しない。従って、３型ガラスに対するＲ２ＯはＮａ２ＯおよびＬｉ２Ｏの重量％の合計に等しい。
【０１０２】
理解され得るように、表１２および１３のそれぞれは、その成分についての範囲およびその関係を与える。より詳細には、表１２および１３から、表１２および１３のガラス組成物は、以下の範囲における以下の成分を有する：
ＳｉＯ２             ５７．６５〜６０．７５重量％；
Ａｌ２Ｏ３            １２．００〜１３．６４重量％；
ＣａＯ               ２２〜２４．１５５重量％；
ＭｇＯ               １．７０〜３．４０重量％；
ＴｉＯ２              ０．５０〜１．５０重量％；
Ｎａ２Ｏ              ０．３０〜０．６０重量％；
Ｌｉ２Ｏ              ０．３０〜１．００重量％、および
Ｆｅ２Ｏ３            ０．２５重量％まで。
【０１０３】
表１２および１３から、表１２および１３のガラス組成物の成分の数学的関係についての範囲は「３型ガラス」と標題をつけられた欄の下の表２１にある。表１２および１３のガラス組成物は、１２０５〜１２４０℃の範囲においてｌｏｇ３形成温度を有し、そしてΔＴは、５０〜１００℃の範囲である。
【０１０４】
表１２から、表１２のガラス組成物は、以下の範囲における以下の成分を有する：
ＳｉＯ２            ５８．２５〜５９．９７重量％；
Ａｌ２Ｏ３            １２．１９〜１３．６４重量％；
ＣａＯ              ２２．０４〜２３．６５重量％；
ＭｇＯ              ２．５０〜３．１２重量％；
ＴｉＯ２              ０．５０〜１．５０重量％；
Ｎａ２Ｏ              ０．３０重量％まで；
Ｌｉ２Ｏ              ０．９０〜０．９１重量％、および
Ｆｅ２Ｏ３            ０．２０〜０．２５重量％。
【０１０５】
表１２のガラス組成物の成分の数学的関係についての範囲は、以下のとおりである：
ＲＯ                                            ２４．９４〜２６．２０重量％
ＳｉＯ２／ＣａＯ                                ２．４７〜２．７２
ＳｉＯ２／ＲＯ                                  ２．２３〜２．４０
ＳｉＯ２／Ａｌ２Ｏ３                              ４．３１〜４．９２
Ａｌ２Ｏ３／ＣａＯ                              ０．５５〜０．５９
ＳｉＯ２＋Ａｌ２Ｏ３                              ７１．５５〜７３．０３重量％
ＳｉＯ２−ＲＯ                                  ３２．１５〜３４．９１重量％
Ａｌ２Ｏ３／ＲＯ                                  ０．４８〜０．５２
Ｒ２Ｏ＋ＲＯ                                    ２５．８４〜２７．１０重量％
（ＳｉＯ２＋Ａｌ２Ｏ３）／
（Ｒ２Ｏ＋ＲＯ）                        ２．６４〜２．７９。
【０１０６】
表１２のガラス組成物は、１２１１℃〜１２１８℃の範囲においてｌｏｇ３形成温度を有し、そしてΔＴは、５６〜６８℃の範囲である。
【０１０７】
表１３から、表１３のガラス組成物は、以下の範囲における以下の成分を有する：
ＳｉＯ２            ５７．６５〜６０．７５重量％；
Ａｌ２Ｏ３            １２．００〜１３．４０重量％；
ＣａＯ              ２２．００〜２４．１５重量％；
ＭｇＯ              １．７０〜３．１２重量％；
ＴｉＯ２              ０．５０〜１．５０重量％；
Ｎａ２Ｏ              ０．４５〜０．９０重量％；
Ｌｉ２Ｏ              ０．４５〜１．００重量％、および
Ｆｅ２Ｏ３            ０．２５重量％まで。
【０１０８】
表１３から、表１３のガラス組成物の成分の数学的関係についての範囲は、以下のとおりである：
ＲＯ                                            ２４．２５〜２６．７０重量％
ＳｉＯ２／ＣａＯ                                ２．３９〜２．７２
ＳｉＯ２／ＲＯ                                  ２．１６〜２．５１
ＳｉＯ２／Ａｌ２Ｏ３                              ４．３０〜４．９２
Ａｌ２Ｏ３／ＣａＯ                              ０．５０〜０．５９
ＳｉＯ２＋Ａｌ２Ｏ３                              ７１．０５〜７３．６７重量％
ＳｉＯ２−ＲＯ                                  ３１．３５〜３６．５６重量％
Ａｌ２Ｏ３／ＲＯ                                ０．４７〜０．５５
Ｒ２Ｏ＋ＲＯ                                    ２４．９１〜２７．９０重量％
（ＳｉＯ２＋Ａｌ２Ｏ３）／
（Ｒ２Ｏ＋ＲＯ）                        ２．３０〜２．９６。
【０１０９】
このガラス組成物は、１２０５〜１２４０℃の範囲においてｌｏｇ３形成温度を有し、そしてΔＴは、５０〜１０１℃の範囲である。
【０１１０】
表１３に列挙されたガラス組成物および表１３の実施形態の範囲内のガラスは、１２０５℃〜１２４０℃の範囲の形成温度および５０℃〜１００℃の範囲にΔＴを有する。しかし、表１３のより好ましいガラスの組成は、１２０５℃〜１２２０℃、より好ましくは、１２０５℃〜１２１８℃の形成温度範囲を提供するものであり、より詳細には、適切なΔＴ（例えば５０℃以上）を有する実施例１２３、１２４、１２５、１２７〜１３２、１４７、１５３、１５５、１５７、１６０および１６１である。
【０１１１】
表１３の実施例１２３、１２４、１２５、１２７〜１３２、１４７、１５３、１５５、１５７、１６０および１６１のガラス組成物は、以下の範囲の以下の成分を有する。
【０１１２】
ＳｉＯ２                    ５７．６５〜６０．３３重量％；
Ａｌ２Ｏ３                  １２．２２〜１３．４０重量％；
ＣａＯ                    ２２．００〜２４．１５重量％；
ＭｇＯ                    ２．３０〜３．４０重量％；
ＴｉＯ２                    ０．５０〜１.５０重量％；
Ｎａ２Ｏ                    ０．４５重量％まで；
Ｌｉ２Ｏ                    ０．４５〜１.００重量％、および
Ｆｅ２Ｏ３                  ０．２５重量％まで。
【０１１３】
表１３の実施例１２３、１２４、１２５、１２７〜１３２、１４７、１５３、１５５、１５７、１６０および１６１の成分の数理的関係の範囲は、以下の通りである。
【０１１４】
ＲＯ                                    ２４．８４〜２６．７０重量％
ＳｉＯ２/ＣａＯ                          ２．３９〜２．７２
ＳｉＯ２/ＲＯ                            ２．１６〜２．４２
ＳｉＯ２/Ａｌ２Ｏ３                        ４．３０〜４．９２
Ａｌ２Ｏ３/ＣａＯ                          ０．５２〜０．５９
ＳｉＯ２＋Ａｌ２Ｏ３                        ７１．０５〜７２．８０重量％
ＳｉＯ２−ＲＯ                            ３１．３５〜３５．３７重量％
Ａｌ２Ｏ３/ＲＯ                            ０．４７〜０．５２
Ｒ２Ｏ＋ＲＯ                              ２５．７４〜２７．６０重量％
（ＳｉＯ２＋Ａｌ２Ｏ３）/（Ｒ２Ｏ＋ＲＯ）    ２．３０〜２．８１
これらのガラス組成物は、１２０５℃〜１２２０℃の範囲および１２０５℃〜１２１８℃の範囲のｌｏｇ３形成温度ならびに５０℃以上６０℃以下の範囲のΔＴを有している。
【０１１５】
上記の実施例の選択は、低い形成温度に基づいて行なわれる。理解され得るように、高いΔＴが目的である場合、例えば、実施例１３５〜１４１が、７７℃〜１００℃の範囲のΔＴを有しているので、これらの実施例は、目的のものである。
【０１１６】
表１３の実施例１３５〜１４１のガラスの組成は、以下の範囲内の以下の成分を有する：
ＳｉＯ２                    ５９．５５〜６０．５７重量％；
Ａｌ２Ｏ３                  １２．２５〜１３．１０重量％；
ＣａＯ                    ２２．３１〜２３．８５重量％；
ＭｇＯ                    １．７０〜３．１０重量％；
Ｎａ２Ｏ                  ０.３０重量％まで
ＴｉＯ２                    １．１０重量％、および
Ｌｉ２Ｏ                    ０.６０重量％まで。
【０１１７】
表１３の実施例１３５〜１４１の成分の数理的関係の範囲は、以下の通りである：
ＲＯ                                    ２４．０１〜２５．９５重量％
ＳｉＯ２/ＣａＯ                          ２．５０〜２．７１
ＳｉＯ２/ＲＯ                            ２．２９〜２．５２
ＳｉＯ２/Ａｌ２Ｏ３                        ４．６２〜４．８８
Ａｌ２Ｏ３/ＣａＯ                          ０．５２〜０．５９
ＳｉＯ２＋Ａｌ２Ｏ３                        ７１．８０〜７３．６７重量％
ＳｉＯ２−ＲＯ                            ３３．６０〜３６．５６重量％
Ａｌ２Ｏ３/ＲＯ                            ０．４７〜０．５５
Ｒ２Ｏ＋ＲＯ                              ２４．９１〜２６．８５重量％
（ＳｉＯ２＋Ａｌ２Ｏ３）/（Ｒ２Ｏ＋ＲＯ）    ２．６７〜２．９６。
【０１１８】
これらのガラス組成物は１２３４℃〜１２４０℃の範囲にｌｏｇ３形成温度を有し、ΔＴは６１℃〜１００℃の範囲である。
【０１１９】
表１４および表１５（４型ガラス）は、５５〜６２重量％の範囲、好ましくは５６〜６１重量％の範囲、より好ましくは５７〜６０重量％の範囲のＳｉＯ２；１０〜１４重量％の範囲、好ましくは１１〜１４重量％の範囲、より好ましくは１２〜１３．７５重量％の範囲のＡｌ２Ｏ３；２１〜２６重量％の範囲、好ましくは２１．５０〜２５．００重量％の範囲、より好ましくは２１．７５〜２４．５０重量％の範囲のＣａＯ、および１〜３．２５重量％の範囲、好ましくは１．５０〜３．００重量％の範囲、より好ましくは１．７５〜２．７５重量％の範囲のＭｇＯを含む四成分系のガラス組成物を含む。
【０１２０】
表１４および表１５の組成物は、ホウ素を含んでいない。表１４および表１５の組成物は、０．２５〜１．７５重量％の範囲、より可能性の高いのは、０．４０〜１．５０重量％の範囲、最も可能性の高いのは０．４５〜１．２５重量％の範囲のＴｉＯ２；０．２５〜１．２５重量％の範囲、好ましくは０．３０〜１．１０重量％の範囲、より好ましくは０．４０〜１．００重量％の範囲の量のＬｉ２Ｏ、０．２５〜１．２５重量％の範囲、好ましくは０．３０〜１．１５重量％の範囲、より好ましくは０．４０〜１．１０重量％の範囲の量のＺｎＯ、０．５０重量％まで、好ましくは０．３５重量％まで、より好ましくは０．３０重量％までの範囲のＦｅ２Ｏ３を企図する。
【０１２１】
上記の範囲内の表１４および表１５の成分および以下の関係のうち少なくとも一つを有するガラス組成物は、１２４０℃未満の形成温度を有するガラス組成物および５０℃より大きなΔＴを提供する。
【０１２２】
2005506267.tif 000009
【０１２３】
４型ガラスは、Ｌｉ２Ｏのみを有していると示されている；従って４型ガラスについては、Ｒ２ＯはＬｉ２Ｏの重量％に等しい。
【０１２４】
理解され得るように、表１４および表１５の各々は、成分の範囲および関係を提供する。より詳細には、表１４および表１５のガラス組成物は、１１９５℃〜１２２９℃の範囲において、以下の範囲の以下の成分：
ＳｉＯ２        ５７．３５〜５９，６１８．３０重量％；
Ａｌ２Ｏ３      １２．１６〜１３．６３重量％；
ＣａＯ          ２２．８５〜２４．２２重量％；
ＭｇＯ          １．９０〜２．５５重量％；
ＴｉＯ２        ０．５０〜１．１０重量％；
Ｌｉ２Ｏ        ０．４５〜０．９０重量％；
ＺｎＯ          ０．４５〜１．００重量％、および
Ｆｅ２Ｏ３      ０．２５重量％まで、
を有し、そしてΔＴは、５４℃〜７１℃の範囲である。表１４および表１５のガラス組成物の成分の数理的関係の範囲は、表２１上、「４型ガラス」と題された列の下に見出される。これらのガラス組成物は、ｌｏｇ３形成温度を有する。
【０１２５】
表１４のガラス組成物は、以下の範囲の以下の成分を有する：
ＳｉＯ２        ５８．００〜５８．３０重量％；
Ａｌ２Ｏ３      １３．０３〜１３．３３重量％；
ＣａＯ          ２２．８５〜２３．８４重量％；
ＭｇＯ          ２．５０〜２．５５重量％；
ＴｉＯ２        ０．５０〜１．１０重量％；
Ｌｉ２Ｏ        ０．９０重量％；
ＺｎＯ          １．００重量％、および
Ｆｅ２Ｏ３      ０．２５重量％まで。
【０１２６】
表１４のガラス組成物の成分の数理的関係の範囲は、以下の通りである：
ＲＯ                                    ２５．４０〜２６．３４重量％
ＳｉＯ２/ＣａＯ                          ２．４３〜２．５４
ＳｉＯ２/ＲＯ                            ２．２０〜２．２９
ＳｉＯ２/Ａｌ２Ｏ３                        ４．３６〜４．４７
Ａｌ２Ｏ３/ＣａＯ                          ０．５５〜０．５８
ＳｉＯ２＋Ａｌ２Ｏ３                        ７１．１３〜７１．５８重量％
ＳｉＯ２−ＲＯ                            ３１．６６〜３２．７５重量％
Ａｌ２Ｏ３/ＲＯ                            ０．４９〜０．５２
Ｒ２Ｏ＋ＲＯ                              ２６．３０〜２７．２４重量％
（ＳｉＯ２＋Ａｌ２Ｏ３）/（Ｒ２Ｏ＋ＲＯ）    ２．６１〜２．７１。
【０１２７】
これらのガラス組成物は、１２０４℃〜１２１３℃の範囲のｌｏｇ３形成温度および５６℃〜７１℃の範囲のΔＴを有する。
【０１２８】
表１５のガラス組成物は、以下の範囲の以下の成分を有する：
ＳｉＯ２        ５７．３５〜５９．６１重量％；
Ａｌ２Ｏ３      １２．１６〜１３．６３重量％；
ＣａＯ          ２３．１４〜２４．２２重量％；
ＭｇＯ          １．９０〜２．５５重量％；
ＴｉＯ２        ０．５０〜１．１０重量％；
Ｌｉ２Ｏ        ０．４５〜０．９０重量％；
ＺｎＯ          ０．４５〜１．００重量％、および
Ｆｅ２Ｏ３        ０．２５重量％まで。
【０１２９】
表１５のガラス組成物の成分の数理的関係の範囲は、以下の通りである：
ＲＯ                                    ２５．６４〜２６．６０重量％
ＳｉＯ２/ＣａＯ                          ２．４１〜２．５４
ＳｉＯ２/ＲＯ                            ２．１８〜２．２９
ＳｉＯ２/Ａｌ２Ｏ３                        ４．２６〜４．９０
Ａｌ２Ｏ３/ＣａＯ                          ０．５０〜０．５９
ＳｉＯ２＋Ａｌ２Ｏ３                        ７０．５５〜７１．７７重量％
ＳｉＯ２−ＲＯ                            ３１．１５〜３３．６１重量％
Ａｌ２Ｏ３/ＲＯ                            ０．４７〜０．５３
Ｒ２Ｏ＋ＲＯ                              ２６．４５〜２７．５０重量％
（ＳｉＯ２＋Ａｌ２Ｏ３）/（Ｒ２Ｏ＋ＲＯ）    ２．６０〜２．７１。
【０１３０】
表１５のガラス組成物は、１１９５℃〜１２２９℃の範囲のｌｏｇ３形成温度を有し、ΔＴは５４℃〜５９℃の範囲である。
【０１３１】
表１６（５型ガラス）は、５５〜６２重量％の範囲、好ましくは５６〜６１重量％の範囲、より好ましくは５８〜６０重量％の範囲のＳｉＯ２；１０〜１４重量％の範囲、好ましくは１１．００〜１３．５重量％の範囲、より好ましくは１１．７５〜１３．２５重量％の範囲のＡｌ２Ｏ３；２１〜２５重量％の範囲、好ましくは２１．２５〜２４．００重量％の範囲、より好ましくは２１．２５〜２３．００重量％の範囲のＣａＯ、および１〜４．００重量％の範囲、好ましくは１．２５〜３．５０重量％の範囲、より好ましくは１．５０〜３．５０重量％の範囲のＭｇＯを含む四成分系のガラス組成物を含む。表１６の組成物は、ホウ素を含んでいない。表１６の組成物は、０．５０〜２．００重量％の範囲、より可能性の高いのは０．５０〜１．５０重量％の範囲、より好ましくは０．７５〜１．２５重量％の範囲のＴｉＯ２；２．００重量％以下、好ましくは１．５０重量％以下、より好ましくは１．２５重量％以下の量のＮａ２Ｏ；０．５０〜３．００重量％の範囲、好ましくは０．５０〜２．７５重量％の範囲、より好ましくは０．７５〜２．５０重量％の範囲の量のＺｎＯ、および０．５０重量％まで、好ましくは０．３５重量％まで、より好ましくは０．３０重量％までの範囲のＦｅ２Ｏ３を企図する。
【０１３２】
上記の範囲内の表１６の成分および以下の関係の少なくとも一つを有するガラス組成物は、１２４０℃未満の形成温度および５０℃より大きいΔＴを有するガラス組成物を提供する。
【０１３３】
2005506267.tif 000010
【０１３４】
５型ガラスは、Ｎａ２Ｏを有すると考えられた；従って、Ｒ２Ｏは、重量％において、Ｎａ２Ｏの合計に等しい。
【０１３５】
理解され得るように、表１６は、成分の範囲および関係を提供する。より詳細には、表１６のガラス組成物は、以下の範囲の以下の成分を有する：
ＳｉＯ２        ５８．７０〜５９．００重量％；
Ａｌ２Ｏ３      １１．９０〜１２．００重量％；
ＣａＯ          ２２．４０〜２２．５０重量％；
ＭｇＯ          ３．４０重量％；
ＴｉＯ２        １．００重量％；
Ｎａ２Ｏ        ０．９０重量％；
ＺｎＯ          １．００〜１．５０重量％、および
Ｆｅ２Ｏ３        ０．２０重量％まで。
【０１３６】
表１６のガラス組成物の成分の数理的関係の範囲は、表２１上、「５型ガラス」と題された列の下にある。表１６のガラス組成物は、１２３１℃〜１２３４℃の範囲のｌｏｇ３形成温度および５０℃〜５９℃の範囲のΔＴを有する。
【０１３７】
表１７及び１８（タイプ６のガラス）は、ＳｉＯ２、Ａｌ２Ｏ３、ＣａＯそしてＭｇＯを含む４成分系のガラス組成物であり、ＳｉＯ２については５０〜６２ｗｔ％の範囲で含まれており、５２〜６１ｗｔ％の範囲が好ましく、５３．５０〜６０．２５ｗｔ％がより好ましい。Ａｌ２Ｏ３については１０〜１４ｗｔ％の範囲で含まれており、１１．００〜１４．００ｗｔ％の範囲が好ましく、１１．９０〜１３．７５ｗｔ％の範囲がより好ましい。ＣａＯについては２１〜２６ｗｔ％の範囲で含まれており、２２．００〜２５．００ｗｔ％の範囲が好ましく、２２．５０〜２４．２５ｗｔ％の範囲がより好ましい。そして、ＭｇＯについては１〜４．００ｗｔ％の範囲で含まれており、１．５０〜３．００ｗｔ％の範囲が好ましく、２．２５〜２．７５ｗｔ％の範囲がより好ましい。表１７及び１８の組成物はＢ２Ｏ３を０．５０〜５．００ｗｔ％の範囲で、好ましくは０．５０〜４．００ｗｔ％の範囲で、より好ましくは０．７５〜３．２５ｗｔ％の範囲で含み。さらに表１７及び１８の組成物はＴｉＯ２を０．２５〜２．００ｗｔ％の範囲で、好ましくは０．３５〜１．５０ｗｔ％の範囲で、そして最も好ましくは０．４０〜１．２５ｗｔ％の範囲で含み、Ｎａ２Ｏについては１．００ｗｔ％以下の量で、好ましくは０．９０ｗｔ％以下の量で、そしてより好ましくは０．７５ｗｔ％以下の量で含み、Ｋ２Ｏについては０．５０ｗｔ％以下の量で、好ましくは０．３５ｗｔ％以下の量で、そしてより好ましくは０．２０ｗｔ％以下の量で含み、Ｌｉ２Ｏについては０．１０〜１．２５ｗｔ％の範囲で、好ましくは０．２０〜１．１０ｗｔ％の範囲で、そしてより好ましくは０．２５〜１．００ｗｔ％の範囲で含む。そして、Ｆｅ２Ｏ３については０．１０〜０．５０ｗｔ％の範囲で、好ましくは０．１５〜０．５０ｗｔ％の範囲で、そしてより好ましくは０．２０〜０．４０ｗｔ％の範囲で含むことが企図される。
【０１３８】
上述した範囲内の表１７及び１８の成分および以下に示す関係の少なくとも一つを含むガラス組成物は、１２４０℃以下の形成温度と５０℃より大きいΔＴを有するガラス組成物を提供する。
2005506267.tif 000011
表１７と１８のタイプ６ガラスは、Ｌｉ２Ｏ、Ｋ２ＯおよびＮａ２Ｏを含有していた。したがって、Ｒ２ＯはＬｉ２Ｏ、Ｋ２ＯおよびＮａ２Ｏの合計ｗｔ％に等しい。個別的に表１７はＬｉ２ＯとＮａ２Ｏを含んでいる。したがって、表１７に関するＲ２ＯはＬｉ２ＯとＮａ２Ｏの合計ｗｔ％に等しい。個別的に、表１８はＬｉ２Ｏ、Ｋ２ＯそしてＮａ２Ｏを含んでいる。したがって、表１８に関するＲ２ＯはＬｉ２Ｏ、Ｋ２ＯおよびＮａ２Ｏの合計ｗｔ％に等しい。
【０１３９】
理解されるように、表１７および１８は成分の範囲とその関係を提供している。特に、表１７と１８のガラス組成物は以下の範囲で以下の成分を表している。
【０１４０】
ＳｉＯ２            ５４．６０〜５９．５３重量パーセント
Ａｌ２Ｏ３            １２．１６〜１３．６３重量パーセント
ＣａＯ              ２２．８７〜２４．０５重量パーセント
ＭｇＯ              ２．００〜２．５５重量パーセント
ＴｉＯ２              ０．４９〜１．１０重量パーセント
Ｎａ２Ｏ              ０〜０．６０重量パーセント
Ｋ２Ｏ                ０〜０．１０重量パーセント
Ｌｉ２Ｏ              ０．３０〜０．９１重量パーセント
Ｆｅ２Ｏ３            ０．２３〜０．３０重量パーセント、および
Ｂ２Ｏ３              ０．９０〜３．００重量パーセント
表１７および１８のガラス組成物の成分の数学的関係に対する範囲は、「タイプ６ガラス」と題するコラムの表２１に示している。表１７および１８のガラス組成物は１１８７〜１２３９℃の範囲のｌｏｇ３形成温度、そして５０〜１４２℃の範囲のΔＴを有する。
【０１４１】
表１７のガラス組成物は下記の範囲で下記の成分を示している。
【０１４２】
ＳｉＯ２              ５７．６０〜５８．５０重量パーセント
Ａｌ２Ｏ３              １２．７６〜１３．４３重量パーセント
ＣａＯ                ２３．４０〜２３．８４重量パーセント
ＭｇＯ                ２．５０重量パーセント
ＴｉＯ２              ０．５０重量パーセント
Ｎａ２Ｏ              ０．６０重量パーセントまで
Ｌｉ２Ｏ              ０．９０重量パーセント
Ｆｅ２Ｏ３            ０．２３重量パーセント、そして
Ｂ２Ｏ３                １．００〜１．２０重量パーセント
表１７のガラス組成物の成分の数学的関係に対する範囲は次の通りである。
【０１４３】
ＲＯ                                          ２５．９０〜２６．３４ｗｔ％
ＳｉＯ２／ＣａＯ                                ２．４２〜２．４８
ＳｉＯ２／ＲＯ                                  ２．１９〜２．２４
ＳｉＯ２／Ａｌ２Ｏ３                              ４．３０〜４．４７
Ａｌ２Ｏ３／ＣａＯ                              ０．５４〜０．５７
ＳｉＯ２＋Ａｌ２Ｏ３                            ７０．８３〜７１．４７ｗｔ％
ＳｉＯ２−ＲＯ                                ３１．２６〜３２．３９ｗｔ％
Ａｌ２Ｏ３／ＲＯ                                ０．４９〜０．５２
Ｒ２Ｏ＋ＲＯ＋Ｂ２Ｏ３                          ２７．８０〜２８．４４ｗｔ％
（ＳｉＯ２＋Ａｌ２Ｏ３）／（Ｒ２Ｏ＋ＲＯ＋Ｂ２Ｏ３）      ２．４９〜２．５７
表１７のタイプ６ガラスは、Ｌｉ２Ｏ、Ｋ２ＯおよびＮａ２Ｏを含んでいた。したがって、Ｒ２ＯはＬｉ２Ｏ、Ｋ２ＯおよびＮａ２Ｏの合計ｗｔ％に等しい。
【０１４４】
表１７のガラス組成物は１１９２〜１１９８℃の範囲のｌｏｇ３形成温度、および５５から６３℃の範囲のΔＴを有する。
【０１４５】
表１８のガラス組成物は以下の範囲で以下の成分を持つ。
【０１４６】
ＳｉＯ２                  ５４．６０〜５９．５３重量パーセント
Ａｌ２Ｏ３                  １２．１６〜１３．６３重量パーセント
ＣａＯ                    ２２．９３〜２４．０５重量パーセント
ＭｇＯ                    ２．００〜２．５５重量パーセント
ＴｉＯ２                    ０．４９〜１．１０重量パーセント
Ｎａ２Ｏ                    ０．６０重量パーセントまで
Ｋ２Ｏ                      ０．１０重量パーセントまで
Ｌｉ２Ｏ                    ０．３０〜０．９１重量パーセント
Ｆｅ２Ｏ３                  ０．２３〜０．３５重量パーセント、および
Ｂ２Ｏ３                    ０．６０〜３．００重量パーセント
表１７のガラス組成物の成分の数学的関係に対する範囲は次の通りである。
【０１４７】
ＲＯ                                          ２５．８０〜２６．６０ｗｔ％
ＳｉＯ２／ＣａＯ                                ２．２２〜２．６６
ＳｉＯ２／ＲＯ                                  ２．０１〜２．３９
ＳｉＯ２／Ａｌ２Ｏ３                              ４．０９〜４．９０
Ａｌ２Ｏ３／ＣａＯ                              ０．５１〜０．５９
ＳｉＯ２＋Ａｌ２Ｏ３                            ６７．９５〜７２．０５ｗｔ％
ＳｉＯ２−ＲＯ                                ２７．５０〜３３．８４ｗｔ％
Ａｌ２Ｏ３／ＲＯ                                ０．４６〜０．５３
Ｒ２Ｏ＋ＲＯ＋Ｂ２Ｏ３                          ２６．７０〜３１．１０ｗｔ％
（ＳｉＯ２＋Ａｌ２Ｏ３）／（Ｒ２Ｏ＋ＲＯ＋Ｂ２Ｏ３）      ２．１８〜２．６８
表１８のガラス組成物は、１１８７〜１２３９℃の範囲のｌｏｇ３形成温度、そして５０から４２℃の範囲のΔＴを有する。
【０１４８】
表１８に掲げられたガラス組成物と表１８の実施形態の範囲中のガラスは、１１８７〜１２３９℃の範囲の形成温度、および５０から１４２℃の範囲のΔＴを有する。しかし、表１８から好適なガラス組成物は、１１８７から１２２０℃の範囲の形成温度を提供するものである（実施例  １８８〜２１３、２１５〜２２９、２１３〜２３５、２３８〜２４０、２４２〜２６０および２６２〜２６７）そして１１８７〜１２０５℃の範囲はより好適である（実施例  １８８〜１９１、１９４、１９５，１９８，２００，２０１、２０２〜２０５、２０８、２０９、２１１〜２１３、２１５〜２１９、２２１〜２２３、２２５〜２２９、２３３〜２３５、２３９、２４２、２５７および２６０）。
【０１４９】
表１８について上記で述べられた範囲の成分を有し、かつ次の関係を有するガラス組成物は、１１８７〜１２２０℃の範囲のｌｏｇ３形成温度、および５０〜１３９℃の範囲内のΔＴを有するガラス組成物を提供する。
【０１５０】
ＲＯ                                          ２５．８０〜２６．６０ｗｔ％
ＳｉＯ２／ＣａＯ                                ２．２２〜２．６６
ＳｉＯ２／ＲＯ                                  ２．０１〜２．３９
ＳｉＯ２／Ａｌ２Ｏ３                              ４．０９〜４．８７
Ａｌ２Ｏ３／ＣａＯ                              ０．５１〜０．５９
ＳｉＯ２＋Ａｌ２Ｏ３                            ６７．９５〜７２．０５ｗｔ％
ＳｉＯ２−ＲＯ                                ２７．５０〜３３．８４ｗｔ％
Ａｌ２Ｏ３／ＲＯ                                ０．４６〜０．５３
Ｒ２Ｏ＋ＲＯ＋Ｂ２Ｏ３                          ２６．７０〜３１．１０ｗｔ％
（ＳｉＯ２＋Ａｌ２Ｏ３）／（Ｒ２Ｏ＋ＲＯ＋Ｂ２Ｏ３）      ２．１８〜２．６８
１１８７〜１２０５℃の範囲のｌｏｇ３形成温度、および５０〜１２４℃の範囲のΔＴを持つ表１８からのガラス組成物は、次に示す成分と範囲を持ち、：
ＳｉＯ２                  ５７．６０〜５９．２１重量パーセント
Ａｌ２Ｏ３                  １２．１６〜１３．６３重量パーセント
ＣａＯ                    ２２．８７〜２４．０６重量パーセント
ＭｇＯ                    ２．３６〜２．５０重量パーセント
ＴｉＯ２                    ０．４９〜１．１０重量パーセント
Ｎａ２Ｏ                    ０．３０重量パーセントまで
Ｋ２Ｏ                      ０．０９重量パーセントまで
Ｌｉ２Ｏ                    ０．７０〜０．９０重量パーセント
Ｆｅ２Ｏ３                  ０．２３〜０．２９重量パーセント、および
Ｂ２Ｏ３                    １．００〜１．２０重量パーセント
そして、次に関係を示す。
【０１５１】
ＲＯ                                          ２５．２３〜２６．５４ｗｔ％
ＳｉＯ２／ＣａＯ                                ２．４０〜２．５７
ＳｉＯ２／ＲＯ                                  ２．１７〜２．３２
ＳｉＯ２／Ａｌ２Ｏ３                              ４．２６〜４．８７
Ａｌ２Ｏ３／ＣａＯ                              ０．５２〜０．５９
ＳｉＯ２＋Ａｌ２Ｏ３                            ７０．６３〜７１．７３ｗｔ％
ＳｉＯ２−ＲＯ                                ３１．０６〜３３．６１ｗｔ％
Ａｌ２Ｏ３／ＲＯ                                ０．４７〜０．５３
Ｒ２Ｏ＋ＲＯ＋Ｂ２Ｏ３                          ２７．２３〜２８．６４ｗｔ％
（ＳｉＯ２＋Ａｌ２Ｏ３）／（Ｒ２Ｏ＋ＲＯ＋Ｂ２Ｏ３）      ２．４７〜２．６３
これらの実施例の選択は低い形成温度を基にして作製されている。さらに、実施例２６６〜２６８は、０．３０ｗｔ％Ｌｉ２Ｏとともに低い形成温度を持つガラス組成物である。実施例２６５〜２６８は、低い形成温度を持つ低Ｌｉ２Ｏ含有ガラスを提供するための所定範囲の成分とその関係を規定している。認識され、かつ以前に論じたように、高いΔＴが目的であれば、その時は、高い（例えば、７５℃を超える）ΔＴを持つ表１８からの実施例は、ガラス組成物を規定するために選択され得る。
【０１５２】
表１９（タイプ７  混合（Ｍｉｓｃ．）ガラス）は、４成分系のガラス組成物であり,ＳｉＯ２を５６〜６０ｗｔ％の範囲で、好ましくは５７〜５９ｗｔ％の範囲で、そしてより好ましくは５７．５０〜５９ｗｔ％で含み、Ａｌ２Ｏ３を１０〜１４ｗｔ％の範囲で、好ましくは１１．００〜１４．００ｗｔ％の範囲で、そしてより好ましくは１１．５０〜１４．００ｗｔ％の範囲で含み、ＣａＯを２１〜２５ｗｔ％の範囲で、好ましくは２２．００〜２４．００ｗｔ％の範囲で、そしてより好ましくは２２．５０〜２４．００ｗｔ％の範囲で含み、そして、ＭｇＯを２．００〜４．００ｗｔ％の範囲で、好ましくは２．００〜３．００ｗｔ％の範囲で、そしてより好ましくは２．２５〜２．７５ｗｔ％の範囲で含む。表１９の組成物は、Ｂ２Ｏ３を０〜１．５０ｗｔ％の範囲で、好ましくは０〜１．２５ｗｔ％の範囲で、そしてより好ましくは０〜１．１０ｗｔ％の範囲で含む。表１９の組成物は、さらにＴｉＯ２を０．２５〜１．５０ｗｔ％の範囲で、より好ましくは０．２５〜１．３５ｗｔ％の範囲で、そして最も好ましくは０．４０〜１．２５ｗｔ％の範囲で、Ｎａ２Ｏを１．２５ｗｔ％以下の量で、好ましくは１．１０ｗｔ％以下の量で、そしてより好ましくは１．００ｗｔ％以下の量で、ＺｎＯを０．５０ｗｔ％以下の量で、好ましくは０．４０ｗｔ％以下の量で、そしてより好ましくは０．３５ｗｔ％以下の量で、ＭｎＯを４．００ｗｔ％以下の量で、好ましくは３．５０ｗｔ％以下の量で、そしてより好ましくは３．２５ｗｔ％以下の量で、ＭｎＯ２を４．００ｗｔ％以下の量で、好ましくは３．５０ｗｔ％以下の量で、そしてより好ましくは３．２５ｗｔ％以下の量で、および、Ｆｅ２Ｏ３を０．１０〜０．５０ｗｔ％の範囲で、好ましくは０．１５〜０．５０ｗｔ％の範囲で、そしてより好ましくは０．２０〜０．４０ｗｔ％の範囲で含むことが企図される。
【０１５３】
上述した範囲内の表１９の成分および以下に示す関係の少なくとも一つを含むガラス組成物は、１２４０℃未満の形成温度と５０℃より大きいΔＴを有するガラス組成物を提供する。
2005506267.tif 000012
混合（Ｍｉｓｃ．）ガラスはＬｉ２ＯとＮａ２Ｏとを含んでいた。したがって、Ｒ２ＯはＬｉ２Ｏ、とＮａ２Ｏの合計ｗｔ％に等しい。
【０１５４】
表１９は以下の成分に対し以下の範囲を提供する：
ＳｉＯ２                                ５７．７２〜５８．７０重量パーセント；
Ａｌ２Ｏ３                              １１．８８〜１３．３５重量パーセント；
ＣａＯ                                  ２２．８０〜２３．５０重量パーセント；
ＭｇＯ                                  ２．４３〜２．５０重量パーセント；
ＴｉＯ２                                ０．５０〜１．１０重量パーセント；
Ｎａ２Ｏ３                                ０．８７〜０．９０重量パーセント；
Ｌｉ２Ｏ                                ０〜０．３０重量パーセント；
ＺｎＯ                                  ０〜０．３０重量パーセント；
Ｆｅ２Ｏ３                                ０．２２〜０．２５重量パーセント；
ＭｎＯ                                  ０．３０〜３．００重量パーセント；
ＭｎＯ２                                ０〜３．００重量パーセント；および
Ｂ２Ｏ３                                  ０〜１．００重量パーセント。
【０１５５】
表１９におけるガラス組成物の成分の関係は以下である：
ＲＯ                                  ２５．２３〜２６．００重量パーセント
ＳｉＯ２／ＣａＯ                       ２．４９〜２．５４
ＳｉＯ２／ＲＯ                         ２．２５〜２．２９
ＳｉＯ２／Ａｌ２Ｏ３                    ４．４０〜４．９０
Ａｌ２Ｏ３／ＣａＯ                      ０．５２〜０．５７
ＳｉＯ２＋Ａｌ２Ｏ３                    ６９．５２〜７２．０５重量パーセント
ＳｉＯ２−ＲＯ                          ３２．４０〜３２．７０重量パーセント
Ａｌ２Ｏ３／ＲＯ                        ０．４７〜０．５１
Ｒ２Ｏ＋ＲＯ＋Ｂ２Ｏ３                  ２６．１０〜２７．３０重量パーセント
（ＳｉＯ２＋Ａｌ２Ｏ３）／（Ｒ２Ｏ＋ＲＯ＋Ｂ２Ｏ３）        ２．５９〜２．７４。
ガラス組成物は、１２１９℃〜１２４１℃の範囲のｌｏｇ３形成温度、および５２℃〜７６℃の範囲のΔＴを有する。
【０１５６】
表２０（製品ガラス）  表２０は、表４のガラス組成物の実施形態と類似の本発明の実施形態を有する、市販のガラスを示したものである。このガラス組成物は、５５．９７〜５７．０７重量パーセントの範囲のＳｉＯ２、１２．６８〜１２．８６重量パーセントの範囲のＡｌ２Ｏ３、２３．９１〜２４．６９重量パーセントの範囲のＣａＯ、２．４２〜２．６０重量パーセントの範囲のＭｇＯを含む、４つの要素からなる系である。表２０の組成物は、１．１５〜１．７０重量パーセントの範囲のＢ２Ｏ３、０．９４〜１．０９重量パーセントの範囲のＴｉＯ２,０．８７〜０．９３重量パーセントの範囲のＮａ２Ｏ、０．０５０〜０．０７０重量パーセントより高い範囲のＫ２Ｏ、０．０４０〜０．０５０重量パーセントの範囲のＳｒＯ、０．００２〜０．００８重量パーセントの範囲のＣｒ２Ｏ３、０．０１８〜０．０３２重量パーセントの範囲のＳＯ３、０．２２５〜０．２７８重量パーセントの範囲のＦｅ２Ｏ３を含む。
【０１５７】
上記範囲内の表２０の成分および下記の関係の少なくとも一つを有するガラス組成物は、１２０３〜１２１７℃の範囲の成形温度および５５〜８３℃の範囲のΔＴを有するガラス組成物を提供する。幾つかのガラス組成物は、成形温度および融解温度ならびにΔＴを有していない。これらの温度およびΔＴを有していないガラス組成物は、その成形温度、融解温度およびΔＴが測定されたガラス組成物の間で作製されたガラス組成物である。一般に時系列順である表上の位置で示されるように、未測定のガラス組成物は、測定されたガラス組成物と類似の温度性能を有すると予想される。表２０におけるガラス組成物の成分の数的関係は「製品ガラス（ホウ素含有）」と題された欄内の表２２に列挙されている。列挙された製品ガラスで、Ｒ２Ｏは重量パーセントにおいてＬｉ２ＯとＮａ２Ｏとの和に等しい。
【０１５８】
ここで理解され得るように、１型ガラス及び２型ガラス（表２〜１１）のガラス組成物の成分各々についての範囲は、表から決定され得る。より具体的には、表１および２は、ＳｉＯ２、Ａｌ２Ｏ３、ＣａＯおよびＭｇＯを含む４つの要素からなる系を有するガラス組成物を提供し、そしてこのガラスの成分は、「１型ガラスおよび２型ガラス」と題された欄内で表２２で示されている関係を有する。１型ガラスおよび２型ガラスは、Ｋ２ＯおよびＮａ２Ｏを含んだ；従って、Ｒ２Ｏは重量パーセントにおいてＫ２ＯとＮａ２Ｏとの和に等しい。
【０１５９】
以下の範囲で以下の成分を有するガラス組成物は、１１６７〜１２４０℃の範囲のｌｏｇ３形成温度および５０℃〜１００℃の範囲のΔＴを有する:
ＳｉＯ２                        ５３．００〜５９．０５重量パーセント；
Ａｌ２Ｏ３                      １２．２０〜１４．００重量パーセント；
ＣａＯ                          ２２．２５〜２４．９５重量パーセント；および
ＭｇＯ                          １．５０〜３．００重量パーセント；そして
この組成物は以下を更に含み得る：
ＴｉＯ２                        ０．５０〜１．１０重量パーセント；
Ｎａ２Ｏ                        ０．４５〜０．９０重量パーセント；
Ｋ２Ｏ                          ０〜０．５８重量パーセント；
Ｆｅ２Ｏ３                      ０〜０．５０重量パーセント；および
Ｂ２Ｏ３                        ０〜５．０２重量パーセント。
【０１６０】
更に理解され得るように、表１２〜１９の３型〜６型ガラスの成分各々の範囲は、表１２〜１９における成分および／または関係の範囲を規定するために最低値および最高値を選ぶことにより決定され得る。より具体的には、表１２〜１９は、ＳｉＯ２、Ａｌ２Ｏ３、ＣａＯおよびＭｇＯを含む４つの要素からなる系を有するガラス組成物を提供し、このガラス成分は、「３〜６型ガラス」と題された欄内で表２２で示されている関係を有する。３〜６型ガラスは、Ｌｉ２ＯおよびＫ２ＯならびにＮａ２Ｏを含んだ；従って、Ｒ２Ｏは、重量パーセントにおいてＬｉ２Ｏ、Ｋ２ＯおよびＮａ２Ｏの和に等しい。
【０１６１】
以下の範囲で以下の成分を有するガラス組成物は、１１８７〜１２４０℃の範囲のｌｏｇ３形成温度および５０℃〜１４２℃の範囲のΔＴを有する：
ＳｉＯ２                        ５４．６０〜６０．７５重量パーセント；
Ａｌ２Ｏ３                        １１．９０〜１３．６４重量パーセント；
ＣａＯ                          ２２．００〜２４．２２重量パーセント；および
ＭｇＯ                          １．９０〜３．４０重量パーセント；そして
この組成物は以下を更に含み得る：
ＴｉＯ２                        ０．４９〜１．５０重量パーセント；
Ｎａ２Ｏ                        ０〜０．９０重量パーセント；
Ｋ２Ｏ                          ０〜０．１０重量パーセント；
ＺｎＯ                          ０．４５〜１．５０重量パーセント；
Ｌｉ２Ｏ                        ０．３０〜１．００重量パーセント；
Ｆｅ２Ｏ３                        ０〜０．３５重量パーセント；および
Ｂ２Ｏ３                          ０〜３．００重量パーセント。
【０１６２】
なおさらに理解され得るように、ホウ素非含有ガラス：1型ガラス（表２）；３型ガラス（表１２および１３）；４型ガラス（表１４および１５）；５型ガラス（表１６）についてのそれぞれの成分の範囲およびそれらの関係は、表２および１２〜１６から決定され得る。より具体的には、表２および１２〜１６は、ＳｉＯ２、Ａｌ２Ｏ３、ＣａＯおよびＭｇＯを含む４つの要素からなる系を有するガラス組成物を提供し、このガラスの成分は、「１型ガラスおよび３〜５型ガラス」と題された欄内で表２２に示されている関係を有する。１型ガラスおよび３〜５型ガラスは、Ｌｉ２ＯおよびＮａ２Ｏを含んだ；従って、Ｒ２Ｏは、重量パーセントにおいてＬｉ２ＯおよびＮａ２Ｏの和に等しい。更に１型ガラスおよび３〜５型ガラスは、ホウ素非含有であるので、従って式「Ｒ２Ｏ＋ＲＯ＋Ｂ２Ｏ３」は「Ｒ２Ｏ＋ＲＯ」となる。
【０１６３】
以下の範囲で以下の成分を有するガラス組成物は、１１９５〜１２４０℃の範囲のｌｏｇ３形成温度および５０℃〜１００℃の範囲のΔＴを有する：
ＳｉＯ２                      ５７．４５〜６０．７５重量パーセント；
Ａｌ２Ｏ３                    １２．００〜１３．６８重量パーセント；
ＣａＯ                        ２２．００〜２４．５０重量パーセント；および
ＭｇＯ                        １．７０〜３．１０重量パーセント；そして
この組成物は以下を更に含み得る：
ＴｉＯ２                      ０．５０〜１．５０重量パーセント；
Ｎａ２Ｏ                      ０〜０．９１重量パーセント；
ＺｎＯ                        ０〜１．００重量パーセント；
Ｌｉ２Ｏ                      ０〜１．００重量パーセント；および
Ｆｅ２Ｏ３                      ０〜０．３５重量パーセント；。
【０１６４】
なおさらに理解され得るように、ホウ素含有ガラス：２型ガラス（表３〜１１）および６型ガラス（表１７および１８）についてのそれぞれの成分の範囲およびそれらの関係は、表３〜１１、１７および１８から決定され得る。より具体的には表３〜１１、１７および１８は、ホウ素含有（例えば５．０５重量パーセントまで）のＳｉＯ２、Ａｌ２Ｏ３、ＣａＯおよびＭｇＯを含む４つの要素からなる系を有するガラス組成物を提供し、このガラスの成分は、「２型ガラスおよび６型ガラス」と題された欄内で表２２に示されている関係を有する。２型ガラスおよび６型ガラスは、Ｌｉ２Ｏ、Ｋ２Ｏ、およびＮａ２Ｏを含んだ；従って、Ｒ２Ｏは重量パーセントにおいてＬｉ２Ｏ、Ｋ２Ｏ、およびＮａ２Ｏの和に等しい。
【０１６５】
以下の範囲で以下の成分を有するガラス組成物は、１１６７〜１２４０℃の範囲のｌｏｇ３形成温度および５０℃〜１４２℃の範囲のΔＴを有する：
ＳｉＯ２                      ５３．００〜５９．５３重量パーセント；
Ａｌ２Ｏ３                    １２．００〜１４．００重量パーセント；
ＣａＯ                      ２２．２５〜２４．９５重量パーセント；および
ＭｇＯ                      １．５０〜３．００重量パーセント；そして
この組成物は以下を更に含み得る：
ＴｉＯ２                      ０．４０〜１．１０重量パーセント；
Ｎａ２Ｏ                      ０〜０．９０重量パーセント；
Ｋ２Ｏ                        ０〜０．３０重量パーセント；
Ｆ                            ０〜０．５０重量パーセント；
ＳｒＯ                        ０〜０．１３重量パーセント；
Ｃｒ２Ｏ３                      ０〜０．１３重量パーセント；
Ｌｉ２Ｏ                        ０〜０．９１重量パーセント；および
Ｆｅ２Ｏ３                      ０〜０．３０重量パーセント。
【０１６６】
変化が、その広い発明の概念から逸脱することなく、上記の実施形態になされ得ることが、当業者によって、理解される。例えば、上で検討された、成分の数的関係を示す一つ、二つ、三つまたはさらに多くの、あるいは全ての式(これらに限定されない)は、ガラス組成物の特性を同定するために使用され得る。本発明の実施形態の記述に基づき、本発明が、この開示された特定の実施形態に限定されないが、添付の特許請求の範囲で規定されたような本発明の精神および範囲内の改変を包含することを意図することが、理解され得る。
【０１６７】
【表１】
2005506267.tif 000013
【０１６８】
【表２】
2005506267.tif 000014
【０１６９】
【表３】
2005506267.tif 000015
【０１７０】
【表４】
2005506267.tif 000016
【０１７１】
【表５】
2005506267.tif 000017
【０１７２】
【表６】
2005506267.tif 000018
【０１７３】
【表７】
2005506267.tif 000019
【０１７４】
【表８−１】
2005506267.tif 000020
【０１７５】
【表８−２】
2005506267.tif 000021
【０１７６】
【表９】
2005506267.tif 000022
【０１７７】
【表１０−１】
2005506267.tif 000023
【０１７８】
【表１０−２】
2005506267.tif 000024
【０１７９】
【表１０−３】
2005506267.tif 000025
【０１８０】
【表１１】
2005506267.tif 000026
【０１８１】
【表１２】
2005506267.tif 000027
【０１８２】
【表１３−１】
2005506267.tif 000028
【０１８３】
【表１３−２】
2005506267.tif 000029
【０１８４】
【表１３−３】
2005506267.tif 000030
【０１８５】
【表１３−４】
2005506267.tif 000031
【０１８６】
【表１４】
2005506267.tif 000032
【０１８７】
【表１５】
2005506267.tif 000033
【０１８８】
【表１６】
2005506267.tif 000034
【０１８９】
【表１７】
2005506267.tif 000035
【０１９０】
【表１８−１】
2005506267.tif 000036
【０１９１】
【表１８−２】
2005506267.tif 000037
【０１９２】
【表１８−３】
2005506267.tif 000038
【０１９３】
【表１８−４】
2005506267.tif 000039
【０１９４】
【表１８−５】
2005506267.tif 000040
【０１９５】
【表１８−６】
2005506267.tif 000041
【０１９６】
【表１８−７】
2005506267.tif 000042
【０１９７】
【表１８−８】
2005506267.tif 000043
【０１９８】
【表１９】
2005506267.tif 000044
【０１９９】
【表２０−１】
2005506267.tif 000045
【０２００】
【表２０−２】
2005506267.tif 000046
【０２０１】
【表２１】
2005506267.tif 000047
【０２０２】
【表２２】
2005506267.tif 000048
【国際公開パンフレット】
2005506267.tif 000049
2005506267.tif 000050
2005506267.tif 000051
2005506267.tif 000052
2005506267.tif 000053
2005506267.tif 000054
2005506267.tif 000055
2005506267.tif 000056
2005506267.tif 000057
2005506267.tif 000058
2005506267.tif 000059
2005506267.tif 000060
2005506267.tif 000061
2005506267.tif 000062
2005506267.tif 000063
2005506267.tif 000064
2005506267.tif 000065
2005506267.tif 000066
2005506267.tif 000067
2005506267.tif 000068
2005506267.tif 000069
2005506267.tif 000070
2005506267.tif 000071
2005506267.tif 000072
2005506267.tif 000073
2005506267.tif 000074
2005506267.tif 000075
2005506267.tif 000076
2005506267.tif 000077
2005506267.tif 000078
2005506267.tif 000079
2005506267.tif 000080
2005506267.tif 000081
2005506267.tif 000082
2005506267.tif 000083
2005506267.tif 000084
2005506267.tif 000085
2005506267.tif 000086
2005506267.tif 000087
2005506267.tif 000088
2005506267.tif 000089
2005506267.tif 000090
2005506267.tif 000091
2005506267.tif 000092
2005506267.tif 000093
2005506267.tif 000094
2005506267.tif 000095
2005506267.tif 000096
2005506267.tif 000097
2005506267.tif 000098
2005506267.tif 000099
2005506267.tif 000100
2005506267.tif 000101
2005506267.tif 000102
2005506267.tif 000103
2005506267.tif 000104
2005506267.tif 000105
2005506267.tif 000106
2005506267.tif 000107
2005506267.tif 000108
2005506267.tif 000109
2005506267.tif 000110
2005506267.tif 000111
2005506267.tif 000112
2005506267.tif 000113
2005506267.tif 000114
2005506267.tif 000115
2005506267.tif 000116
2005506267.tif 000117
2005506267.tif 000118
2005506267.tif 000119
2005506267.tif 000120
2005506267.tif 000121
2005506267.tif 000122
2005506267.tif 000123
2005506267.tif 000124
2005506267.tif 000125
2005506267.tif 000126
2005506267.tif 000127
2005506267.tif 000128
2005506267.tif 000129
2005506267.tif 000130
2005506267.tif 000131
2005506267.tif 000132
2005506267.tif 000133
2005506267.tif 000134
2005506267.tif 000135
2005506267.tif 000136
2005506267.tif 000137
2005506267.tif 000138
2005506267.tif 000139
2005506267.tif 000140
2005506267.tif 000141
2005506267.tif 000142
2005506267.tif 000143
2005506267.tif 000144
2005506267.tif 000145
2005506267.tif 000146
2005506267.tif 000147
2005506267.tif 000148
2005506267.tif 000149
2005506267.tif 000150
2005506267.tif 000151
2005506267.tif 000152
2005506267.tif 000153
2005506267.tif 000154
2005506267.tif 000155
2005506267.tif 000156
2005506267.tif 000157
2005506267.tif 000158
2005506267.tif 000159
2005506267.tif 000160
2005506267.tif 000161
2005506267.tif 000162
2005506267.tif 000163
2005506267.tif 000164
2005506267.tif 000165
2005506267.tif 000166
2005506267.tif 000167
2005506267.tif 000168
2005506267.tif 000169
2005506267.tif 000170
2005506267.tif 000171
2005506267.tif 000172
2005506267.tif 000173
2005506267.tif 000174
2005506267.tif 000175
2005506267.tif 000176
2005506267.tif 000177
2005506267.tif 000178
2005506267.tif 000179
2005506267.tif 000180
2005506267.tif 000181
2005506267.tif 000182
2005506267.tif 000183
2005506267.tif 000184
【国際調査報告】
2005506267.tif 000185
2005506267.tif 000186
2005506267.tif 000187
2005506267.tif 000188
2005506267.tif 000189